(57)【要約】  本開示は、ナノ構造組成物及びナノ構造組成物を製造する方法を提供する。ナノ構造組成物は、少なくとも１つのナノ構造体の集団、少なくとも１つの反応性希釈剤、少なくとも１つの嫌気安定化剤及び任意選択で少なくとも１つの有機樹脂を含む。本開示は、ナノ構造層を含むナノ構造フィルム及びナノ構造フィルムを作製する方法も提供する。【特許請求の範囲】
【請求項１】
（ａ）少なくとも１つのナノ構造体の集団と、
（ｂ）少なくとも１つの反応性希釈剤と、
（ｃ）少なくとも１つの嫌気安定化剤と
を含むナノ構造組成物。
【請求項２】
１〜５つのナノ構造体の集団を含む、請求項１に記載のナノ構造組成物。
【請求項３】
２つのナノ構造体の集団を含む、請求項２又は３に記載のナノ構造組成物。
【請求項４】
前記少なくとも１つのナノ構造体の集団は、ＩｎＰ、ＩｎＺｎＰ、ＩｎＧａＰ、ＣｄＳｅ、ＣｄＳ、ＣｄＳＳｅ、ＣｄＺｎＳｅ、ＣｄＺｎＳ、ＺｎＳｅ、ＺｎＳＳｅ、ＩｎＡｓ、ＩｎＧａＡｓ及びＩｎＡｓＰからなる群から選択されるコアを含有する、請求項１〜３のいずれか一項に記載のナノ構造組成物。
【請求項５】
前記少なくとも１つのナノ構造体の集団は、少なくとも１つのシェルを更に含有する、請求項１〜４のいずれか一項に記載のナノ構造組成物。
【請求項６】
前記ナノ構造体に結合されたリガンドを更に含む、請求項１〜５のいずれか一項に記載のナノ構造組成物。
【請求項７】
重量百分率として０．０００１％〜５％の前記少なくとも１つのナノ構造体の集団を含む、請求項１〜６のいずれか一項に記載のナノ構造組成物。
【請求項８】
１〜５つの反応性希釈剤を含む、請求項１〜６のいずれか一項に記載のナノ構造組成物。
【請求項９】
１つの反応性希釈剤を含む、請求項１〜７のいずれか一項に記載のナノ構造組成物。
【請求項１０】
前記少なくとも１つの反応性希釈剤は、イソボルニルアクリレートである、請求項１〜８のいずれか一項に記載のナノ構造組成物。
【請求項１１】
重量百分率として０．０１％〜９９％の前記少なくとも１つの反応性希釈剤を含む、請求項１〜９のいずれか一項に記載のナノ構造組成物。
【請求項１２】
１〜５つの嫌気安定化剤を含む、請求項１〜１１のいずれか一項に記載のナノ構造組成物。
【請求項１３】
１つの嫌気安定化剤を含む、請求項１〜１２のいずれか一項に記載のナノ構造組成物。
【請求項１４】
前記少なくとも１つの嫌気安定化剤は、ニトロキシド含有化合物又はニトロソ含有化合物である、請求項１〜１３のいずれか一項に記載のナノ構造組成物。
【請求項１５】
前記少なくとも１つの嫌気安定化剤は、
【化１】
2020525564.tif 000010
基を含む、請求項１〜１４のいずれか一項に記載のナノ構造組成物。
【請求項１６】
２つのナノ構造体の集団、１つの反応性希釈剤及び１つの嫌気安定化剤を含む、請求項１〜１５のいずれか一項に記載のナノ構造組成物。
【請求項１７】
前記少なくとも１つの嫌気安定化剤は、４−ヒドロキシ−２，２，６，６−テトラメチル−１−ピペリジニルオキシ（４−ヒドロキシ−ＴＥＭＰＯ）である、請求項１〜１６のいずれか一項に記載のナノ構造組成物。
【請求項１８】
前記少なくとも１つの反応性希釈剤に対して重量百分率として０．１ｐｐｍ〜１０００ｐｐｍの少なくとも１つの嫌気安定化剤を含む、請求項１〜１７のいずれか一項に記載のナノ構造組成物。
【請求項１９】
前記少なくとも１つの反応性希釈剤は、イソボルニルアクリレートであり、及び前記少なくとも１つの嫌気安定化剤は、４−ヒドロキシ−ＴＥＭＰＯである、請求項１〜１７のいずれか一項に記載のナノ構造組成物。
【請求項２０】
イソボルニルアクリレートに対して重量百分率として約２００ｐｐｍの４−ヒドロキシ−ＴＥＭＰＯを含む、請求項１８に記載のナノ構造組成物。
【請求項２１】
前記ナノ構造体は、量子ドットである、請求項１〜１９のいずれか一項に記載のナノ構造組成物。
【請求項２２】
ＩｎＰコアを含むナノ構造体の集団及び／又はＣｄＳｅコアを含むナノ構造体の集団を含む、請求項１又は２に記載のナノ構造組成物。
【請求項２３】
（ａ）少なくとも１つのナノ構造体の集団と、
（ｂ）少なくとも１つの反応性希釈剤と、
（ｃ）少なくとも１つの嫌気安定化剤と、
（ｄ）少なくとも１つの有機樹脂と
を含むナノ構造組成物。
【請求項２４】
１〜５つのナノ構造体の集団を含む、請求項２３に記載のナノ構造組成物。
【請求項２５】
２つのナノ構造体の集団を含む、請求項２３又は２４に記載のナノ構造組成物。
【請求項２６】
前記少なくとも１つのナノ構造体の集団は、ＩｎＰ、ＩｎＺｎＰ、ＩｎＧａＰ、ＣｄＳｅ、ＣｄＳ、ＣｄＳＳｅ、ＣｄＺｎＳｅ、ＣｄＺｎＳ、ＺｎＳｅ、ＺｎＳＳｅ、ＩｎＡｓ、ＩｎＧａＡｓ及びＩｎＡｓＰからなる群から選択されるコアを含有する、請求項２３〜２５のいずれか一項に記載のナノ構造組成物。
【請求項２７】
前記少なくとも１つのナノ構造体の集団は、少なくとも１つのシェルを更に含有する、請求項２３〜２６のいずれか一項に記載のナノ構造組成物。
【請求項２８】
前記ナノ構造体に結合されたリガンドを更に含む、請求項２３〜２７のいずれか一項に記載のナノ構造組成物。
【請求項２９】
重量百分率として０．０００１％〜５％の前記少なくとも１つのナノ構造体の集団を含む、請求項２３〜２８のいずれか一項に記載のナノ構造組成物。
【請求項３０】
１〜５つの反応性希釈剤を含む、請求項２３〜２９のいずれか一項に記載のナノ構造組成物。
【請求項３１】
１つの反応性希釈剤を含む、請求項２３〜３０のいずれか一項に記載のナノ構造組成物。
【請求項３２】
前記少なくとも１つの反応性希釈剤は、イソボルニルアクリレートである、請求項２３〜３１のいずれか一項に記載のナノ構造組成物。
【請求項３３】
重量百分率として０．０１％〜９９％の前記少なくとも１つの反応性希釈剤を含む、請求項２３〜３２のいずれか一項に記載のナノ構造組成物。
【請求項３４】
１〜５つの嫌気安定化剤を含む、請求項２３〜３３のいずれか一項に記載のナノ構造組成物。
【請求項３５】
１つの嫌気安定化剤を含む、請求項２３〜３４のいずれか一項に記載のナノ構造組成物。
【請求項３６】
前記少なくとも１つの嫌気安定化剤は、ニトロキシド含有化合物又はニトロソ含有化合物である、請求項２３〜３５のいずれか一項に記載のナノ構造組成物。
【請求項３７】
前記少なくとも１つの嫌気安定化剤は、
【化２】
2020525564.tif 000011
基を含む、請求項２３〜３６のいずれか一項に記載のナノ構造組成物。
【請求項３８】
２つのナノ構造体の集団、１つの反応性希釈剤及び１つの嫌気安定化剤を含む、請求項２３〜３７のいずれか一項に記載のナノ構造組成物。
【請求項３９】
前記少なくとも１つの嫌気安定化剤は、４−ヒドロキシ−２，２，６，６−テトラメチル−１−ピペリジニルオキシ（４−ヒドロキシ−ＴＥＭＰＯ）である、請求項２３〜３８のいずれか一項に記載のナノ構造組成物。
【請求項４０】
前記少なくとも１つの反応性希釈剤に対して重量百分率として０．１ｐｐｍ〜１０００ｐｐｍの前記少なくとも１つの嫌気安定化剤を含む、請求項２３〜３９のいずれか一項に記載のナノ構造組成物。
【請求項４１】
前記少なくとも１つの反応性希釈剤は、イソボルニルアクリレートであり、及び前記少なくとも１つの嫌気安定化剤は、４−ヒドロキシ−ＴＥＭＰＯである、請求項２３〜４０のいずれか一項に記載のナノ構造組成物。
【請求項４２】
イソボルニルアクリレートに対して重量百分率として約２００ｐｐｍの４−ヒドロキシ−ＴＥＭＰＯを含む、請求項４１に記載のナノ構造組成物。
【請求項４３】
１〜５つの有機樹脂を含む、請求項２３〜４２のいずれか一項に記載のナノ構造組成物。
【請求項４４】
２つの有機樹脂を含む、請求項２３〜４３のいずれか一項に記載のナノ構造組成物。
【請求項４５】
前記少なくとも１つの有機樹脂は、熱硬化性樹脂又はＵＶ硬化性樹脂である、請求項２３〜４４のいずれか一項に記載のナノ構造組成物。
【請求項４６】
前記少なくとも１つの有機樹脂は、ＵＶ硬化性樹脂である、請求項２３〜４５のいずれか一項に記載のナノ構造組成物。
【請求項４７】
前記少なくとも１つの有機樹脂は、メルカプト官能性化合物である、請求項２３〜４６のいずれか一項に記載のナノ構造組成物。
【請求項４８】
少なくとも１つの熱開始剤又は光開始剤を更に含む、請求項２３〜４７のいずれか一項に記載のナノ構造組成物。
【請求項４９】
重量百分率として５％〜９９％の前記少なくとも１つの有機樹脂を含む、請求項２３〜４８のいずれか一項に記載のナノ構造組成物。
【請求項５０】
２つのナノ構造体の集団、１つの反応性希釈剤、１つの嫌気安定化剤及び２つの有機樹脂を含む、請求項２３〜４９のいずれか一項に記載のナノ構造組成物。
【請求項５１】
前記ナノ構造体は、量子ドットである、請求項２３〜５０のいずれか一項に記載のナノ構造組成物。
【請求項５２】
ＩｎＰコアを含むナノ構造体の集団及び／又はＣｄＳｅコアを含むナノ構造体の集団を含む、請求項２３〜５１のいずれか一項に記載のナノ構造組成物。
【請求項５３】
１日〜３年にわたって安定である、請求項１〜５２のいずれか一項に記載のナノ構造組成物。
【請求項５４】
請求項２３〜５３のいずれか一項に記載のナノ構造組成物を含む成形品。
【請求項５５】
フィルム、ディスプレイのための基材又は発光ダイオードである、請求項５４に記載の成形品。
【請求項５６】
フィルムである、請求項５４又は５５に記載の成形品。
【請求項５７】
ナノ構造組成物を調製する方法であって、
（ａ）少なくとも１つのナノ構造体の集団及び少なくとも１つの溶媒を含む組成物を提供することと、
（ｂ）少なくとも１つの反応性希釈剤及び少なくとも１つの嫌気安定化剤を（ａ）の前記組成物と混合することと、
（ｃ）（ｂ）の前記組成物中の前記少なくとも１つの溶媒を除去することと
を含む方法。
【請求項５８】
（ｂ）における前記混合は、
（１）前記少なくとも１つの嫌気安定化剤を前記少なくとも１つの反応性希釈剤中に溶解することと、
（２）溶存酸素を除去するために（１）の前記組成物を脱気することと
を更に含む、請求項５７に記載の方法。
【請求項５９】
（１）における前記溶解は、１０℃〜９０℃の温度におけるものである、請求項５８に記載の方法。
【請求項６０】
（１）における前記溶解は、１分〜２４時間の時間にわたるものである、請求項５８又は５９に記載の方法。
【請求項６１】
（２）における前記脱気は、１ｍｔｏｒｒ〜５００ｍｔｏｒｒまで真空引きすることによるものである、請求項５８〜６０のいずれか一項に記載の方法。
【請求項６２】
（２）における前記脱気は、１０分〜４８時間の時間にわたるものである、請求項５８〜６１のいずれか一項に記載の方法。
【請求項６３】
（ｂ）における前記混合は、１００ｒｐｍ〜１０，０００ｒｐｍの撹拌速度におけるものである、請求項５７〜６２のいずれか一項に記載の方法。
【請求項６４】
（ｂ）における前記混合は、１０分〜２４時間の時間にわたるものである、請求項５７〜６３のいずれか一項に記載の方法。
【請求項６５】
（ｃ）における前記除去は、真空下におけるものである、請求項５７〜６４のいずれか一項に記載の方法。
【請求項６６】
（ｃ）における前記除去は、１ｍｔｏｒｒ〜１０００ｍｔｏｒｒまで真空引きすることによるものである、請求項５７〜６５のいずれか一項に記載の方法。
【請求項６７】
（ｃ）における前記除去は、１０分〜４８時間の時間にわたるものである、請求項５７〜６６のいずれか一項に記載の方法。
【請求項６８】
２つのナノ構造体の集団を含む、請求項５７〜６７のいずれか一項に記載の方法。
【請求項６９】
前記少なくとも１つのナノ構造体の集団は、ＩｎＰ、ＩｎＺｎＰ、ＩｎＧａＰ、ＣｄＳｅ、ＣｄＳ、ＣｄＳＳｅ、ＣｄＺｎＳｅ、ＣｄＺｎＳ、ＺｎＳｅ、ＺｎＳＳｅ、ＩｎＡｓ、ＩｎＧａＡｓ及びＩｎＡｓＰからなる群から選択されるコアを含有する、請求項５７〜６８のいずれか一項に記載の方法。
【請求項７０】
前記少なくとも１つのナノ構造体の集団は、少なくとも１つのシェルを更に含有する、請求項５７〜６９のいずれか一項に記載の方法。
【請求項７１】
前記ナノ構造組成物は、前記ナノ構造体に結合されたリガンドを更に含む、請求項５７〜７０のいずれか一項に記載の方法。
【請求項７２】
前記ナノ構造組成物は、重量百分率として０．０１％〜９９％の前記少なくとも１つのナノ構造体の集団を含む、請求項５７〜７１のいずれか一項に記載の方法。
【請求項７３】
１〜５つの反応性希釈剤を含む、請求項５７〜７２のいずれか一項に記載の方法。
【請求項７４】
１つの反応性希釈剤を含む、請求項５７〜７３のいずれか一項に記載の方法。
【請求項７５】
前記少なくとも１つの反応性希釈剤は、イソボルニルアクリレートである、請求項５７〜７４のいずれか一項に記載の方法。
【請求項７６】
前記ナノ構造組成物は、重量百分率として０．０１％〜９９％の前記少なくとも１つの反応性希釈剤を含む、請求項５７〜７５のいずれか一項に記載の方法。
【請求項７７】
１〜５つの嫌気安定化剤を含む、請求項５７〜７６のいずれか一項に記載の方法。
【請求項７８】
１つの嫌気安定化剤を含む、請求項５７〜７７のいずれか一項に記載の方法。
【請求項７９】
前記少なくとも１つの嫌気安定化剤は、ニトロキシド含有化合物又はニトロソ含有化合物である、請求項５７〜７８のいずれか一項に記載の方法。
【請求項８０】
前記少なくとも１つの嫌気安定化剤は、
【化３】
2020525564.tif 000012
基を含む、請求項５７〜７９のいずれか一項に記載の方法。
【請求項８１】
前記ナノ構造組成物は、２つのナノ構造体の集団、１つの反応性希釈剤及び１つの嫌気安定化剤を含む、請求項５７〜８０のいずれか一項に記載の方法。
【請求項８２】
前記少なくとも１つの嫌気安定化剤は、４−ヒドロキシ−２，２，６，６−テトラメチルピペリジン−１−オキシル（４−ヒドロキシ−ＴＥＭＰＯ）である、請求項５７〜８１のいずれか一項に記載の方法。
【請求項８３】
前記ナノ構造組成物は、前記少なくとも１つの反応性希釈剤に対して重量百分率として０．１ｐｐｍ〜１０００ｐｐｍの前記少なくとも１つの嫌気安定化剤を含む、請求項５７〜８２のいずれか一項に記載の方法。
【請求項８４】
前記少なくとも１つの反応性希釈剤は、イソボルニルアクリレートであり、及び前記少なくとも１つの嫌気性定化剤は、４−ヒドロキシ−ＴＥＭＰＯである、請求項５７〜８３のいずれか一項に記載の方法。
【請求項８５】
前記ナノ構造組成物は、イソボルニルアクリレートに対して重量百分率として２００ｐｐｍの４−ヒドロキシ−ＴＥＭＰＯを含む、請求項８４に記載の方法。
【請求項８６】
前記ナノ構造体は、量子ドットである、請求項５７〜８５のいずれか一項に記載の方法。
【請求項８７】
前記量子ドットは、ＩｎＰ及び／又はＣｄＳｅ量子ドットである、請求項８６に記載の方法。
【請求項８８】
ナノ構造組成物を調製する方法であって、
（ａ）少なくとも１つのナノ構造体の集団及び少なくとも１つの溶媒を含む組成物を提供することと、
（ｂ）少なくとも１つの反応性希釈剤及び少なくとも１つの嫌気安定化剤を（ａ）の前記組成物と混合することと、
（ｃ）（ｂ）の前記組成物中の前記少なくとも１つの溶媒を除去することと、
（ｄ）少なくとも１つの有機樹脂を（ｃ）の前記組成物と混合することと
を含む方法。
【請求項８９】
（ｂ）における前記混合は、
（１）前記少なくとも１つの嫌気安定化剤を前記少なくとも１つの反応性希釈剤中に溶解することと、
（２）溶存酸素を除去するために（１）の前記組成物を脱気することと
を更に含む、請求項８８に記載の方法。
【請求項９０】
（１）における前記溶解は、１０℃〜９０℃の温度におけるものである、請求項８９に記載の方法。
【請求項９１】
（１）における前記溶解は、１分〜２４時間の時間にわたるものである、請求項８９又は９０に記載の方法。
【請求項９２】
（２）における前記脱気は、１ｍｔｏｒｒ〜５００ｍｔｏｒｒまで真空引きすることによるものである、請求項８９〜９１のいずれか一項に記載の方法。
【請求項９３】
（２）における前記脱気は、１０分〜４８時間の時間にわたるものである、請求項８９〜９２のいずれか一項に記載の方法。
【請求項９４】
（ｂ）における前記混合は、１００ｒｐｍ〜１０，０００ｒｐｍの撹拌速度におけるものである、請求項８８〜９３のいずれか一項に記載の方法。
【請求項９５】
（ｂ）における前記混合は、１０分〜２４時間の時間にわたるものである、請求項８８〜９４のいずれか一項に記載の方法。
【請求項９６】
（ｃ）における前記除去は、真空下におけるものである、請求項８８〜９５のいずれか一項に記載の方法。
【請求項９７】
（ｃ）における前記除去は、１ｍｔｏｒｒ〜１０００ｍｔｏｒｒまで真空引きすることによるものである、請求項８８〜９６のいずれか一項に記載の方法。
【請求項９８】
（ｃ）における前記除去は、１０分〜４８時間の時間にわたるものである、請求項８８〜９７のいずれか一項に記載の方法。
【請求項９９】
２つのナノ構造体の集団を含む、請求項８８〜９８のいずれか一項に記載の方法。
【請求項１００】
前記少なくとも１つのナノ構造体の集団は、ＩｎＰ、ＩｎＺｎＰ、ＩｎＧａＰ、ＣｄＳｅ、ＣｄＳ、ＣｄＳＳｅ、ＣｄＺｎＳｅ、ＣｄＺｎＳ、ＺｎＳｅ、ＺｎＳＳｅ、ＩｎＡｓ、ＩｎＧａＡｓ及びＩｎＡｓＰからなる群から選択されるコアを含有する、請求項８８〜９９のいずれか一項に記載の方法。
【請求項１０１】
前記少なくとも１つのナノ構造体の集団は、少なくとも１つのシェルを更に含有する、請求項８８〜１００のいずれか一項に記載の方法。
【請求項１０２】
前記ナノ構造組成物は、前記ナノ構造体に結合されたリガンドを更に含む、請求項８８〜１０２のいずれか一項に記載の方法。
【請求項１０３】
前記ナノ構造組成物は、重量百分率として０．０１％〜９９％の前記少なくとも１つのナノ構造体の集団を含む、請求項８８〜１０２のいずれか一項に記載の方法。
【請求項１０４】
１〜５つの反応性希釈剤を含む、請求項８８〜１０３のいずれか一項に記載の方法。
【請求項１０５】
１つの反応性希釈剤を含む、請求項８８〜１０４のいずれか一項に記載の方法。
【請求項１０６】
前記少なくとも１つの反応性希釈剤は、イソボルニルアクリレートである、請求項８８〜１０５のいずれか一項に記載の方法。
【請求項１０７】
前記ナノ構造組成物は、重量百分率として０．０１％〜９９％の前記少なくとも１つの反応性希釈剤を含む、請求項８８〜１０６のいずれか一項に記載の方法。
【請求項１０８】
１〜５つの嫌気安定化剤を含む、請求項８８〜１０７のいずれか一項に記載の方法。
【請求項１０９】
１つの嫌気安定化剤を含む、請求項８８〜１０８のいずれか一項に記載の方法。
【請求項１１０】
前記少なくとも１つの嫌気安定化剤は、ニトロキシド含有化合物又はニトロソ含有化合物である、請求項８８〜１０９のいずれか一項に記載の方法。
【請求項１１１】
前記少なくとも１つの嫌気安定化剤は、
【化４】
2020525564.tif 000013
基を含む、請求項８８〜１１０のいずれか一項に記載の方法。
【請求項１１２】
前記ナノ構造組成物は、２つのナノ構造体の集団、１つの反応性希釈剤及び１つの嫌気安定化剤を含む、請求項８８〜１１１のいずれか一項に記載の方法。
【請求項１１３】
前記少なくとも１つの嫌気安定化剤は、４−ヒドロキシ−２，２，６，６−テトラメチルピペリジン−１−オキシル（４−ヒドロキシ−ＴＥＭＰＯ）である、請求項８８〜１１２のいずれか一項に記載の方法。
【請求項１１４】
前記ナノ構造組成物は、前記少なくとも１つの反応性希釈剤に対して重量百分率として０．１ｐｐｍ〜１０００ｐｐｍの前記少なくとも１つの嫌気安定化剤を含む、請求項８８〜１１３のいずれか一項に記載の方法。
【請求項１１５】
前記少なくとも１つの反応性希釈剤は、イソボルニルアクリレートであり、及び前記少なくとも１つの嫌気性定化剤は、４−ヒドロキシ−ＴＥＭＰＯである、請求項８８〜１１４のいずれか一項に記載の方法。
【請求項１１６】
前記ナノ構造組成物は、イソボルニルアクリレートに対して重量百分率として２００ｐｐｍの４−ヒドロキシ−ＴＥＭＰＯを含む、請求項１１５に記載の方法。
【請求項１１７】
（ｄ）における前記混合は、１００ｒｐｍ〜１０，０００ｒｐｍの撹拌速度におけるものである、請求項８８〜１１６のいずれか一項に記載の方法。
【請求項１１８】
（ｄ）における前記混合は、１０分〜２４時間の時間にわたるものである、請求項８８〜１１７のいずれか一項に記載の方法。
【請求項１１９】
１〜５つの有機樹脂を含む、請求項８８〜１１８のいずれか一項に記載の方法。
【請求項１２０】
２つの有機樹脂を含む、請求項８８〜１１９のいずれか一項に記載の方法。
【請求項１２１】
前記少なくとも１つの有機樹脂は、熱硬化性樹脂又はＵＶ硬化性樹脂である、請求項８８〜１２０のいずれか一項に記載の方法。
【請求項１２２】
前記少なくとも１つの有機樹脂は、ＵＶ硬化性樹脂である、請求項８８〜１２１のいずれか一項に記載の方法。
【請求項１２３】
前記少なくとも１つの有機樹脂は、メルカプト官能性化合物である、請求項８８〜１２２のいずれか一項に記載の方法。
【請求項１２４】
（ｅ）少なくとも１つの熱開始剤又は光開始剤を（ｄ）の前記組成物と混合すること
を更に含む、請求項８８〜１２３のいずれか一項に記載の方法。
【請求項１２５】
（ｅ）における前記混合は、１００ｒｐｍ〜１０，０００ｒｐｍの撹拌速度におけるものである、請求項１２４に記載の方法。
【請求項１２６】
（ｅ）における前記混合は、１０分〜２４時間の時間にわたるものである、請求項１２５又は１２６に記載の方法。
【請求項１２７】
前記ナノ構造組成物は、重量百分率として５％〜９９％の前記少なくとも１つの有機樹脂を含む、請求項８８〜１２６のいずれか一項に記載の方法。
【請求項１２８】
前記ナノ構造組成物は、２つのナノ構造体の集団、１つの反応性希釈剤、１つの嫌気安定化剤及び２つの有機樹脂を含む、請求項８８〜１２７のいずれか一項に記載の方法。
【請求項１２９】
前記ナノ構造体は、量子ドットである、請求項８８〜１２８のいずれか一項に記載の方法。
【請求項１３０】
前記量子ドットは、ＩｎＰ及び／又はＣｄＳｅ量子ドットである、請求項１２９に記載の方法。
【請求項１３１】
（ａ）少なくとも１つのナノ構造体の集団と、
（ｂ）少なくとも１つの反応性希釈剤と、
（ｃ）少なくとも１つの嫌気安定化剤と、
（ｄ）少なくとも１つの有機樹脂と
を含むナノ構造フィルム層。
【請求項１３２】
１〜５つのナノ構造体の集団を含む、請求項１３１に記載のナノ構造フィルム層。
【請求項１３３】
２つのナノ構造体の集団を含む、請求項１３２又は１３２に記載のナノ構造フィルム層。
【請求項１３４】
前記少なくとも１つのナノ構造体の集団は、ＩｎＰ、ＩｎＺｎＰ、ＩｎＧａＰ、ＣｄＳｅ、ＣｄＳ、ＣｄＳＳｅ、ＣｄＺｎＳｅ、ＣｄＺｎＳ、ＺｎＳｅ、ＺｎＳＳｅ、ＩｎＡｓ、ＩｎＧａＡｓ及びＩｎＡｓＰからなる群から選択されるコアを含有する、請求項１３１〜１３３のいずれか一項に記載のナノ構造フィルム層。
【請求項１３５】
前記少なくとも１つのナノ構造体の集団は、少なくとも１つのシェルを更に含有する、請求項１３１〜１３４のいずれか一項に記載のナノ構造フィルム層。
【請求項１３６】
ナノ構造組成物は、前記ナノ構造体に結合されたリガンドを更に含む、請求項１３１〜１３５のいずれか一項に記載のナノ構造フィルム層。
【請求項１３７】
重量百分率として０．０００１％〜５％の前記少なくとも１つのナノ構造体の集団を含む、請求項１３１〜１３６のいずれか一項に記載のナノ構造フィルム層。
【請求項１３８】
１〜５つの反応性希釈剤を含む、請求項１３１〜１３７のいずれか一項に記載のナノ構造フィルム層。
【請求項１３９】
１つの反応性希釈剤を含む、請求項１３１〜１３８のいずれか一項に記載のナノ構造フィルム層。
【請求項１４０】
前記少なくとも１つの反応性希釈剤は、イソボルニルアクリレートである、請求項１３１〜１３９のいずれか一項に記載のナノ構造フィルム層。
【請求項１４１】
重量百分率として０．０１％〜９９％の前記少なくとも１つの反応性希釈剤を含む、請求項１３１〜１４０のいずれか一項に記載のナノ構造フィルム層。
【請求項１４２】
１〜５つの嫌気安定化剤を含む、請求項１３１〜１４１のいずれか一項に記載のナノ構造フィルム層。
【請求項１４３】
１つの嫌気安定化剤を含む、請求項１３１〜１４２のいずれか一項に記載のナノ構造フィルム層。
【請求項１４４】
前記少なくとも１つの嫌気安定化剤は、ニトロキシド含有化合物又はニトロソ含有化合物である、請求項１３１〜１４３のいずれか一項に記載のナノ構造フィルム層。
【請求項１４５】
前記少なくとも１つの嫌気安定化剤は、
【化５】
2020525564.tif 000014
基を含む、請求項１３１〜１４４のいずれか一項に記載のナノ構造フィルム層。
【請求項１４６】
２つのナノ構造体の集団、１つの反応性希釈剤及び１つの嫌気安定化剤を含む、請求項１３１〜１４５のいずれか一項に記載のナノ構造フィルム層。
【請求項１４７】
前記少なくとも１つの嫌気安定化剤は、４−ヒドロキシ−２，２，６，６−テトラメチル−１−ピペリジニルオキシ（４−ヒドロキシ−ＴＥＭＰＯ）である、請求項１３１〜１４６のいずれか一項に記載のナノ構造フィルム層。
【請求項１４８】
前記少なくとも１つの反応性希釈剤に対して重量百分率として０．１ｐｐｍ〜１０００ｐｐｍの前記少なくとも１つの嫌気安定化剤を含む、請求項１３１〜１４７のいずれか一項に記載のナノ構造フィルム層。
【請求項１４９】
前記少なくとも１つの反応性希釈剤は、イソボルニルアクリレートであり、及び前記少なくとも１つの嫌気安定化剤は、４−ヒドロキシ−ＴＥＭＰＯである、請求項１３１〜１４８のいずれか一項に記載のナノ構造フィルム層。
【請求項１５０】
イソボルニルアクリレートに対して重量百分率として約２００ｐｐｍの４−ヒドロキシ−ＴＥＭＰＯを含む、請求項１４９に記載のナノ構造フィルム層。
【請求項１５１】
１〜５つの有機樹脂を含む、請求項１３１〜１５０のいずれか一項に記載のナノ構造フィルム層。
【請求項１５２】
２つの有機樹脂を含む、請求項１３１〜１５１のいずれか一項に記載のナノ構造フィルム層。
【請求項１５３】
前記少なくとも１つの有機樹脂は、熱硬化性樹脂又はＵＶ硬化性樹脂である、請求項１３１〜１５２のいずれか一項に記載のナノ構造フィルム層。
【請求項１５４】
前記少なくとも１つの有機樹脂は、ＵＶ硬化性樹脂である、請求項１３１〜１５３のいずれか一項に記載のナノ構造フィルム層。
【請求項１５５】
前記少なくとも１つの有機樹脂は、メルカプト官能性化合物である、請求項１３１〜１５４のいずれか一項に記載のナノ構造フィルム層。
【請求項１５６】
少なくとも１つの熱開始剤又は光開始剤を更に含む、請求項１３１〜１５５のいずれか一項に記載のナノ構造フィルム層。
【請求項１５７】
重量百分率として５％〜９９％の前記少なくとも１つの有機樹脂を含む、請求項１３１〜１５６のいずれか一項に記載のナノ構造フィルム層。
【請求項１５８】
２つのナノ構造体の集団、１つの反応性希釈剤、１つの嫌気安定化剤及び２つの有機樹脂を含む、請求項１３１〜１５７のいずれか一項に記載のナノ構造フィルム層。
【請求項１５９】
前記ナノ構造体は、量子ドットである、請求項１３１〜１５８のいずれか一項に記載のナノ構造フィルム層。
【請求項１６０】
前記量子ドットは、ＩｎＰ及び／又はＣｄＳｅ量子ドットである、請求項１５９に記載のナノ構造フィルム層。
【発明の詳細な説明】
【技術分野】
【０００１】
[0001]  本開示は、ナノ構造組成物及びナノ構造組成物を製造する方法を提供する。ナノ構造組成物は、少なくとも１つの集団のナノ構造体、少なくとも１つの反応性希釈剤、少なくとも１つの嫌気安定化剤及び任意選択で少なくとも１つの有機樹脂を含む。本開示は、ナノ構造層を含むナノ構造フィルム及びナノ構造フィルムを作製する方法も提供する。
【背景技術】
【０００２】
[0002]  量子ドットは、多くの場合、様々な硬化性樹脂を含む量子ドット濃縮物を配合することにより、ナノ複合体、例えば量子ドット増強フィルム（ＱＤＥＦ）又は他の印刷インク用途に加工される。
【０００３】
[0003]  商業目的で製造された量子ドットは、トルエン等の有機溶媒中に懸濁させたコロイド懸濁液として提供される場合が多い。しかしながら、量子ドットを更に処理することを望んでいる最終使用者に溶媒中の量子ドットを提供することは、幾つかの理由から問題となる可能性がある。第１に、量子ドットは、量子ドットの光学特性及び構造の完全性を維持するために、量子ドット表面にリガンドを存在させることが必要となる場合が多い。しかし、量子ドット表面に存在するリガンドは、溶媒中で拡散する可能性があり、この方法で保管した場合にそのようなことが起こると、保管を製造施設で行ったとしても又は最終使用者の施設で行ったとしても、量子ドットの特性が時間と共に変化する可能性がある。第２に、量子ドットの保管に通常利用されるトルエン等の溶媒は、重大な火災の危険性及び健康被害をもたらす上に、産業環境において揮発性有機化合物を低減しようという一般的な流れがあることから、最終使用者が取扱いを嫌う場合もある。第３に、担体溶媒の存在がたとえ微量であっても、例えば最終マトリックス材料がポリマーである場合、最終量子ドット複合体の硬化特性に悪影響を及ぼす可能性がある。第４に、量子ドットを溶媒中で保管すると、この粒子は、通常、不可逆的に集塊化する傾向が高く、時間と共に特性が変化することから、有効期間が短くなる可能性がある。従来、量子ドットは、溶液中（例えば、有機溶媒又は水中に懸濁させて）又は粉体として輸送されていることを理解されたい。
【０００４】
[0004]  量子ドット濃縮物を硬化性樹脂中に含む予備混合物として存在させることができる製品を調製するには、量子ドット濃縮物及び結果として得られる予備混合物を嫌気性条件下で安定化させるステップを行わなければならない。
【０００５】
[0005]  嫌気性条件下における安定性が向上しており、その結果として量子ドットフィルムの作製に使用した場合に光学特性を向上させる量子ドット濃縮物及び／又は樹脂混合物を調製する必要性が存在する。
【発明の概要】
【０００６】
[0006]  本開示は、
（ａ）少なくとも１つのナノ構造体の集団と；
（ｂ）少なくとも１つの反応性希釈剤と；
（ｃ）少なくとも１つの嫌気安定化剤と
を含むナノ構造組成物に関する。
【０００７】
[0007]  幾つかの実施形態において、ナノ構造組成物は、１〜５つのナノ構造体の集団を含む。幾つかの実施形態において、ナノ構造組成物は、２つのナノ構造体の集団を含む。
【０００８】
[0008]  幾つかの実施形態において、少なくとも１つのナノ構造体の集団は、ＩｎＰ、ＩｎＺｎＰ、ＩｎＧａＰ、ＣｄＳｅ、ＣｄＳ、ＣｄＳＳｅ、ＣｄＺｎＳｅ、ＣｄＺｎＳ、ＺｎＳｅ、ＺｎＳＳｅ、ＩｎＡｓ、ＩｎＧａＡｓ及びＩｎＡｓＰからなる群から選択されるコアを含有する。
【０００９】
[0009]  幾つかの実施形態において、少なくとも１つのナノ構造体の集団は、少なくとも１つのシェルを含有する。
【００１０】
[0010]  幾つかの実施形態において、ナノ構造組成物は、ナノ構造体に結合されたリガンドを含む。
【００１１】
[0011]  幾つかの実施形態において、ナノ構造組成物は、重量百分率として０．０００１％〜５％の少なくとも１つのナノ構造体の集団を含む。
【００１２】
[0012]  幾つかの実施形態において、ナノ構造組成物は、１〜５つの反応性希釈剤を含む。幾つかの実施形態において、ナノ構造組成物は、１つの反応性希釈剤を含む。幾つかの実施形態において、少なくとも１つの反応性希釈剤は、イソボルニルアクリレートである。
【００１３】
[0013]  幾つかの実施形態において、ナノ構造組成物は、重量百分率として０．０１％〜９９％の少なくとも１つの反応性希釈剤を含む。
【００１４】
[0014]  幾つかの実施形態において、ナノ構造組成物は、１〜５つの嫌気安定化剤を含む。幾つかの実施形態において、ナノ構造組成物は、１つの嫌気安定化剤を含む。
【００１５】
[0015]  幾つかの実施形態において、少なくとも１つの嫌気安定化剤は、ニトロキシド含有化合物又はニトロソ含有化合物である。幾つかの実施形態において、少なくとも１つの嫌気安定化剤は、
【化１】
2020525564.tif 000002
基を含む。幾つかの実施形態において、少なくとも１つの嫌気安定化剤は、４−ヒドロキシ−２，２，６，６−テトラメチル−１−ピペリジニルオキシ（４−ヒドロキシ−ＴＥＭＰＯ）である。
【００１６】
[0016]  幾つかの実施形態において、ナノ構造組成物は、２つのナノ構造体の集団、１つの反応性希釈剤及び１つの嫌気安定化剤を含む。
【００１７】
[0017]  幾つかの実施形態において、ナノ構造組成物は、少なくとも１つの反応性希釈剤に対して重量百分率として０．１ｐｐｍ〜１０００ｐｐｍの少なくとも１つの嫌気安定化剤を含む。
【００１８】
[0018]  幾つかの実施形態において、少なくとも１つの反応性希釈剤は、イソボルニルアクリレートであり、及び少なくとも１つの嫌気安定化剤は、４−ヒドロキシ−ＴＥＭＰＯである。幾つかの実施形態において、ナノ構造組成物は、イソボルニルアクリレートに対して重量百分率として約２００ｐｐｍの４−ヒドロキシ−ＴＥＭＰＯを含む。
【００１９】
[0019]  幾つかの実施形態において、ナノ構造体は、量子ドットである。幾つかの実施形態において、ナノ構造組成物は、ＩｎＰコアを含むナノ構造体の集団及び／又はＣｄＳｅコアを含むナノ構造体の集団を含む。
【００２０】
[0020]  本開示は、
（ａ）少なくとも１つのナノ構造体の集団と；
（ｂ）少なくとも１つの反応性希釈剤と；
（ｃ）少なくとも１つの嫌気安定化剤と；
（ｄ）少なくとも１つの有機樹脂と
を含むナノ構造組成物にも関する。
【００２１】
[0021]  幾つかの実施形態において、ナノ構造組成物は、１〜５つのナノ構造体の集団を含む。幾つかの実施形態において、ナノ構造組成物は、２つのナノ構造体の集団を含む。
【００２２】
[0022]  幾つかの実施形態において、少なくとも１つの少なくとも１つのナノ構造体の集団は、ＩｎＰ、ＩｎＺｎＰ、ＩｎＧａＰ、ＣｄＳｅ、ＣｄＳ、ＣｄＳＳｅ、ＣｄＺｎＳｅ、ＣｄＺｎＳ、ＺｎＳｅ、ＺｎＳＳｅ、ＩｎＡｓ、ＩｎＧａＡｓ及びＩｎＡｓＰからなる群から選択されるコアを含有する。
【００２３】
[0023]  幾つかの実施形態において、少なくとも１つのナノ構造体の集団は、
少なくとも１つのシェルを含有する。
【００２４】
[0024]  幾つかの実施形態において、ナノ構造組成物は、ナノ構造体に結合されたリガンドを含む。
【００２５】
[0025]  幾つかの実施形態において、ナノ構造組成物は、重量百分率として０．０００１％〜５％の少なくとも１つのナノ構造体の集団を含む。
【００２６】
[0026]  幾つかの実施形態において、ナノ構造組成物は、１〜５つの反応性希釈剤を含む。幾つかの実施形態において、ナノ構造組成物は、１つの反応性希釈剤を含む。幾つかの実施形態において、少なくとも１つの反応性希釈剤は、イソボルニルアクリレートである。
【００２７】
[0027]  幾つかの実施形態において、ナノ構造組成物は、重量百分率として０．０１％〜９９％の少なくとも１つの反応性希釈剤を含む。
【００２８】
[0028]  幾つかの実施形態において、ナノ構造組成物は、１〜５つの嫌気安定化剤を含む。幾つかの実施形態において、ナノ構造組成物は、１つの嫌気安定化剤を含む。
【００２９】
[0029]  幾つかの実施形態において、少なくとも１つの嫌気安定化剤は、ニトロキシド含有化合物又はニトロソ含有化合物である。幾つかの実施形態において、少なくとも１つの嫌気安定化剤は、
【化２】
2020525564.tif 000003
基を含む。幾つかの実施形態において、少なくとも１つの嫌気安定化剤は、４−ヒドロキシ−２，２，６，６−テトラメチル−１−ピペリジニルオキシ（４−ヒドロキシ−ＴＥＭＰＯ）である。
【００３０】
[0030]  幾つかの実施形態において、ナノ構造組成物は、２つのナノ構造体の集団、１つの反応性希釈剤及び１つの嫌気安定化剤を含む。
【００３１】
[0031]  幾つかの実施形態において、ナノ構造組成物は、少なくとも１つの反応性希釈剤に対して重量百分率として０．１ｐｐｍ〜１０００ｐｐｍの少なくとも１つの嫌気安定化剤を含む。
【００３２】
[0032]  幾つかの実施形態において、少なくとも１つの反応性希釈剤は、イソボルニルアクリレートであり、及び少なくとも１つの嫌気安定化剤は、４−ヒドロキシ−ＴＥＭＰＯである。幾つかの実施形態において、ナノ構造組成物は、イソボルニルアクリレートに対して重量百分率として約２００ｐｐｍの４−ヒドロキシ−ＴＥＭＰＯを含む。
【００３３】
[0033]  幾つかの実施形態において、ナノ構造組成物は、１〜５つの有機樹脂を含む。幾つかの実施形態において、ナノ構造組成物は、２つの有機樹脂を含む。
【００３４】
[0034]  幾つかの実施形態において、少なくとも１つの有機樹脂は、熱硬化性樹脂又はＵＶ硬化性樹脂である。幾つかの実施形態において、少なくとも１つの有機樹脂は、ＵＶ硬化性樹脂である。幾つかの実施形態において、少なくとも１つの有機樹脂は、メルカプト官能性化合物である。
【００３５】
[0035]  幾つかの実施形態において、ナノ構造組成物は、少なくとも１つの熱開始剤又は光開始剤を含む。
【００３６】
[0036]  幾つかの実施形態において、ナノ構造組成物は、重量百分率として５％〜９９％の少なくとも１つの有機樹脂を含む。
【００３７】
[0037]  幾つかの実施形態において、ナノ構造組成物は、２つのナノ構造体の集団、１つの反応性希釈剤、１つの嫌気安定化剤及び２つの有機樹脂を含む。
【００３８】
[0038]  幾つかの実施形態において、ナノ構造体は、量子ドットである。幾つかの実施形態において、ナノ構造組成物は、ＩｎＰコアを含むナノ構造体の集団及び／又はＣｄＳｅコアを含むナノ構造体の集団を含む。
【００３９】
[0039]  幾つかの実施形態において、ナノ構造組成物は、１日〜３年にわたって安定である。
【００４０】
[0040]  幾つかの実施形態において、ナノ構造組成物を含む成形品が提供される。幾つかの実施形態において、成形品は、フィルム、ディスプレイのための基材又は発光ダイオードである。幾つかの実施形態において、成形品は、フィルムである。
【００４１】
[0041]  本開示は、ナノ構造組成物を調製する方法であって、
（ａ）少なくとも１つのナノ構造体の集団及び少なくとも１つの溶媒を含む組成物を提供することと；
（ｂ）少なくとも１つの反応性希釈剤及び少なくとも１つの嫌気安定化剤を（ａ）の組成物と混合することと；
（ｃ）（ｂ）の組成物中の少なくとも１つの溶媒を除去することと
を含む方法に関する。
【００４２】
[0042]  幾つかの実施形態において、（ｂ）における混合は、
[0043]  （１）少なくとも１つの嫌気安定化剤を少なくとも１つの反応性希釈剤中に溶解することと；
[0044]  （２）溶存酸素を除去するために（１）の組成物を脱気することと
を含む。
【００４３】
[0045]  幾つかの実施形態において、（１）における溶解は、１０℃〜９０℃の温度におけるものである。幾つかの実施形態において、（１）における溶解は、１分〜２４時間の時間にわたるものである。
【００４４】
[0046]  幾つかの実施形態において、（２）における脱気は、１ｍｔｏｒｒ〜５００ｍｔｏｒｒまで真空引きすることによるものである。幾つかの実施形態において、（２）における脱気は、１０分〜４８時間の時間にわたるものである。
【００４５】
[0047]  幾つかの実施形態において、（ｂ）における混合は、１００ｒｐｍ〜１０，０００ｒｐｍの撹拌速度におけるものである。幾つかの実施形態において、（ｂ）における混合は、１０分〜２４時間の時間にわたるものである。
【００４６】
[0048]  幾つかの実施形態において、（ｃ）における除去は、真空下におけるものである。幾つかの実施形態において、（ｃ）における除去は、１ｍｔｏｒｒ〜１０００ｍｔｏｒｒまで真空引きすることによるものである。幾つかの実施形態において、（ｃ）における除去は、１０分〜４８時間の時間にわたるものである。
【００４７】
[0049]  幾つかの実施形態において、（ａ）において提供される組成物は、２つのナノ構造体の集団を含む。
【００４８】
[0050]  幾つかの実施形態において、少なくとも１つのナノ構造体の集団は、ＩｎＰ、ＩｎＺｎＰ、ＩｎＧａＰ、ＣｄＳｅ、ＣｄＳ、ＣｄＳＳｅ、ＣｄＺｎＳｅ、ＣｄＺｎＳ、ＺｎＳｅ、ＺｎＳＳｅ、ＩｎＡｓ、ＩｎＧａＡｓ及びＩｎＡｓＰからなる群から選択されるコアを含有する。
【００４９】
[0051]  幾つかの実施形態において、少なくとも１つのナノ構造体の集団は、少なくとも１つのシェルを更に含有する。
【００５０】
[0052]  幾つかの実施形態において、ナノ構造組成物は、ナノ構造体に結合されたリガンドを更に含む。
【００５１】
[0053]  幾つかの実施形態において、ナノ構造組成物は、重量百分率として０．０１％〜９９％の少なくとも１つのナノ構造体の集団を含む。
【００５２】
[0054]  幾つかの実施形態において、ナノ構造組成物は、１〜５つの反応性希釈剤を含む。幾つかの実施形態において、ナノ構造組成物は、１つの反応性希釈剤を含む。幾つかの実施形態において、少なくとも１つの反応性希釈剤は、イソボルニルアクリレートである。
【００５３】
[0055]  幾つかの実施形態において、ナノ構造組成物は、重量百分率として０．０１％〜９９％の少なくとも１つの反応性希釈剤を含む。
【００５４】
[0056]  幾つかの実施形態において、ナノ構造組成物は、１〜５つの嫌気安定化剤を含む。幾つかの実施形態において、ナノ構造組成物は、１つの嫌気安定化剤を含む。
【００５５】
[0057]  幾つかの実施形態において、少なくとも１つの嫌気安定化剤は、ニトロキシド含有化合物又はニトロソ含有化合物である。幾つかの実施形態において、少なくとも１つの嫌気安定化剤は、
【化３】
2020525564.tif 000004
の基を含む。幾つかの実施形態において、少なくとも１つの嫌気安定化剤は、４−ヒドロキシ−２，２，６，６−テトラメチル−１−ピペリジニルオキシ（４−ヒドロキシ−ＴＥＭＰＯ）である。
【００５６】
[0058]  幾つかの実施形態において、ナノ構造組成物は、２つのナノ構造体の集団、１つの反応性希釈剤及び１つの嫌気安定化剤を含む。
【００５７】
[0059]  幾つかの実施形態において、ナノ構造組成物は、少なくとも１つの反応性希釈剤に対して重量百分率として０．１ｐｐｍ〜１０００ｐｐｍの少なくとも１つの嫌気安定化剤を含む。
【００５８】
[0060]  幾つかの実施形態において、少なくとも１つの反応性希釈剤は、イソボルニルアクリレートであり、及び少なくとも１つの嫌気安定化剤は、４−ヒドロキシ−ＴＥＭＰＯである。幾つかの実施形態において、ナノ構造組成物は、イソボルニルアクリレートに対して重量百分率として約２００ｐｐｍの４−ヒドロキシ−ＴＥＭＰＯを含む。
【００５９】
[0061]  幾つかの実施形態において、ナノ構造体は、量子ドットである。幾つかの実施形態において、量子ドットは、ＩｎＰ及び／又はＣｄＳｅ量子ドットである。
【００６０】
[0062]  本開示は、ナノ構造組成物を調製する方法であって、
（ａ）少なくとも１つのナノ構造体の集団及び少なくとも１つの溶媒を含む組成物を提供することと；
（ｂ）少なくとも１つの反応性希釈剤及び少なくとも１つの嫌気安定化剤を（ａ）の組成物と混合することと；
（ｃ）（ｂ）の組成物中の少なくとも１つの溶媒を除去することと；
（ｄ）少なくとも１つの有機樹脂を（ｃ）の組成物と混合することと
を含む方法に関する。
【００６１】
[0063]  幾つかの実施形態において、（ｂ）における混合は、
（１）少なくとも１つの嫌気安定化剤を少なくとも１つの反応性希釈剤中に溶解することと；
（２）溶存酸素を除去するために（１）の組成物を脱気することと
を含む。
【００６２】
[0064]  幾つかの実施形態において、（１）における溶解は、１０℃〜９０℃におけるものである。幾つかの実施形態において、（１）における溶解は、１分〜２４時間の時間にわたるものである。
【００６３】
[0065]  幾つかの実施形態において、（２）における脱気は、１ｍｔｏｒｒ〜５００ｍｔｏｒｒまで真空引きすることによるものである。幾つかの実施形態において、（２）における脱気は、１０分〜４８時間の時間にわたるものである。
【００６４】
[0066]  幾つかの実施形態において、（ｂ）における混合は、１００ｒｐｍ〜１０，０００ｒｐｍの撹拌速度におけるものである。幾つかの実施形態において、（ｂ）における混合は、１０分〜２４時間の時間にわたるものである。
【００６５】
[0067]  幾つかの実施形態において、（ｃ）における除去は、真空下におけるものである。幾つかの実施形態において、（ｃ）における除去は、１ｍｔｏｒｒ〜１０００ｍｔｏｒｒまで真空引きすることによるものである。幾つかの実施形態において、（ｃ）における除去は、１０分〜４８時間の時間にわたるものである。
【００６６】
[0068]  幾つかの実施形態において、（ａ）において、２つのナノ構造体の集団を含む組成物が提供される。
【００６７】
[0069]  幾つかの実施形態において、少なくとも１つのナノ構造体の集団は、ＩｎＰ、ＩｎＺｎＰ、ＩｎＧａＰ、ＣｄＳｅ、ＣｄＳ、ＣｄＳＳｅ、ＣｄＺｎＳｅ、ＣｄＺｎＳ、ＺｎＳｅ、ＺｎＳＳｅ、ＩｎＡｓ、ＩｎＧａＡｓ及びＩｎＡｓＰからなる群から選択されるコアを含有する。
【００６８】
[0070]  幾つかの実施形態において、少なくとも１つのナノ構造体の集団は、少なくとも１つのシェルを更に含有する。
【００６９】
[0071]  幾つかの実施形態において、ナノ構造組成物は、ナノ構造体に結合されたリガンドを更に含む。
【００７０】
[0072]  幾つかの実施形態において、ナノ構造組成物は、重量百分率として０．０１％〜９９％の少なくとも１つのナノ構造体の集団を含む。
【００７１】
[0073]  幾つかの実施形態において、ナノ構造組成物は、１〜５つの反応性希釈剤を含む。幾つかの実施形態において、ナノ構造組成物は、１つの反応性希釈剤を含む。幾つかの実施形態において、少なくとも１つの反応性希釈剤は、イソボルニルアクリレートである。
【００７２】
[0074]  幾つかの実施形態において、ナノ構造組成物は、重量百分率として０．０１％〜９９％の少なくとも１つの反応性希釈剤を含む。
【００７３】
[0075]  幾つかの実施形態において、ナノ構造組成物は、１〜５つの嫌気安定化剤を含む。幾つかの実施形態において、ナノ構造組成物は、１つの嫌気安定化剤を含む。
【００７４】
[0076]  幾つかの実施形態において、少なくとも１つの嫌気安定化剤は、ニトロキシド含有化合物又はニトロソ含有化合物である。幾つかの実施形態において、少なくとも１つの嫌気安定化剤は、
【化４】
2020525564.tif 000005
の基を含む。幾つかの実施形態において、少なくとも１つの嫌気安定化剤は、４−ヒドロキシ−２，２，６，６−テトラメチル−１−ピペリジニルオキシ（４−ヒドロキシ−ＴＥＭＰＯ）である。
【００７５】
[0077]  幾つかの実施形態において、ナノ構造組成物は、２つのナノ構造体の集団、１つの反応性希釈剤及び１つの嫌気安定化剤を含む。
【００７６】
[0078]  幾つかの実施形態において、ナノ構造組成物は、少なくとも１つの反応性希釈剤に対して重量百分率として０．１ｐｐｍ〜１０００ｐｐｍの少なくとも１つの嫌気安定化剤を含む。
【００７７】
[0079]  幾つかの実施形態において、少なくとも１つの反応性希釈剤は、イソボルニルアクリレートであり、及び少なくとも１つの嫌気安定化剤は、４−ヒドロキシ−ＴＥＭＰＯである。幾つかの実施形態において、ナノ構造組成物は、イソボルニルアクリレートに対して重量百分率として約２００ｐｐｍの４−ヒドロキシ−ＴＥＭＰＯを含む。
【００７８】
[0080]  幾つかの実施形態において、（ｄ）における混合は、１００ｒｐｍ〜１０，０００ｒｐｍの撹拌速度におけるものである。幾つかの実施形態において、（ｄ）における混合は、１０分〜２４時間の時間にわたるものである。
【００７９】
[0081]  幾つかの実施形態において、ナノ構造組成物は、１〜５つの有機樹脂を含む。幾つかの実施形態において、ナノ構造組成物は、２つの有機樹脂を含む。
【００８０】
[0082]  幾つかの実施形態において、少なくとも１つの有機樹脂は、熱硬化性樹脂又はＵＶ硬化性樹脂である。幾つかの実施形態において、少なくとも１つの有機樹脂は、ＵＶ硬化性樹脂である。幾つかの実施形態において、少なくとも１つの有機樹脂は、メルカプト官能性化合物である。
【００８１】
[0083]  幾つかの実施形態において、本方法は、（ｅ）少なくとも１つの熱開始剤又は光開始剤を（ｄ）の組成物と混合することを更に含む。
【００８２】
[0084]  幾つかの実施形態において、（ｅ）における混合は、１００ｒｐｍ〜１０，０００ｒｐｍの撹拌速度におけるものである。幾つかの実施形態において、（ｅ）における混合は、１０分〜２４時間の時間にわたるものである。
【００８３】
[0085]  幾つかの実施形態において、ナノ構造組成物は、重量百分率として５％〜９９％の少なくとも１つの有機樹脂を含む。
【００８４】
[0086]  幾つかの実施形態において、ナノ構造組成物は、２つのナノ構造体の集団、１つの反応性希釈剤、１つの嫌気安定化剤及び２つの有機樹脂を含む。
【００８５】
[0087]  幾つかの実施形態において、ナノ構造体は、量子ドットである。幾つかの実施形態において、量子ドットは、ＩｎＰ及び／又はＣｄＳｅ量子ドットである。
【００８６】
[0088]  本開示は、
（ａ）少なくとも１つのナノ構造体の集団と；
（ｂ）少なくとも１つの反応性希釈剤と；
（ｃ）少なくとも１つの嫌気安定化剤と；
（ｄ）少なくとも１つの有機樹脂と
を含むナノ構造フィルム層にも関する。
【００８７】
[0089]  幾つかの実施形態において、ナノ構造フィルム層は、１〜５つのナノ構造体の集団を含む。幾つかの実施形態において、ナノ構造フィルム層は、２つのナノ構造体の集団を含む。
【００８８】
[0090]  幾つかの実施形態において、少なくとも１つの少なくとも１つのナノ構造体の集団は、ＩｎＰ、ＩｎＺｎＰ、ＩｎＧａＰ、ＣｄＳｅ、ＣｄＳ、ＣｄＳＳｅ、ＣｄＺｎＳｅ、ＣｄＺｎＳ、ＺｎＳｅ、ＺｎＳＳｅ、ＩｎＡｓ、ＩｎＧａＡｓ及びＩｎＡｓＰからなる群から選択されるコアを含有する。
【００８９】
[0091]  幾つかの実施形態において、少なくとも１つのナノ構造体の集団は、少なくとも１つのシェルを含有する。
【００９０】
[0092]  幾つかの実施形態において、ナノ構造フィルム層は、ナノ構造体に結合されたリガンドを含む。
【００９１】
[0093]  幾つかの実施形態において、ナノ構造フィルム層は、重量百分率として０．０００１％〜５％の少なくとも１つのナノ構造体の集団を含む。
【００９２】
[0094]  幾つかの実施形態において、ナノ構造フィルム層は、１〜５つの反応性希釈剤を含む。幾つかの実施形態において、ナノ構造フィルム層は、１つの反応性希釈剤を含む。幾つかの実施形態において、少なくとも１つの反応性希釈剤は、イソボルニルアクリレートである。
【００９３】
[0095]  幾つかの実施形態において、ナノ構造フィルム層は、重量百分率として０．０１％〜９９％の少なくとも１つの反応性希釈剤を含む。
【００９４】
[0096]  幾つかの実施形態において、ナノ構造フィルム層は、１〜５つの嫌気安定化剤を含む。幾つかの実施形態において、ナノ構造フィルム層は、１つの嫌気安定化剤を含む。
【００９５】
[0097]  幾つかの実施形態において、少なくとも１つの嫌気安定化剤は、ニトロキシド含有化合物又はニトロソ含有化合物である。幾つかの実施形態において、少なくとも１つの嫌気安定化剤は、
【化５】
2020525564.tif 000006
の基を含む。幾つかの実施形態において、少なくとも１つの嫌気安定化剤は、４−ヒドロキシ−２，２，６，６−テトラメチル−１−ピペリジニルオキシ（４−ヒドロキシ−ＴＥＭＰＯ）である。
【００９６】
[0098]  幾つかの実施形態において、ナノ構造フィルム層は、２つのナノ構造体の集団、１つの反応性希釈剤及び１つの嫌気安定化剤を含む。
【００９７】
[0099]  幾つかの実施形態において、ナノ構造フィルム層は、少なくとも１つの反応性希釈剤に対して重量百分率として０．１ｐｐｍ〜１０００ｐｐｍの少なくとも１つの嫌気安定化剤を含む。
【００９８】
[0100]  幾つかの実施形態において、少なくとも１つの反応性希釈剤は、イソボルニルアクリレートであり、及び少なくとも１つの嫌気安定化剤は、４−ヒドロキシ−ＴＥＭＰＯである。幾つかの実施形態において、ナノ構造フィルム層は、イソボルニルアクリレートに対して重量百分率として約２００ｐｐｍの４−ヒドロキシ−ＴＥＭＰＯを含む。
【００９９】
[0101]  幾つかの実施形態において、ナノ構造フィルム層は、１〜５つの有機樹脂を含む。幾つかの実施形態において、ナノ構造フィルム層は、２つの有機樹脂を含む。
【０１００】
[0102]  幾つかの実施形態において、少なくとも１つの有機樹脂は、熱硬化性樹脂又はＵＶ硬化性樹脂である。幾つかの実施形態において、少なくとも１つの有機樹脂は、ＵＶ硬化性樹脂である。幾つかの実施形態において、少なくとも１つの有機樹脂は、メルカプト官能性化合物である。
【０１０１】
[0103]  幾つかの実施形態において、ナノ構造フィルム層は、少なくとも１つの熱開始剤又は光開始剤を含む。
【０１０２】
[0104]  幾つかの実施形態において、ナノ構造フィルム層は、重量百分率として５％〜９９％の少なくとも１つの有機樹脂を含む。
【０１０３】
[0105]  幾つかの実施形態において、ナノ構造フィルム層は、２つのナノ構造体の集団、１つの反応性希釈剤、１つの嫌気安定化剤及び２つの有機樹脂を含む。
【０１０４】
[0106]  幾つかの実施形態において、ナノ構造体は、量子ドットである。幾つかの実施形態において、ナノ構造組成物は、ＩｎＰコアを含むナノ構造体の集団及び／又はＣｄＳｅコアを含むナノ構造体の集団を含む。
【図面の簡単な説明】
【０１０５】
[0107]  参照により本明細書に組み込まれ、且つ本明細書の一部を構成する添付の図面は、本開示を例示すると共に、更に本記載と併せて本開示の原理を説明し、当業者が本開示を作製及び使用することを可能にする役割を果たす。
【０１０６】
【図１】[0108]（Ａ）２００ｐｐｍの４−ヒドロキシ−ＴＥＭＰＯを含む緑色量子ドット濃縮物；（Ｂ）２００ｐｐｍの４−ヒドロキシ−ＴＥＭＰＯを含む赤色量子ドット濃縮物；（Ｃ）２００ｐｐｍの４−ヒドロキシ−ＴＥＭＰＯを含む緑色量子ドット濃縮物；（Ｄ）２００ｐｐｍの４−ヒドロキシ−ＴＥＭＰＯを含む赤色量子ドット濃縮物；（Ｅ）４−ヒドロキシ−ＴＥＭＰＯを含まない緑色量子ドット濃縮物；（Ｆ）４−ヒドロキシ−ＴＥＭＰＯを含まない赤色量子ドット濃縮物；及び（Ｇ）イソボルニルアクリレート対照の保存時間に対する粘度を示すグラフである。
【発明を実施するための形態】
【０１０７】
[0109]  特段の指定がない限り、本明細書において使用する全ての技術用語及び科学用語は、本開示が関連する技術分野の当業者が一般に理解している意味と同義である。以下に示す定義は、当該技術分野における定義を補足し、本出願に関連するものであり、任意の関連案件又は関連しない案件、例えば所有者が共通する任意の特許又は出願に帰属するものではない。本明細書に記載する方法及び材料に類似する又は均等な方法及び材料を本開示の試験の実施に使用することができるが、本明細書には好ましい材料及び方法を記載する。したがって、本明細書に使用する専門用語は、特定の実施形態を説明することのみを目的としており、限定を意図するものではない。
【０１０８】
[0110]  本明細書及び添付の特許請求の範囲に使用する単数形（「１つの（a）」、「１つの（an）」及び「その」）は、文脈上明らかにそうでないことが指示されていない限り、複数の指示対象を包含する。したがって、例えば「ナノ構造体」に言及する場合、これは、複数のこの種のナノ構造体を包含し、他も同様である。
【０１０９】
[0111]  本明細書において用いられる「約」という語は、所与の量の数値がその値から±１０％変動することを表す。例えば、「約１００ｎｍ」は、９０ｎｍ〜１１０ｎｍの範囲（端点を含む）のサイズを包含する。
【０１１０】
[0112]  「ナノ構造体」は、約５００ｎｍ未満の寸法を有する少なくとも１つの領域又は特徴的寸法を有する構造である。幾つかの実施形態において、ナノ構造体の寸法は、約２００ｎｍ未満、約１００ｎｍ未満、約５０ｎｍ未満、約２０ｎｍ未満又は約１０ｎｍ未満である。通常、領域又は特徴的寸法は、構造体の最短軸方向の寸法である。この種の構造体の例としては、ナノワイヤ、ナノロッド、ナノチューブ、分岐した枝を有するナノ構造体、ナノテトラポッド、トライポッド、バイポッド、ナノ結晶、ナノドット、量子ドット、ナノ粒子等が挙げられる。ナノ構造体は、例えば、実質的に結晶性、実質的に単結晶、多結晶、非晶質又はこれらの組合せとすることができる。幾つかの実施形態において、ナノ構造体の三次元のそれぞれは、約５００ｎｍ未満、約２００ｎｍ未満、約１００ｎｍ未満、約５０ｎｍ未満、約２０ｎｍ未満又は約１０ｎｍ未満の寸法を有する。
【０１１１】
[0113]  ナノ構造体に関連して使用される「ヘテロ構造体」という語は、少なくとも２つの異なる及び／又は区別可能な種類の材料を特徴とするナノ構造体を指す。通常、ナノ構造体の１つの領域は、第１の種類の材料を含む一方、ナノ構造体の第２の領域は、第２の種類の材料を含む。特定の実施形態において、ナノ構造体は、第１の材料のコア及び第２（又は第３等）の材料の少なくとも１つのシェルを含み、この異なる種類の材料は、例えば、ナノワイヤの長軸、分岐した枝を有するナノワイヤの枝の長軸又はナノ結晶の中心に対して半径方向に分布している。隣接する材料を完全に覆う（但し、必ずしも必要ではない）シェルをシェルと見なすべきであり、ナノ構造体の場合にはヘテロ構造体と見なすべきである。例えば、１つの材料のコアが第２の材料の複数の小さい島で覆われていることを特徴とするナノ結晶は、ヘテロ構造体である。他の実施形態では、異なる種類の材料は、ナノ構造体内の異なる位置に、例えばナノワイヤの主（長）軸に沿って又は分岐した枝を有するナノワイヤの枝の長軸に沿って分布している。ヘテロ構造体内の異なる領域は、完全に異なる材料を含み得るか、又は異なる領域は、ドーパントが異なるか若しくは同一のドーパントを異なる濃度で含む基本材料（例えば、ケイ素）を含み得る。
【０１１２】
[0114]  本明細書において用いられる、ナノ構造体の「径」とは、ナノ構造体の第１の軸と直交する断面の径を指し、ここで、第１の軸は、第２及び第３の軸に対する長さの差が最も大きいものである（第２及び第３の軸は、長さが互いに最も近い２つの軸である）。第１の軸が必ずしもナノ構造体の最長軸である必要はなく、例えば円盤型ナノ構造体の場合、断面は、円盤の短い長手方向の軸に垂直な実質的に円形の断面となる。断面が円形でない場合、径は、その断面の長軸及び短軸の平均である。細長い又はアスペクト比が高いナノ構造体、例えばナノワイヤの場合、径は、ナノワイヤの最長軸に垂直な断面を横断して測定される。球状ナノ構造体の場合、径は、球の片側からその中心を通って反対側まで測定される。
【０１１３】
[0115]  ナノ構造体に関して使用される「結晶性」又は「実質的に結晶性」という語は、ナノ構造体が、通常、その構造の１つ又は複数の次元にわたり長距離秩序を示すことを指す。単結晶の秩序は、結晶の境界を超えて延在することができないため、「長距離秩序」という語は、具体的なナノ構造体の絶対寸法に依存することが当業者に理解されるであろう。その場合、「長距離秩序」は、ナノ構造体の寸法の少なくとも大部分にわたる実質的な秩序を意味することになる。幾つかの例において、ナノ構造体は、酸化物又は他の被覆を有し得るか、又はコア及び少なくとも１つのシェルから構成され得る。そのような例において、酸化物、シェル又は他の被覆は、この種の秩序を示すことができるが、必ずしも必要なわけではない（例えば、非晶質、多結晶又はそれ以外であり得る）ことが理解されるであろう。そのような例において、「結晶性」、「実質的に結晶性」、「実質的に単結晶」又は「単結晶」という句は、ナノ構造体の中心のコア（被覆層又はシェルを除く）について言及している。本明細書において用いられる「結晶性」又は「実質的に結晶性」という語は、その構造が実質的に長距離秩序（例えば、ナノ構造体又はそのコアの少なくとも１つの軸の長さの少なくとも約８０％にわたる秩序）を示す限り、様々な欠陥、積層不整、原子置換等を含む構造も包含することを意図している。加えて、コアとナノ構造体の外側との間の界面、又はコアと隣接するシェルとの間の界面、又はシェルと第２の隣接するシェルとの間の界面は、非結晶性領域を含有する可能性があり、非晶質である可能性さえあることが理解されるであろう。これは、ナノ構造体が、本明細書において定義する結晶性又は実質的に結晶性であることを妨げない。
【０１１４】
[0116]  ナノ構造体に関して使用される「単結晶」という語は、ナノ構造体が実質的に結晶性であり、実質的に単結晶を含むことを指す。ナノ構造体のコア及び１つ又は複数のシェルを含むヘテロ構造体に関して使用される場合、「単結晶」は、コアが実質的に結晶性であり、実質的に単結晶を含むことを指す。
【０１１５】
[0117]  「ナノ結晶」は、実質的に単結晶であるナノ構造体である。したがって、ナノ結晶は、寸法が約５００ｎｍ未満である少なくとも１つの領域又は特徴寸法を有する。幾つかの実施形態において、ナノ結晶は、約２００ｎｍ未満、約１００ｎｍ未満、約５０ｎｍ未満、約２０ｎｍ未満又は約１０ｎｍ未満の寸法を有する。「ナノ結晶」という語は、様々な欠陥、積層不整、置換原子等を含む実質的に単結晶であるナノ構造体に加えて、この種の欠陥、不整又は置換を含まない実質的に単結晶であるナノ構造体も包含する。コア及び１つ又は複数のシェルを含むナノ結晶ヘテロ構造体の場合、ナノ結晶のコアは、通常、実質的に単結晶であるが、シェルは、必ずしもそうである必要はない。幾つかの実施形態において、ナノ結晶の三次元のそれぞれは、約５００ｎｍ未満、約２００ｎｍ未満、約１００ｎｍ未満、約５０ｎｍ未満、約２０ｎｍ未満又は約１０ｎｍ未満の寸法を有する。
【０１１６】
[0118]  「量子ドット」（又は「ドット」）という語は、量子閉じ込め又は励起子閉じ込めを示すナノ結晶を指す。量子ドットは、材料の性質が実質的に均一であり得るか、又は特定の実施形態では不均一、例えばコア及び少なくとも１つのシェルを含み得る。量子ドットの光学特性は、その粒度、化学組成及び／又は表面組成に影響される可能性があり、当該技術分野において利用可能な好適な光学試験により測定することができる。ナノ結晶のサイズを例えば約１ｎｍ〜約１５ｎｍの範囲に調整することが可能であるため、光学スペクトル全体を網羅する光電子放出が可能になり、演色において非常に幅広い多様性が得られる。
【０１１７】
[0119]  「リガンド」は、ナノ構造体の１つ又は複数の面、例えばナノ構造体の表面と、共有結合により、イオン結合により、ファンデルワールス力により又は他の分子間相互作用により相互作用することができる（その強弱に関わらず）分子である。
【０１１８】
[0120]  「フォトルミネッセンス量子収率」は、例えば、ナノ構造体又はナノ構造体の集団により吸収された光子に対する放出された光子の比である。当該技術分野において知られているように、量子収率は、通常、量子収率の値が知られている十分に特徴付けられた標準試料を用いて比較法により求められる。
【０１１９】
[0121]  本明細書において用いられる「シェル」という語は、コア上に又は先に堆積された同一若しくは異なる組成のシェル上に堆積される、シェル材料の単回の堆積作業の結果として生成する材料を指す。正確なシェルの厚みは、材料に加えて、前駆体の投入量及び反応率に依存し、ナノメートル又は単層で報告することができる。本明細書において用いられる「シェルの標的厚み」とは、必要な前駆体量を算出する際に用いられる意図されたシェルの厚みを指す。本明細書において用いられる「シェルの実際の厚み」とは、合成後に実際に堆積したシェル材料の量を指し、当該技術分野において知られている方法により測定することができる。一例として、実際のシェルの厚みは、シェル合成前後のナノ結晶の透過型電子顕微鏡（ＴＥＭ）像から求められた粒子径を比較することにより測定することができる。
【０１２０】
[0122]  ナノ構造組成物の安定性は、少なくとも１つのナノ構造体の集団、少なくとも１つの反応性希釈剤、少なくとも１つの嫌気安定化剤及び任意選択的な少なくとも１つの有機樹脂を混合した後の粘度を測定することにより求めることができる。粘度は、コーン及びプレートを用いてブルックフィールド粘度計で測定することができる。ナノ構造組成物は、粘度が４０％を超えて増大しなければ安定である。
【０１２１】
[0123]  本明細書において用いられる「反応性希釈剤」という語は、ナノ構造組成物の調製及び保存に用いられる条件下でナノ構造体と実質的に反応せず、反応させることによってポリマー及び／又は相互貫入網目構造を形成することができる１つ若しくは複数のモノマー及び／又は１つ若しくは複数のオリゴマーを指す。幾つかの実施形態において、反応性希釈剤は、ラジカル重合反応することができる。
【０１２２】
[0124]  本明細書において用いられる「非反応性希釈剤」という語は、ナノ構造組成物の調製及び保存に用いられる条件下でナノ構造体と実質的に反応せず、反応条件下において反応しない、例えばラジカル重合反応することができない１つ又は複数の剤を指す。
【０１２３】
[0125]  本明細書において用いられる「嫌気性条件」という語は、酸素が１０ｐｐｍ未満であることを指す。
【０１２４】
[0126]  本明細書において用いられる「嫌気安定化剤」という語は、酸素の不在下又はほぼ不在下において保存する間、制御できない重合を最小限に抑えることにより、ナノ構造組成物を安定化させる化合物を指す。
【０１２５】
[0127]  本明細書において用いられる「半値全幅」（ＦＷＨＭ）という語は、量子ドットのサイズ分布の目安である。量子ドットの発光スペクトルは、一般に、ガウス分布曲線形状を有する。ガウス分布曲線の幅は、ＦＷＨＭで定義され、粒子のサイズ分布の見当が付けられる。ＦＷＨＭがより小さいことは、量子ドットのナノ結晶のサイズ分布がより狭いことに相当する。ＦＷＨＭは、ピーク発光波長にも依存する。
【０１２６】
[0128]  本明細書において用いられる「アルキル」は、示された個数の炭素原子を有する直鎖又は分岐の飽和脂肪族基を指す。幾つかの実施形態において、アルキルは、Ｃ１〜２アルキル、Ｃ１〜３アルキル、Ｃ１〜４アルキル、Ｃ１〜５アルキル、Ｃ１〜６アルキル、Ｃ１〜７アルキル、Ｃ１〜８アルキル、Ｃ１〜９アルキル、Ｃ１〜１０アルキル、Ｃ１〜１２アルキル、Ｃ１〜１４アルキル、Ｃ１〜１６アルキル、Ｃ１〜１８アルキル、Ｃ１〜２０アルキル、Ｃ８〜２０アルキル、Ｃ１２〜２０アルキル、Ｃ１４〜２０アルキル、Ｃ１６〜２０アルキル又はＣ１８〜２０アルキルである。例えば、Ｃ１〜６アルキルとしては、これらに限定されるものではないが、メチル、エチル、プロピル、イソプロピル、ブチル、イソブチル、ｓｅｃ−ブチル、ｔｅｒｔ−ブチル、ペンチル、イソペンチル及びヘキシルが挙げられる。幾つかの実施形態において、アルキルは、オクチル、ノニル、デシル、ウンデシル、ドデシル、トリデシル、テトラデシル、ペンタデシル、ヘキサデシル、ヘプタデシル、オクタデシル、ノナデシル又はイコサニルである。
【０１２７】
[0129]  本明細書において用いられる「アルケニル」は、少なくとも１つの炭素−炭素二重結合を有する直鎖又は分岐鎖の炭化水素部分から１つの水素原子を引き抜くことにより誘導された１価の基を指す。幾つかの実施形態において、アルケニル基は、２〜２０の炭素原子を含有し、Ｃ２〜２０アルケニルである。幾つかの実施形態において、アルケニル基は、２〜１５の炭素原子を含有し、Ｃ２〜１５アルケニルである。幾つかの実施形態において、アルケニル基は、２〜１０の炭素原子を含有し、Ｃ２〜１０アルケニルである。幾つかの実施形態において、アルケニル基は、２〜８つの炭素原子を含有し、Ｃ２〜８アルケニルである。幾つかの実施形態において、アルケニル基は、２〜５つの炭素を含有し、Ｃ２〜５アルケニルである。アルケニル基としては、例えば、エテニル、プロペニル、ブテニル及び１−メチル−２−ブテン−１−イルが挙げられる。
【０１２８】
[0130]  本明細書において用いられる「アルキニル」は、少なくとも１つの炭素−炭素三重結合を有する直鎖又は分岐鎖の炭化水素から１つの水素原子を引き抜くことにより誘導された１価の基を指す。幾つかの実施形態において、アルキニル基は、２〜２０の炭素原子を含有し、Ｃ２〜２０アルキニルである。幾つかの実施形態において、アルキニル基は、２〜１５の炭素原子を含有し、Ｃ２〜１５アルキニルである。幾つかの実施形態において、アルキニル基は、２〜１０の炭素原子を含有し、Ｃ２〜１０アルキニルである。幾つかの実施形態において、アルキニル基は、２〜８つの炭素原子を含有し、Ｃ２〜８アルキニルである。幾つかの実施形態において、アルキニル基は、２〜５つの炭素を含有し、Ｃ２〜５アルキニルである。代表的なアルキニル基としては、これらに限定されるものではないが、エチニル、２−プロピニル（プロパルギル）及び１−プロピニルが挙げられる。
【０１２９】
[0131]  本明細書において用いられる「アルキルアミノ」は、式（−ＮＲＫ２）（式中、ＲＫは、独立に、水素又は本明細書に定義した任意選択で置換されたアルキル基を表し、窒素部分は親分子に直接結合している）で表される「置換されたアミノ」を指す。
【０１３０】
[0132]  本明細書において用いられる「ヘテロアルキル」は、任意選択で１つ又は複数の官能基で置換されており、１つ又は複数の酸素、硫黄、窒素、リン又はケイ素原子を例えば炭素原子の代わりに含有するアルキル部分を指す。
【０１３１】
[0133]  本明細書において用いられる「シクロアルキル」は、飽和環状炭化水素から誘導された３〜８つの炭素原子、好ましくは３〜５つの炭素原子を有する１価又は２価の基を指す。シクロアルキル基は、単環又は多環とすることができる。シクロアルキルは、Ｃ１〜３アルキル基又はハロゲンで置換することができる。
【０１３２】
[0134]  本明細書において用いられる「カルボキシアルキル」は、低級アルキル基に結合したカルボン酸基（−ＣＯＯＨ）を指す。
【０１３３】
[0135]  本明細書において用いられる「ヘテロシクロアルキル」は、環構造内に１〜５つ、より典型的には１〜４つのヘテロ原子を有するシクロアルキル置換基を指す。本開示の化合物に用いるのに好適なヘテロ原子は、窒素、酸素及び硫黄である。代表的なヘテロシクロアルキル部分としては、例えば、モルホリノ、ピペラジニル、ピペリジニル等が挙げられる。
【０１３４】
[0136]  本明細書において用いられる「アルキレン」という語は、単独で又は組み合わせて、直鎖又は分岐鎖の飽和炭化水素から誘導された、２つ以上の位置で結合している飽和脂肪族基、例えばメチレン（−ＣＨ２−）を指す。特段の指定がない限り、「アルキル」という語には「アルキレン」基も包含することができる。
【０１３５】
[0137]  本明細書において用いられる「アリール」は、６〜１４の炭素原子を有する無置換の単環式又は二環式芳香族環系、即ちＣ６〜１４アリールを指す。非限定的なアリール基の例としては、フェニル、ナフチル、フェナントリル、アントラニル、インデニル、アズレニル、ビフェニル、ビフェニレニル及びフルオレニル基が挙げられる。一実施形態において、アリール基は、フェニル又はナフチルである。
【０１３６】
[0138]  本明細書において用いられる「ヘテロアリール」又は「複素芳香族」という語は、５〜１４の環原子を有し（即ち５〜１４員環ヘテロアリール）、環の少なくとも１つの炭素原子が酸素、窒素及び硫黄からなる群から独立に選択されるヘテロ原子に置き換わっている、無置換の単環式及び二環式芳香族環系を指す。一実施形態において、ヘテロアリールは、酸素、窒素及び硫黄からなる群から独立に選択される１、２、３又は４つのヘテロ原子を含有する。一実施形態において、ヘテロアリールは、３つのヘテロ原子を有する。他の実施形態において、ヘテロアリールは、２つのヘテロ原子を有する。他の実施形態において、ヘテロアリールは、１つのヘテロ原子を有する。他の実施形態において、ヘテロアリールは、５〜１０員のヘテロアリールである。他の実施形態において、ヘテロアリールは、５−又は６員のヘテロアリールである。他の実施形態において、ヘテロアリールは、５つの環原子を有する、例えば４つの炭素原子及び１つの硫黄原子を有する５員ヘテロアリールであるチエニルである。他の実施形態において、ヘテロアリールは、６つの環原子を有する、例えば５つの炭素原子及び１つの窒素原子を有する６員のヘテロアリールであるピリジルである。非限定的なヘテロアリール基の例としては、チエニル、ベンゾ［ｂ］チエニル、ナフト［２，３−ｂ］チエニル、チアントレニル、フリル、ベンゾフリル、ピラニル、イソベンゾフラニル、ベンゾオキサゾニル、クロメニル、キサンテニル、２Ｈ−ピロリル、ピロリル、イミダゾリル、ピラゾリル、ピリジル、ピラジニル、ピリミジニル、ピリダジニル、イソインドリル、３Ｈ−インドリル、インドリル、インダゾリル、プリニル、イソキノリル、キノリル、フタラジニル、ナフチリジニル、シンノリニル、キナゾリニル、プテリジニル、４ａＨ−カルバゾリル、カルバゾリル、β−カルボリニル、フェナントリジニル、アクリジニル、ピリミジニル、フェナントロリニル、フェナジニル、チアゾリル、イソチアゾリル、フェノチアゾリル、イソオキサゾリル、フラザニル及びフェノキサジニルが挙げられる。一実施形態において、ヘテロアリールは、チエニル（例えば、チエン−２−イル及びチエン−３−イル）、フリル（例えば、２−フリル及び３−フリル）、ピロリル（例えば、１Ｈ−ピロール−２−イル及び１Ｈ−ピロール−３−イル）、イミダゾリル（例えば、２Ｈ−イミダゾール−２−イル及び２Ｈ−イミダゾール−４−イル）、ピラゾリル（例えば、１Ｈ−ピラゾール−３−イル、１Ｈ−ピラゾール−４−イル及び１Ｈ−ピラゾール−５−イル）、ピリジル（例えば、ピリジン−２−イル、ピリジン−３−イル及びピリジン−４−イル）、ピリミジニル（例えば、ピリミジン−２−イル、ピリミジン−４−イル及びピリミジン−５−イル）、チアゾリル（例えば、チアゾール−２−イル、チアゾール−４−イル及びチアゾール−５−イル）、イソチアゾリル（例えば、イソチアゾール−３−イル、イソチアゾール−４−イル及びイソチアゾール−５−イル）、オキサゾリル（例えば、オキサゾール−２−イル、オキサゾール−４−イル及びオキサゾール−５−イル）、イソオキサゾリル（例えば、イソオキサゾール−３−イル、イソオキサゾ��ル−４−イル及びイソオキサゾール−５−イル）又はインダゾリル（例えば、１Ｈ−インダゾール−３−イル）である。「ヘテロアリール」という語は、可能なＮオキシドも含む。非限定的な例示的なＮ−オキシドは、ピリジルＮ−オキシドである。
【０１３７】
[0139]  そうでないことが明確に指示されていない限り、本明細書に記載する範囲は、両端点を含む。
【０１３８】
[0140]  様々な他の用語を本明細書において定義するか、それ以外の場合には本明細書において特徴付ける。
【０１３９】
[0141]  ナノ構造組成物
幾つかの実施形態において、本開示は、
（ａ）少なくとも１つのナノ構造体の集団と；
（ｂ）少なくとも１つの反応性希釈剤と；
（ｃ）少なくとも１つの嫌気安定化剤と
を含むナノ構造組成物を提供する。
【０１４０】
[0142]  幾つかの実施形態において、ナノ構造組成物は、溶媒を更に含む。
【０１４１】
[0143]  幾つかの実施形態において、ナノ構造組成物は、ナノ構造体に結合されたリガンドを更に含む。
【０１４２】
[0144]  幾つかの実施形態において、ナノ構造体は、量子ドットである。
【０１４３】
[0145]  幾つかの実施形態において、本開示は、
（ａ）少なくとも１つのナノ構造体の集団と；
（ｂ）少なくとも１つの反応性希釈剤と；
（ｃ）少なくとも１つの嫌気安定化剤と；
（ｄ）少なくとも１つの有機樹脂と
を含むナノ構造組成物を提供する。
【０１４４】
[0146]  幾つかの実施形態において、ナノ構造組成物は、溶媒を更に含む。
【０１４５】
[0147]  幾つかの実施形態において、ナノ構造組成物は、ナノ構造体に結合されたリガンドを更に含む。
【０１４６】
[0148]  幾つかの実施形態において、ナノ構造体は、量子ドットである。
【０１４７】
[0149]  幾つかの実施形態において、本開示は、
[0150]  （ａ）少なくとも１つのナノ構造体の集団を含む第１の組成物と；
（ｂ）少なくとも１つの反応性希釈剤及び少なくとも１つの嫌気安定化剤を含む第２の組成物と；
（ｃ）少なくとも１つの有機樹脂を含む第３の組成物と；
（ｄ）ナノ構造フィルムを作製するための指示書と
を含むナノ構造フィルムキットを提供する。
【０１４８】
[0151]  幾つかの実施形態において、ナノ構造フィルムキットは、溶媒を更に含む。
【０１４９】
[0152]  幾つかの実施形態において、ナノ構造組成物は、ナノ構造体に結合されたリガンドを更に含む。
【０１５０】
[0153]  幾つかの実施形態において、ナノ構造体は、量子ドットである。
【０１５１】
ナノ構造フィルム層
[0154]  幾つかの実施形態において、本開示は、
（ａ）少なくとも１つのナノ構造体の集団と；
（ｂ）少なくとも１つの反応性希釈剤と；
（ｃ）少なくとも１つの嫌気安定化剤と；
（ｄ）少なくとも１つの有機樹脂と
を含むナノ構造フィルム層を提供する。
【０１５２】
[0155]  幾つかの実施形態において、ナノ構造組成物は、ナノ構造体に結合されたリガンドを更に含む。
【０１５３】
[0156]  幾つかの実施形態において、ナノ構造体は、量子ドットである。
【０１５４】
ナノ構造成形品
[0157]  幾つかの実施形態において、本開示は、
（ａ）少なくとも１つのナノ構造体の集団と；
（ｂ）少なくとも１つの反応性希釈剤と；
（ｃ）少なくとも１つの嫌気安定化剤と；
（ｄ）少なくとも１つの有機樹脂と
を含むナノ構造成形品を提供する。
【０１５５】
[0158]  幾つかの実施形態において、成形品は、フィルム、ディスプレイのための基材又は発光ダイオードである。
【０１５６】
[0159]  幾つかの実施形態において、ナノ構造組成物は、ナノ構造体に結合されたリガンドを更に含む。
【０１５７】
[0160]  幾つかの実施形態において、ナノ構造体は、量子ドットである。
【０１５８】
[0161]  幾つかの実施形態において、本開示は、
（ａ）第１のバリア層と；
（ｂ）第２のバリア層と；
（ｃ）第１のバリア層及び第２のバリア層間のナノ構造層と
を含むナノ構造フィルムであって、ナノ構造層は、少なくとも１つのナノ構造体の集団と；少なくとも１つの反応性希釈剤と；少なくとも１つの嫌気安定化剤と；少なくとも１つの有機樹脂とを含む、ナノ構造フィルムを提供する。
【０１５９】
[0162]  幾つかの実施形態において、ナノ構造組成物は、ナノ構造体に結合されたリガンドを更に含む。
【０１６０】
[0163]  幾つかの実施形態において、ナノ構造体は、量子ドットである。
【０１６１】
量子ドット
[0164]  本開示に使用される量子ドット（又は他のナノ構造体）は、任意の好適な材料、好適には無機材料、より好適には無機導電性又は半導電性材料から製造することができる。好適な半導電性材料としては、ＩＩ−ＶＩ族、ＩＩＩ−Ｖ族、ＩＶ−ＶＩ族及びＩＶ族半導体等の任意の種類の半導体が挙げられる。好適な半導電性材料としては、これらに限定されるものではないが、Ｓｉ、Ｇｅ、Ｓｎ、Ｓｅ、Ｔｅ、Ｂ、Ｃ（ダイヤモンドを含む）、Ｐ、ＢＮ、ＢＰ、ＢＡｓ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＺｎＯ、ＺｎＳ、ＺｎＳｅ、ＺｎＴｅ、ＣｄＳ、ＣｄＳｅ、ＣｄＳｅＺｎ、ＣｄＴｅ、ＨｇＳ、ＨｇＳｅ、ＨｇＴｅ、ＢｅＳ、ＢｅＳｅ、ＢｅＴｅ、ＭｇＳ、ＭｇＳｅ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＣｕＦ、ＣｕＣｌ、ＣｕＢｒ、ＣｕＩ、Ｓｉ３Ｎ４、Ｇｅ３Ｎ４、Ａｌ２Ｏ３、Ａｌ２ＣＯ及びこれらの組合せが挙げられる。
【０１６２】
[0165]  ＩＩ−ＶＩ族ナノ構造体の合成は、米国特許第６，２２５，１９８号、米国特許第６，３２２，９０１号、米国特許第６，２０７，２２９号、米国特許第６，６０７，８２９号、米国特許第６，８６１，１５５号、米国特許第７，０６０，２４３号、米国特許第７，１２５，６０５号、米国特許第７，３７４，８２４号、米国特許第７，５６６，４７６号、米国特許第８，１０１，２３４号及び８，１５８，１９３号並びに米国特許出願公開第２０１１／０２６２７５２号及び２０１１／０２６３０６２号に記載されている。幾つかの実施形態において、コアは、ＺｎＯ、ＺｎＳｅ、ＺｎＳ、ＺｎＴｅ、ＣｄＯ、ＣｄＳｅ、ＣｄＳ、ＣｄＴｅ、ＨｇＯ、ＨｇＳｅ、ＨｇＳ及びＨｇＴｅからなる群から選択されるＩＩ−ＶＩ族ナノ結晶である。幾つかの実施形態において、コアは、ＺｎＳｅ、ＺｎＳ、ＣｄＳｅ又はＣｄＳからなる群から選択されるナノ結晶である。
【０１６３】
[0166]  ＣｄＳｅ及びＣｄＳ量子ドット等のＩＩ−ＶＩ族ナノ構造体は、所望の発光挙動を呈することができるが、カドミウムが毒性を有するため、この種のナノ構造体を使用することができる用途が制限されるなどの問題がある。したがって、好ましい発光特性を示す、より毒性の低い代替品が非常に望ましい。一般に、ＩＩＩ−Ｖ族ナノ構造体、特にＩｎＰ系ナノ構造体は、発光範囲が適合することから、公知のカドミウム系材料の代替品として最良である。
【０１６４】
[0167]  幾つかの実施形態において、ナノ構造体は、カドミウムフリーである。本明細書において用いられる「カドミウムフリー」という語は、カドミウムの含有量が重量で１００ｐｐｍ未満であるナノ構造体を意図している。特定有害物質使用制限（ＲｏＨＳ）の遵守の定義は、未加工の均質な前駆体材料中のカドミウムが０．０１重量％（１００ｐｐｍ）を超えてはならないことを要求する。本開示のＣｄフリーナノ構造体中のカドミウムの量は、前駆体材料中の微量金属濃度により制限される。Ｃｄフリーナノ構造体用の前駆体材料中の微量金属（カドミウムを含む）濃度は、誘導結合プラズマ質量分光（ＩＣＰ−ＭＳ）分析により、１０億分率（ｐｐｂ）水準で測定することができる。幾つかの実施形態において、「カドミウムフリー」ナノ構造体は、カドミウムを約５０ｐｐｍ未満、約２０ｐｐｍ未満、約１０ｐｐｍ未満又は約１ｐｐｍ未満含有する。
【０１６５】
[0168]  幾つかの実施形態において、コアは、ＩＩＩ−Ｖ族ナノ構造体である。幾つかの実施形態において、コアは、ＢＮ、ＢＰ、ＢＡｓ、ＢＳｂ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ及びＩｎＳｂからなる群から選択されるＩＩＩ−Ｖ族ナノ結晶である。幾つかの実施形態において、コアは、ＩｎＰナノ結晶である。
【０１６６】
[0169]  ＩＩＩ−Ｖ族ナノ構造体の合成は、米国特許第５，５０５，９２８号、米国特許第６，３０６，７３６号、米国特許第６，５７６，２９１号、米国特許第６，７８８，４５３号、米国特許第６，８２１，３３７号、米国特許第７，１３８，０９８号、米国特許第７，５５７，０２８号、米国特許第７，６４５，３９７号、米国特許第８，０６２，９６７号及び米国特許第８，２８２，４１２号並びに米国特許出願公開第２０１５／２３６１９５号に記載されている。ＩＩＩ−Ｖ族ナノ構造体の合成は、Wells, R.L., et al.,“The use of tris(trimethylsilyl)arsine to prepare gallium arsenide and indium arsenide,”Chem. Mater. 1:4-6 (1989)及びGuzelian, A.A., et al.,“Colloidal chemical synthesis and characterization of InAs nanocrystal quantum dots,”Appl. Phys. Lett. 69: 1432-1434 (1996)にも記載されている。
【０１６７】
[0170]  ＩｎＰ系ナノ構造体の合成は、例えば、Xie, R., et al.,“Colloidal InP nanocrystals as efficient emitters covering blue to near-infrared,”J. Am. Chem. Soc. 129:15432-15433 (2007)；Micic, O.I., et al.,“Core-shell quantum dots of lattice-matched ZnCdSe2 shells on InP cores:  Experiment and theory,”J. Phys. Chem. B 104:12149-12156 (2000)；Liu, Z., et al.,“Coreduction colloidal synthesis of III-V nanocrystals:  The case of InP,”Angew. Chem. Int. Ed. Engl. 47:3540-3542 (2008)；Li, L. et al.,“Economic synthesis of high quality InP nanocrystals using calcium phosphide as the phosphorus precursor,”Chem. Mater. 20:2621-2623 (2008)；D. Battaglia and X. Peng,“Formation of high quality InP and InAs nanocrystals in a noncoordinating solvent,”Nano Letters 2:1027-1030 (2002)；Kim, S., et al.,“Highly luminescent InP/GaP/ZnS nanocrystals and their application to white light-emitting diodes,”J. Am. Chem. Soc. 134:3804-3809 (2012); Nann, T., et al.,“Water splitting by visible light: A nanophotocathode for hydrogen production,“Angew. Chem. Int. Ed. 49:1574-1577 (2010)；Borchert, H., et al.,“Investigation of ZnS passivated InP nanocrystals by XPS,”Nano Letters 2:151-154 (2002)；L. Li and P. Reiss,“One-pot synthesis of highly luminescent InP/ZnS nanocrystals without precursor injection,”J. Am. Chem. Soc. 130:11588-11589 (2008)；Hussain, S., et al.“One-pot fabrication of high-quality InP/ZnS (core/shell) quantum dots and their application to cellular imaging,”Chemphyschem. 10:1466-1470 (2009)；Xu, S., et al.,“Rapid synthesis of high-quality InP nanocrystals,”J. Am. Chem. Soc. 128:1054-1055 (2006)；Micic, O.I., et al.,“Size-dependent spectroscopy of InP quantum dots,”J. Phys. Chem. B 101:4904-4912 (1997)；Haubold, S., et al.,“Strongly luminescent InP/ZnS core-shell nanoparticles,”Chemphyschem. 5:331-334 (2001); CrosGagneux, A., et al.,“Surface chemistry of InP quantum dots:  A comprehensive study,”J. Am. Chem. Soc. 132:18147-18157 (2010)；Micic, O.I., et al.,“Synthesis and characterization of InP, GaP, and GalnP2 quantum dots,”J. Phys. Chem. 99:7754-7759 (1995)；Guzelian, A.A., et al.,“Synthesis of size-selected, surface-passivated InP nanocrystals,”J. Phys. Chem. 100:7212-7219 (1996); Lucey, D.W.,  et al.,“Monodispersed InP quantum dots prepared by colloidal chemistry in a non-coordinating solvent,”Chem. Mater. 17:3754-3762 (2005)；Lim, J., et al.,“InP@ZnSeS, core@composition gradient shell quantum dots with enhanced stability,”Chem. Mater. 23:4459-4463 (2011)；及びZan, F., et al.,“Experimental studies on blinking behavior of single InP/ZnS quantum dots:  Effects of synthetic conditions and UV irradiation,”J. Phys. Chem. C 116:394-3950 (2012)に記載されている。
【０１６８】
[0171]  幾つかの実施形態において、コアは、ドーピングされている。幾つかの実施形態において、ナノ結晶コアのドーパントは、１つ又は複数の遷移金属等の金属を含む。幾つかの実施形態において、ドーパントは、Ｔｉ、Ｚｒ、Ｈｆ、Ｖ、Ｎｂ、Ｔａ、Ｃｒ、Ｍｏ、Ｗ、Ｍｎ、Ｔｃ、Ｒｅ、Ｆｅ、Ｒｕ、Ｏｓ、Ｃｏ、Ｒｈ、Ｉｒ、Ｎｉ、Ｐｄ、Ｐｔ、Ｃｕ、Ａｇ、Ａｕ及びこれらの組合せからなる群から選択される遷移金属である。幾つかの実施形態において、ドーパントは、非金属を含む。幾つかの実施形態において、ドーパントは、ＺｎＳ、ＺｎＳｅ、ＺｎＴｅ、ＣｄＳｅ、ＣｄＳ、ＣｄＴｅ、ＨｇＳ、ＨｇＳｅ、ＨｇＴｅ、ＣｕＩｎＳ２、ＣｕＩｎＳｅ２、ＡｌＮ、ＡｌＰ、ＡｌＡｓ、ＧａＮ、ＧａＰ又はＧａＡｓを含む。
【０１６９】
[0172]  ナノ構造体上に無機シェル被覆を施すことは、その電子的構造の調整に汎用される手法である。加えて、無機シェルを堆積させ、表面欠陥のパッシベーションを行うことにより、より堅牢な粒子を製造することができる。Ziegler, J., et al., Adv. Mater. 20:4068-4073 (2008)。例えば、励起子がコアに閉じ込められた構造が得られるように、よりバンドギャップが広いＺｎＳ等の半導電性材料のシェルを、ＣｄＳｅ又はＩｎＰ等のよりバンドギャップが狭いコア上に堆積させることにことができる。この手法により輻射再結合の確率が上昇し、量子収率が１に近い、薄肉のシェル被覆を有する非常に効率の高い量子ドットを合成することが可能になる。
【０１７０】
[0173]  特定の実施形態において、ナノ構造体は、第１の材料のコアと、第２（又は第３等）の材料の少なくとも１つのシェルとを含み、異なる種類の材料は、例えば、ナノワイヤの長軸、分岐した枝を有するナノワイヤの枝の長軸又はナノ結晶の中心に対して半径方向に分布している。隣接する材料を完全に覆う（但し、必ずしも必要ではない）シェルをシェルと見なすべきであるか、又はナノ構造体の場合にはヘテロ構造体と見なすべきである。例えば、ある材料のコアが第２の材料の複数の小さい島で覆われていることを特徴とするナノ結晶は、ヘテロ構造体である。他の実施形態において、異なる種類の材料は、ナノ構造体内の異なる位置に、例えばナノワイヤの主（長）軸に沿って又は分岐した枝を有するナノワイヤの枝の長軸に沿って分布している。ヘテロ構造体の異なる領域は、完全に異なる材料を含み得るか、又は異なる領域は、ドーパントが異なるか若しくは同一のドーパントを異なる濃度で含む基本材料（例えば、ケイ素）を含み得る。
【０１７１】
[0174]  幾つかの実施形態において、本開示のナノ構造体は、コア及び少なくとも１つのシェルを含む。幾つかの実施形態において、本開示のナノ構造体は、コア及び少なくとも２つのシェルを含む。シェルは、例えば、量子収率及び／又はナノ構造体の安定性を向上することができる。幾つかの実施形態において、コア及びシェルは、異なる材料を含む。幾つかの実施形態において、ナノ構造体は、シェル材料が異なる複数のシェルを含む。
【０１７２】
[0175]  シェルを作製するための例示的な材料としては、これらに限定されるものではないが、Ｓｉ、Ｇｅ、Ｓｎ、Ｓｅ、Ｔｅ、Ｂ、Ｃ（ダイヤモンドを含む）、Ｐ、Ｃｏ、Ａｕ、ＢＮ、ＢＰ、ＢＡｓ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＧａＳｂ、ＺｎＯ、ＺｎＳ、ＺｎＳｅ、ＺｎＴｅ、ＣｄＳ、ＣｄＳｅ、ＣｄＳｅＺｎ、ＣｄＴｅ、ＨｇＳ、ＨｇＳｅ、ＨｇＴｅ、ＢｅＳ、ＢｅＳｅ、ＢｅＴｅ、ＭｇＳ、ＭｇＳｅ、ＧｅＳ、ＧｅＳｅ、ＧｅＴｅ、ＳｎＳ、ＳｎＳｅ、ＳｎＴｅ、ＰｂＯ、ＰｂＳ、ＰｂＳｅ、ＰｂＴｅ、ＣｕＦ、ＣｕＣｌ、ＣｕＢｒ、ＣｕＩ、Ｓｉ３Ｎ４、Ｇｅ３Ｎ４、Ａｌ２Ｏ３、Ａｌ２ＣＯ及びこれらの組合せが挙げられる。
【０１７３】
[0176]  幾つかの実施形態において、シェルは、亜鉛源、セレン源、硫黄源、テルル源及びカドミウム源の少なくとも２つの混合物である。幾つかの実施形態において、シェルは、亜鉛源、セレン源、硫黄源、テルル源及びカドミウム源の２つの混合物である。幾つかの実施形態において、シェルは、亜鉛源、セレン源、硫黄源、テルル源及びカドミウム源の３つの混合物である。幾つかの実施形態において、シェルは、亜鉛及び硫黄；亜鉛及びセレン；亜鉛、硫黄及びセレン；亜鉛及びテルル；亜鉛、テルル及び硫黄；亜鉛、テルル及びセレン；亜鉛、カドミウム及び硫黄；亜鉛、カドミウム及びセレン；カドミウム及び硫黄；カドミウム及びセレン；カドミウム、セレン及び硫黄；カドミウム及び亜鉛；カドミウム、亜鉛及び硫黄；カドミウム、亜鉛及びセレン；又はカドミウム、亜鉛、硫黄及びセレンの混合物である。幾つかの実施形態において、シェルは、亜鉛及びセレンの混合物である。幾つかの実施形態において、シェルは、亜鉛及び硫黄の混合物である。
【０１７４】
[0177]  本開示の実施に使用される例示的なコア／シェル型発光性ナノ結晶としては、これらに限定されるものではないが（コア／シェルとして表す）、ＣｄＳｅ／ＺｎＳ、ＩｎＰ／ＺｎＳ、ＰｂＳｅ／ＰｂＳ、ＣｄＳｅ／ＣｄＳ、ＣｄＴｅ／ＣｄＳ及びＣｄＴｅ／ＺｎＳが挙げられる。コア／シェル型ナノ構造体の合成は、米国特許第９，１６９，４３５号に記載されている。
【０１７５】
[0178]  幾つかの実施形態において、ナノ構造体は、コア及び少なくとも２つのシェルを含む。幾つかの実施形態において、１つのシェルは、亜鉛及びセレンの混合物であり、１つのシェルは、亜鉛及び硫黄の混合物である。幾つかの実施形態において、コア／シェル／シェル型ナノ構造体は、ＩｎＰ／ＺｎＳｅ／ＺｎＳである。
【０１７６】
[0179]  発光性ナノ結晶は、酸素不透過性材料から作製することができ、それにより酸素バリア性に対する要求が簡素化されると共に、量子ドットフィルム層内の量子ドットが光安定化される。例示的な実施形態において、発光性ナノ結晶は、１つ又は複数の有機高分子リガンド材料で被覆されており、後により詳細に述べる１つ又は複数のマトリックス材料を含む有機高分子マトリックス中に分散している。発光性ナノ結晶は、酸化ケイ素、酸化アルミニウム又は酸化チタン（例えば、ＳｉＯ２、Ｓｉ２Ｏ３、ＴｉＯ２又はＡｌ２Ｏ３）等の１つ又は複数の材料を含む１つ又は複数の無機層により、量子ドットを密封するために更に被覆することができる。
【０１７７】
[0180]  幾つかの実施形態において、ナノ構造体は、その表面に結合したリガンドを含む。幾つかの実施形態において、ナノ構造体は、量子ドットを外の湿気及び酸化から保護し、集塊化を抑制し、ナノ構造体をマトリックス材料中に分散させるためのリガンドを含む被覆層を含む。好適なリガンドとしては、米国特許第６，９４９，２０６号；米国特許第７，２６７，８７５号；米国特許第７，３７４，８０７号；米国特許第７，５７２，３９３号；米国特許第７，６４５，３９７号；及び米国特許第８，５６３，１３３号；並びに米国特許出願公開第２００８／２３７５４０号；米国特許出願公開第２００８／２８１０１０号；及び米国特許出願公開第２０１０／１１０７２８号に開示されているものが挙げられる。
【０１７８】
[0181]  幾つかの実施形態において、ナノ構造体は、複数部構成のリガンド構造を含み、例えば米国特許出願公開第２００８／２３７５４０号に開示されている３部構成のリガンド構造は、頭部基、尾部基及び中央／胴部基が独立に作製され、その具体的な機能に対して最適化された後、理想的に機能する完全な表面リガンドに一体化されている。
【０１７９】
[0182]  幾つかの実施形態において、リガンドは、１つ又は複数の有機高分子リガンドを含む。好適なリガンドは、効率が高く、強力に結合した量子ドットを酸素透過性が低いカプセルに封入し；不連続な２相又は多相マトリックスを形成するように、マトリックス材料内にドメインとして析出又は分離させ；マトリックス材料全体に有利に分散し；且つ市販の材料であるか又は市販の材料から容易に配合することができるものである。
【０１８０】
[0183]  幾つかの実施形態において、リガンドは、ポリマー、ガラス状ポリマー、シリコーン、カルボン酸、ジカルボン酸、ポリカルボン酸、アクリル酸、ホスホン酸、ホスホネート、ホスフィン、ホスフィンオキシド、硫黄又はアミンである。
【０１８１】
[0184]  幾つかの実施形態において、このナノ構造体の集団は、赤色、緑色又は青色の光を放出する。幾つかの実施形態において、赤色、緑色及び青色の光のそれぞれの割合は、ナノ構造フィルムが組み込まれる表示装置が放出する白色光が所望の白色点を示すように調整することができる。
【０１８２】
[0185]  幾つかの実施形態において、ナノ構造組成物は、少なくとも１つのナノ構造体材料の集団を含む。幾つかの実施形態において、ナノ構造組成物は、１〜５つ、１〜４つ、１〜３つ、１〜２つ、２〜５つ、２〜４つ、２〜３つ、３〜５つ、３〜４つ又は４〜５つのナノ構造体材料の集団を含む。ナノ構造体の集団を任意の好適な比率で組み合わせることにより、ナノ構造組成物に所望の特性を付与することができる。
【０１８３】
[0186]  幾つかの実施形態において、ナノ構造組成物中のナノ構造体の集団の重量百分率は、約０．０００１％〜約５％、約０．０００１％〜約４％、約０．０００１％〜約３％、約０．０００１％〜約２％、約０．０００１％〜約１％、約０．０００１％〜約０．５％、約０．０００１％〜約０．１％、約０．０００１％〜０．０１％、約０．０００１％〜約０．００１％、約０．００１％〜約５％、約０．００１％〜約４％、約０．００１％〜約３％、約０．００１％〜約２％、約０．００１％〜約１％、約０．００１％〜約０．５％、約０．００１％〜約０．１％、約０．００１％〜０．０１％、約０．０１％〜約５％、約０．０１％〜約４％、約０．０１％〜約３％、約０．０１％〜約２％、約０．０１％〜約１％、約０．０１％〜約０．５％、約０．０１％〜約０．１％、約０．１％〜約５％、約０．１％〜約４％、約０．１％〜約３％、約０．１％〜約２％、約０．１％〜約１％、約０．１％〜約０．５％、約０．５％〜約５％、約０．５％〜約４％、約０．５％〜約３％、約０．５％〜約２％、約０．５％〜約１％、約１％〜約５％、約１％〜約４％、約１％〜約３％又は約１％〜約２％である。幾つかの実施形態において、ナノ構造体は、量子ドットである。
【０１８４】
[0187]  幾つかの実施形態において、ナノ構造成形品中のナノ構造体の集団の重量パーセントは、約０．０００１％〜約５％、約０．０００１％〜約４％、約０．０００１％〜約３％、約０．０００１％〜約２％、約０．０００１％〜約１％、約０．０００１％〜約０．５％、約０．０００１％〜約０．１％、約０．０００１％〜０．０１％、約０．０００１％〜約０．００１％、約０．００１％〜約５％、約０．００１％〜約４％、約０．００１％〜約３％、約０．００１％〜約２％、約０．００１％〜約１％、約０．００１％〜約０．５％、約０．００１％〜約０．１％、約０．００１％〜０．０１％、約０．０１％〜約５％、約０．０１％〜約４％、約０．０１％〜約３％、約０．０１％〜約２％、約０．０１％〜約１％、約０．０１％〜約０．５％、約０．０１％〜約０．１％、約０．１％〜約５％、約０．１％〜約４％、約０．１％〜約３％、約０．１％〜約２％、約０．１％〜約１％、約０．１％〜約０．５％、約０．５％〜約５％、約０．５％〜約４％、約０．５％〜約３％、約０．５％〜約２％、約０．５％〜約１％、約１％〜約５％、約１％〜約４％、約１％〜約３％又は約１％〜約２％である。幾つかの実施形態において、ナノ構造体は、量子ドットである。
【０１８５】
反応性希釈剤
[0188]  幾つかの実施形態において、ナノ構造体は、反応性希釈剤中に分散される。好適な反応性希釈剤は、ナノ構造組成物の調製及び保存に用いられる条件下でナノ構造体と実質的に反応しないが、ポリマー及び／又は相互貫入網目構造を形成するように反応させることができるものである。
【０１８６】
[0189]  幾つかの実施形態において、反応性希釈剤は、ラジカル重合反応することができる。幾つかの実施形態において、反応性希釈剤は、１つ又は複数のモノマーを含む。幾つかの実施形態において、反応性希釈剤は、１つ又は複数のオリゴマーを含む。
【０１８７】
[0190]  幾つかの実施形態において、反応性希釈剤は、ラジカル重合性基を有する。幾つかの実施形態において、ラジカル重合性基は、エチレン性不飽和基である。幾つかの実施形態において、エチレン性不飽和基は、アクリリルオキシ基、アクリリルオキシアルキル基、メタクリリルオキシ基、メタクリリルオキシ基、アクリルアミド基、メタクリルアミド基、ビニルオキシ基、ビニルカーボネート基、Ｏ−ビニルカルバメート基、Ｎ−ビニルカルバメート基、芳香族ビニル基又はビニル基である。
【０１８８】
[0191]  幾つかの実施形態において、反応性希釈剤は、アクリレートである。幾つかの実施形態において、アクリレートは、単一のアクリレート化合物又は異なるアクリレート化合物の混合物である。幾つかの実施形態において、アクリレートは、単官能性、二官能性、三官能性又は更に多官能性である。
【０１８９】
[0192]  幾つかの実施形態において、アクリレートは、単官能性である。幾つかの実施形態において、単官能アクリレートは、イソボルニルアクリレート、テトラヒドロフルフリルアクリレート、エトキシル化フェニルアクリレート、ラウリルアクリレート、ステアリルアクリレート、オクチルアクリレート、イソデシルアクリレート、トリデシルアクリレート、カプロラクトンアクリレート、ノニルフェノールアクリレート、環状トリメチロールプロパンホルマールアクリレート、メトキシポリエチレングリコールアクリレート、メトキシポリプロピレングリコールアクリレート、ヒドロキシエチルアクリレート、ヒドロキシプロピルアクリレート又はグリシジルアクリレートである。
【０１９０】
[0193]  幾つかの実施形態において、アクリレートは、二官能性である。幾つかの実施形態において、二官能アクリレートは、トリシクロデカンジメタノールジアクリレート（SARTOMER（登録商標）833s）、ジオキサングリセロールジアクリレート（SARTOMER（登録商標）CD536）、１，６−ヘキサンジオールジアクリレート（SARTOMER（登録商標）238）、３−メチル１，５−ペンタンジオールジアクリレート（SARTOMER（登録商標）341）、トリプロピレングリコールジアクリレート（SARTOMER（登録商標）306）、ネオペンチルグリコールジアクリレート（SARTOMER（登録商標）247）、ジメチロールトリシクロデカンジアクリレート（KAYARAD（登録商標）R-684）、１，４−ジヒドロキシメチルシクロヘキサンジアクリレート、２，２−ビス（４−ヒドロキシ−シクロヘキシル）プロパンジアクリレート又はビス（４−ヒドロキシシクロヘキシル）メタンジアクリレートである。
【０１９１】
[0194]  幾つかの実施形態において、アクリレートは、芳香族二官能アクリレートである。幾つかの実施形態において、芳香族二官能アクリレートは、ビスフェノールＡポリエチレングリコールジエーテルジアクリレート（KAYARAD（登録商標）R-551）、２，２’−メチレンビス［ｐ−フェニレンポリ（オキシエチレン）オキシ］ジエチルジアクリレート（KAYARAD（登録商標）R-712）、ヒドロキノンジアクリレート、４，４’−ジヒドロキシビフェニルジアクリレート、ビスフェノールＡジアクリレート、ビスフェノールＦジアクリレート、ビスフェノールＳジアクリレート、エトキシル化若しくはプロポキシル化ビスフェノールＡジアクリレート、エトキシル化若しくはプロポキシル化ビスフェノールＦジアクリレート、エトキシル化若しくはプロポキシル化ビスフェノールＳジアクリレート又はビスフェノールＡエポキシジアクリレートである。
【０１９２】
[0195]  幾つかの実施形態において、アクリレートは、ポリエチレングリコール二官能アクリレートである。幾つかの実施形態において、ポリエチレングリコール二官能アクリレートは、テトラエチレングリコールジアクリレート（SARTOMER（登録商標）268）、ポリエチレングリコール（２００）ジアクリレート（SARTOMER（登録商標）259）、ポリエチレングリコール（４００）ジアクリレート（SARTOMER（登録商標）344）である。
【０１９３】
[0196]  幾つかの実施形態において、アクリレートは、三官能アクリレート又は更に多官能性のアクリレートである。幾つかの実施形態において、アクリレートは、ヘキサン−２，４，６−トリオールトリアクリレート、グリセロールトリアクリレート、１，１，１−トリメチロールプロパントリアクリレート、エトキシル化若しくはプロポキシル化グリセロールトリアクリレート、エトキシル化若しくはプロポキシル化１，１，１−トリメチロールプロパントリアクリレート、ペンタエリスリトールテトラアクリレート、ビストリメチロールプロパンテトラアクリレート、ペンタエリスリトールモノヒドロキシトリアクリレート、ジペンタエリスリトールモノヒドロキシペンタアクリレート、ジペンタエリスリトールペンタアクリレート（SARTOMER（登録商標）399）、ペンタエリスリトールトリアクリレート（SARTOMER（登録商標）444）、ペンタエリスリトールテトラアクリレート（SARTOMER（登録商標）295）、トリメチロールプロパントリアクリレート（SARTOMER（登録商標）351）、トリス（２−アクリロキシエチル）イソシアヌレートトリアクリレート（SARTOMER（登録商標）368）、エトキシル化トリメチロールプロパントリアクリレート（SARTOMER（登録商標）454）又はジペンタエリスリトールペンタアクリル酸エステル（SARTOMER（登録商標）9041）である。幾つかの実施形態において、アクリレートは、三価フェノール及び３つのヒドロキシル基を含有するフェノール又はクレゾールノボラック（フェノール−ホルムアルデヒド縮合ポリマー）のトリグリシジルエーテルと、アクリル酸との芳香族トリアクリレート反応生成物である。
【０１９４】
[0197]  幾つかの実施形態において、アクリレートは、多官能ウレタンアクリレートである。ウレタンアクリレートは、例えば、ヒドロキシル末端ポリウレタンをアクリル酸と反応させるか、又はイソシアナート末端プレポリマーをヒドロキシアルキルアクリレートと反応させることによりウレタンアクリレートを得ることによって調製することができる。幾つかの実施形態において、ウレタンアクリレートは、ポリエステルジオール、脂肪族イソシアナート又はヒドロキシアルキルアクリレートから生成される。
【０１９５】
[0198]  幾つかの実施形態において、アクリレートは、超分岐ポリエステル種等の更に多官能性のアクリレートである。幾つかの実施形態において、アクリレートは、SARTOMER（登録商標）からのCN2301、CN2302、CN2303、CN2304等の市販のアクリレートである。
【０１９６】
[0199]  幾つかの実施形態において、アクリレートは、日本国東京都の日本化薬株式会社からのKAYARAD（登録商標）D-310、D-330、DPHA-2H、DPHA-2C、DPHA-21、DPCA-20、DPCA-30、DPCA-60、DPCA-120、DN-0075、DN-2475、T-2020、T-2040、TPA-320、TPA-330T-1420、PET-30、THE-330及びRP-1040；日本国東京都の日本化薬株式会社からのR-526、R-604、R-011、R-300及びR-205；日本国東京都の東亞合成株式会社からのARONIX（登録商標）M-210、M-220、M-233、M-240、M-215、M-305、M-309、M-310、M-315、M-325、M-400、M-6200及びM-6400；日本国大阪府の共栄社化学株式会社からのライトアクリレートBP-4EA、BP-4PA、BP-2EA、BP-2PA及びDCP-A；日本国東京都の第一工業製薬株式会社からのNew Frontier BPE-4、TEICA、BR-42M及びGX-8345；日本国東京都の日鉄ケミカル＆マテリアルからの；日本国東京都のショウワ・ハイポリマーからのRipoxy SP-1506、SP-1507、SP-1509、VR-77、SP-4010及びSP-4060；日本国和歌山県の新中村化学工業株式会社からのNK Ester A-BPE-4；日本国東京都の三菱ケミカル株式会社からのSA-1002；又は日本国大阪府の大阪有機化学工業株式会社からのViscoat-195、Viscoat-230、Viscoat-260、Viscoat-310、Viscoat-214HP、Viscoat-295、Viscoat-300、Viscoat-360、Viscoat-GPT、Viscoat-400、Viscoat-700、Viscoat-540、Viscoat-3000及びViscoat-3700等の市販のアクリレートである。
【０１９７】
[0200]  幾つかの実施形態において、反応性希釈剤は、メタクリレートである。幾つかの実施形態において、メタクリレートは、単一のメタクリレート化合物又は異なるメタクリレート化合物の混合物である。幾つかの実施形態において、メタクリレートは、単官能性、二官能性、三官能性又は更に多官能性である。
【０１９８】
[0201]  幾つかの実施形態において、メタクアクリレートは、単官能性である。幾つかの実施形態において、単官能メタクリレートは、イソボルニルメタクリレート、テトラヒドロフルフリルメタクリレート、エトキシル化フェニルメタクリレート、ラウリルメタクリレート、ステアリルメタクリレート、オクチルメタクリレート、イソデシルメタクリレート、トリデシルメタクリレート、カプロラクトンメタクリレート、ノニルフェノールメタクリレート、環状トルメチロールプロパンホルマールメタクリレート、メトキシポリエチレングリコールメタクリレート、メトキシポリプロピレングリコールメタクリレート、ヒドロキシエチルメタクリレート、ヒドロキシプロピルメタクリレート又はグリシジルメタクリレートである。
【０１９９】
[0202]  幾つかの実施形態において、メタクリレートは、脂肪族又は脂環式二官能メタクリレート、例えば１，４−ジヒドロキシメチルシクロヘキサンジメタクリレート、２，２−ビス（４−ヒドロキシ−シクロヘキシル）プロパンジメタクリレート又はビス（４−ヒドロキシシクロヘキシル）メタンジメタクリレートである。
【０２００】
[0203]  幾つかの実施形態において、メタクリレートは、芳香族二官能メタクリレート、例えばエトキシル化（２）ビスフェノールＡジメタクリレート（SARTOMER（登録商標）10IK）、エトキシル化（２）ビスフェノールＡジメタクリレート（SARTOMER（登録商標）348L）、エトキシル化（３）ビスフェノールＡジメタクリレート（SARTOMER（登録商標）348C）、エトキシル化（４）ビスフェノールＡジメタクリレート（SARTOMER（登録商標）150）、エトキシル化（４）ビスフェノールＡジメタクリレート（SARTOMER（登録商標）540）、エトキシル化（１０）ビスフェノールＡジメタクリレート（SARTOMER（登録商標）480）、ヒドロキノンジメタクリレート、４，４’−ジヒドロキシビフェニルジメタクリレート、ビスフェノールＡジメタクリレート、ビスフェノールＦジメタクリレート、ビスフェノールＳジメタクリレート、エトキシル化若しくはプロポキシル化ビスフェノールＡジメタクリレート、エトキシル化若しくはプロポキシル化ビスフェノールＦジメタクリレート又はエトキシル化若しくはプロポキシル化ビスフェノールＳジメタクリレートである。
【０２０１】
[0204]  幾つかの実施形態において、メタクリレートは、三官能メタクリレート又は更に多官能性のメタクリレート、例えばトリシクロデカンジメタノールジメタクリレート（SARTOMER（登録商標）834）、トリメチロールプロパントリメタクリレート（SARTOMER（登録商標）350）、テトラメチロールメタンテトラメタクリレート（SARTOMER（登録商標）367）、ヘキサン−２，４，６−トリオールトリメタクリレート、グリセロールトリメタクリレート、１，１，１−トリメチロールプロパントリメタクリレート、エトキシル化若しくはプロポキシル化グリセロールトリメタクリレート、エトキシル化若しくはプロポキシル化１，１，１−トリメチロールプロパントリメタクリレート、ペンタエリスリトールテトラメタクリレート、ビストリメチロールプロパンテトラメタクリレート、ペンタエリスリトールモノヒドロキシトルメチアクリレート又はジペンタエリスリトールモノヒドロキシペンタメタクリレートである。
【０２０２】
[0205]  幾つかの実施形態において、メタクリレートは、芳香族三官能メタクリレートである。幾つかの実施形態において、芳香族三官能メタクリレートは、３つのヒドロキシ基を含有するフェノール又はクレゾールノボラックを含む三価フェノールのトリグリシジルエーテルと、メタクリル酸との反応生成物である。幾つかの実施形態において、芳香族トリメタクリレートは、３つのヒドロキシ基を含有するフェノール又はクレゾールノボラックを含む三価フェノールのトリグリシジルエーテルと、メタクリル酸の反応生成物である。
【０２０３】
[0206]  幾つかの実施形態において、反応性希釈剤は、イソボルニルアクリレート、イソボルニルメタクリレート、ラウリルメタクリレート、トリシクロデカンジメタノールジアクリレート、トリメチロールプロパントリアクリレート、トリメチロールプロパントリメタクリレート、１，３，５−トリアリル−１，３，５−トリアジン−２，４，６（１Ｈ，３Ｈ，５Ｈ）−トリオン及びこれらの組合せからなる群から選択される。
【０２０４】
[0207]  幾つかの実施形態において、ナノ構造組成物は、少なくとも１つの反応性希釈剤を含む。幾つかの実施形態において、ナノ構造組成物は、１〜５つ、１〜４つ、１〜３つ、１〜２つ、２〜５つ、２〜４つ、２〜３つ、３〜５つ、３〜４つ又は４〜５つの反応性希釈剤を含む。
【０２０５】
[0208]  反応性希釈剤は、任意の好適な量で存在することができる。例えば、反応性希釈剤は、ナノ構造体を超える量（重量／重量）、ほぼ等しい量又は下回る量で存在することができる。幾つかの実施形態において、反応性希釈剤対ナノ構造体の重量比は、約１０００：１〜約１：１０００、約１０００：１〜約１：５００、約１０００：１〜約１：２００、約１０００：１〜約１：１００、約１０００：１〜約１：５０、約１０００：１〜約１：１０、約１０００：１〜約１：１、約５００：１〜約１：１０００、約５００：１〜約１：５００、約５００：１〜約１：２００、約５００：１〜約１：１００、約５００：１〜約１：５０、約５００：１〜約１：１０、約５００：１〜約１：１、約２００：１〜約１：１０００、約２００：１〜約１：５００、約２００：１〜約１：２００、約２００：１〜約１：１００、約２００：１〜約１：５０、約２００：１〜約１：１０、約２００：１〜約１：１、約１００：１〜約１：１０００、約１００：１〜約１：５００、約１００：１〜約１：２００、約１００：１〜約１：１００、約１００：１〜約１：５０、約１００：１〜約１：１０、約１００：１〜約１：１、約５０：１〜約１：１０００、約５０：１〜約１：５００、約５０：１〜約１：２００、約５０：１〜約１：１００、約５０：１〜約１：５０、約５０：１〜約１：１０、約５０：１〜約１：１、約１０：１〜約１：１０００、約１０：１〜約１：５００、約１：１０〜約１：２００、約１０：１〜約１：１００、約１０：１〜約１：５０、約１０：１〜約１：１０、約１０：１〜約１：１である。幾つかの実施形態において、反応性希釈剤対ナノ構造体の重量比は、約１０００：１、約５００：１、約２００：１、約１００：１、約５０：１、約１０：１、約１：１、約１：１０、約１：５０、約１：１００、約１：２００、約１：５００又は約１：１０００である。
【０２０６】
[0209]  幾つかの実施形態において、ナノ構造体中の反応性希釈剤の重量百分率は、約０．０１％〜約９９％、約０．０１％〜約９５％、約０．０１％〜約９０％、約０．０１％〜約８０％、約０．０１％〜約７０％、約０．０１％〜約６０％、約０．０１％〜約５０％、約０．０１％〜約２５％、約０．０１％〜約２０％、約０．０１％〜約１５％、約０．０１％〜約１０％、約０．０１％〜約５％、約０．０１％〜約２％、約０．０１％〜約１％、約１％〜約９９％、約１％〜約９５％、約１％〜約９０％、約１％〜約８０％、約１％〜約７０％、約１％〜約６０％、約１％〜約５０％、約１％〜約２５％、約１％〜約２０％、約１％〜約１５％、約１％〜約１０％、約１％〜約５％、約１％〜約２％、約２％〜約９９％、約２％〜約９５％、約２％〜約９０％、約２％〜約８０％、約２％〜約７０％、約２％〜約６０％、約２％〜約５０％、約２％〜約２５％、約２％〜約２０％、約２％〜約１５％、約２％〜約１０％、約２％〜約５％、約５％〜約９９％、約５％〜約９５％、約５％〜約９０％、約５％〜約８０％、約５％〜約７０％、約５％〜約６０％、約５％〜約５０％、約５％〜約２５％、約５％〜約２０％、約５％〜約１５％、約５％〜約１０％、約１０％〜約９９％、約１０％〜約９５％、約１０％〜約９０％、約１０％〜約８０％、約１０％〜約７０％、約１０％〜約６０％、約１０％〜約５０％、約１０％〜約２５％、約１０％〜約２０％、約１０％〜約１５％、約１５％〜約５０％、約１５％〜約２５％、約１５％〜約２０％、約２０％〜約９９％、約２０％〜約９５％、約２０％〜約９０％、約２０％〜約８０％、約２０％〜約７０％、約２０％〜約６０％、約２０％〜約５０％、約２０％〜約２５％、約２５％〜約９９％、約２５％〜約９５％、約２５％〜約９０％、約２５％〜約８０％、約２５％〜約７０％、約２５％〜約６０％、約２５％〜約５０％、約５０％〜約９９％、約５０％〜約９５％、約５０％〜約９０％、約５０％〜約８０％、約５０％〜約７０％、約５０％〜約６０％、約６０％〜約９９％、約６０％〜約９５％、約６０％〜約９０％、約６０％〜約８０％、約６０％〜約７０％、約７０％〜約９９％、約７０％〜約９５％、約７０％〜約９０％、約７０％〜約８０％、約８０％〜約９０％、約８０％〜約９０％、約８０％〜約９５％、約８０％〜約９９％、約９０％〜約９５％、約９０％〜約９９％又は約９５％〜約９９％である。
【０２０７】
[0210]  幾つかの実施形態において、ナノ構造成形品中の反応性希釈剤の重量百分率は、約０．０１％〜約９９％、約０．０１％〜約９５％、約０．０１％〜約９０％、約０．０１％〜約８０％、約０．０１％〜約７０％、約０．０１％〜約６０％、約０．０１％〜約５０％、約０．０１％〜約２５％、約０．０１％〜約２０％、約０．０１％〜約１５％、約０．０１％〜約１０％、約０．０１％〜約５％、約０．０１％〜約２％、約０．０１％〜約１％、約１％〜約９９％、約１％〜約９５％、約１％〜約９０％、約１％〜約８０％、約１％〜約７０％、約１％〜約６０％、約１％〜約５０％、約１％〜約２５％、約１％〜約２０％、約１％〜約１５％、約１％〜約１０％、約１％〜約５％、約１％〜約２％、約２％〜約９９％、約２％〜約９５％、約２％〜約９０％、約２％〜約８０％、約２％〜約７０％、約２％〜約６０％、約２％〜約５０％、約２％〜約２５％、約２％〜約２０％、約２％〜約１５％、約２％〜約１０％、約２％〜約５％、約５％〜約９９％、約５％〜約９５％、約５％〜約９０％、約５％〜約８０％、約５％〜約７０％、約５％〜約６０％、約５％〜約５０％、約５％〜約２５％、約５％〜約２０％、約５％〜約１５％、約５％〜約１０％、約１０％〜約９９％、約１０％〜約９５％、約１０％〜約９０％、約１０％〜約８０％、約１０％〜約７０％、約１０％〜約６０％、約１０％〜約５０％、約１０％〜約２５％、約１０％〜約２０％、約１０％〜約１５％、約１５％〜約５０％、約１５％〜約２５％、約１５％〜約２０％、約２０％〜約９９％、約２０％〜約９５％、約２０％〜約９０％、約２０％〜約８０％、約２０％〜約７０％、約２０％〜約６０％、約２０％〜約５０％、約２０％〜約２５％、約２５％〜約９９％、約２５％〜約９５％、約２５％〜約９０％、約２５％〜約８０％、約２５％〜約７０％、約２５％〜約６０％、約２５％〜約５０％、約５０％〜約９９％、約５０％〜約９５％、約５０％〜約９０％、約５０％〜約８０％、約５０％〜約７０％、約５０％〜約６０％、約６０％〜約９９％、約６０％〜約９５％、約６０％〜約９０％、約６０％〜約８０％、約６０％〜約７０％、約７０％〜約９９％、約７０％〜約９５％、約７０％〜約９０％、約７０％〜約８０％、約８０％〜約９０％、約８０％〜約９０％、約８０％〜約９５％、約８０％〜約９９％、約９０％〜約９５％、約９０％〜約９９％又は約９５％〜約９９％である。
【０２０８】
非反応性希釈剤
[0211]  幾つかの実施形態において、ナノ構造組成物は、非反応性希釈剤を含む。好適な非反応性希釈剤は、ナノ構造組成物の調製及び保存に用いられる条件下でナノ構造体と実質的に反応せず、反応条件下において反応せず、例えばラジカル重合反応することができない。
【０２０９】
[0212]  幾つかの実施形態において、非反応性希釈剤は、ギ酸、酢酸、クロロホルム、アセトン、ブタノン、脂肪族アルコール及びエチレングリコールモノメチルエーテル、エチレングリコールモノエチルエーテル、エチレングリコールモノプロピルエーテル、エチレングリコールモノブチルエーテル、ジエチレングリコールジエチルエーテルアセティックアセテート、メチルエチルケトン、メチルイソブチルケトン、モノメチルエーテルグリコールエステル、ガンマ−ブチロラクトン、メチル酢酸−３−エチルエーテル、ブチルカルビトール、ブチルカルビトールアセテート、プロパンジオールモノメチルエーテル、プロパンジオールモノメチルエーテルアセテート、シクロヘキサン、トルエン、キシレン、イソプロピルアルコール、水、メタノール、エタノール、アセトニトリル、クロロベンゼン、ベンゼン、ヘキサン、ヘプタン、オクタン及びこれらの組合せからなる群から選択される。
【０２１０】
嫌気安定化剤
[0213]  幾つかの実施形態では、ナノ構造体を含む組成物に嫌気安定化剤が添加される。幾つかの実施形態において、嫌気安定化剤は、反応性希釈剤中に分散されたナノ構造体を含む組成物に添加される。幾つかの実施形態において、嫌気安定化剤は、溶媒中に分散されたナノ構造体を含む組成物に添加される。幾つかの実施形態において、嫌気安定化剤は、非反応性希釈剤中に分散されたナノ構造体を含む組成物に添加される。
【０２１１】
[0214]  幾つかの実施形態において、ナノ構造組成物は、少なくとも１つのナノ構造体の集団、少なくとも１つの反応性希釈剤、少なくとも１つの嫌気安定化剤及び任意選択で少なくとも１つの有機樹脂を含む。幾つかの実施形態において、ナノ構造組成物は、溶媒を更に含む。幾つかの実施形態において、嫌気安定化剤は、ナノ構造組成物の安定性を向上させる。幾つかの実施形態において、ナノ構造体は、量子ドットである。
【０２１２】
[0215]  幾つかの実施形態において、嫌気安定化剤は、反応性希釈剤に添加される。特定の理論に束縛されることを望むものではないが、反応性希釈剤は、嫌気性条件下において制御されない重合が起こりやすいと理解されており、その理由は、その阻害剤であるＭＥＨＱ（ｐ−メトキシフェノール）等が有効に作用するために酸素を必要とすることにある。嫌気安定化剤を反応性希釈剤と組み合わせた場合、嫌気安定化剤は、ナノ構造組成物を調製及び保存する間の反応性希釈剤の制御されない重合を防ぐ嫌気性ラジカル捕捉剤として作用すると理解されている。
【０２１３】
[0216]  幾つかの実施形態において、嫌気安定化剤は、ニトロキシド含有化合物又はニトロソ含有化合物である。幾つかの実施形態において、嫌気安定化剤は、
【化６】
2020525564.tif 000007
基を含む。非限定的な嫌気安定化剤の例は、米国特許第６，５０９，４２８Ｂ２号に記載されており、次式：
【化７】
2020525564.tif 000008
【化８】
2020525564.tif 000009
（式中、ｎは、ゼロ以外の整数を表し、Ｒ１、Ｒ２、Ｒ３、Ｒ４、Ｒ１’及びＲ２’は、同一であるか異なり得、水素原子、ハロゲン原子、例えば塩素、臭素若しくはヨウ素、飽和若しくは不飽和の直鎖、分岐若しくは環状炭化水素含有基（アルキル基又はフェニル基等）、又は−ＣＯＯＲ（エステル基）、又は−ＯＲ（アルコキシ基）、又は−ＰＯ（ＯＲ）２（ホスホネート基）、又は高分子鎖（例えば、ポリ（メチルメタクリレート）等のポリ（アルキル（メタ）アクリレート）鎖、ポリブタジエン等のポリジエン鎖又はポリエチレン若しくはポリプロピレン等（但しポリスチレン鎖が好ましい）のポリオレフィン鎖であり得る）を表し、Ｒ５、Ｒ６、Ｒ７、Ｒ８、Ｒ９及びＲ１０は、同一であるか又は異なり得、Ｒ１、Ｒ２、Ｒ３、Ｒ４、Ｒ’１及びＲ’２に関して直前に想定した基と同一の群から選択することができ、−ＯＨ（水酸基）又は酸基（−ＣＯＯＨ又は−ＰＯ（ＯＨ）２又は−ＳＯ３Ｈ等）を更に表すことができる）
によって表される。
【０２１４】
[0217]  幾つかの実施形態において、嫌気安定化剤は、
２，２，６，６−テトラメチル−１−ピペリジニルオキシ（一般にＴＥＭＰＯとして知られる）、
４−ヒドロキシ−２，２，６，６−テトラメチル−１−ピペリジニルオキシ（一般に４−ヒドロキシ−ＴＥＭＰＯとして知られる）、
４−メトキシ−２，２，６，６−テトラメチル−１−ピペリジニルオキシ（一般に４−メトキシ−ＴＥＭＰＯとして知られる）、
４−オキソ−２，２，６，６−テトラメチル−１−ピペリジニルオキシ（一般に４−オキソ−ＴＥＭＰＯとして知られる）、
４−アミノ−２，２，６，６−テトラメチル−１−ピペリジニルオキシ、
４−カルボキシ−２，２，６，６−テトラメチル−１−ピペリジニルオキシ、
４−アセトアミド−２，２，６，６−テトラメチル−１−ピペリジニルオキシ、
４−（２−ブロモアセトアミド）−２，２，６，６−テトラメチル−１−ピペリジニルオキシ、
２，２，５，５−テトラメチル−１−ピロリジニルオキシ、
３−アミノメチル−２，２，５，５−テトラメチル−１−ピロリジニルオキシ、
３−カルボキシ−２，２，５，５−テトラメチル−１−ピロリジニルオキシ、
３−マレイミド−２，２，５，５−テトラメチル−１−ピロリジニルオキシ、
３−シアノ−２，２，５，５−テトラメチル−１−ピロリジニルオキシ、
３−カルバモイル−２，２，５，５−テトラメチル−１−ピロリジニルオキシ、
３−（２−ヨ−ドアセトアミド）−２，２，５，５−テトラメチル−１−ピロリジニルオキシ、
酢酸１−オキシル−２，２，６，６−テトラメチルピペリジン−４−イル、
２−エチルヘキサン酸１−オキシル−２，２，６，６−テトラメチルピペリジン−４−イル、
ステアリン酸１−オキシル−２，２，６，６−テトラメチルピペリジン−４−イル、
安息香酸１−オキシル−２，２，６，６−テトラメチルピペリジン−４−イル、
４−ｔｅｒｔ−ブチル安息香酸１−オキシル−２，２，６，６−テトラメチルピペリジン−４−イル、
コハク酸ビス（１−オキシル−２，２，６，６−テトラメチルピペリジン−４−イル）、
アジピン酸ビス（１−オキシル−２，２，６，６−テトラメチルピペリジン−４−イル）、
セバシン酸ビス（１−オキシル−２，２，６，６−テトラメチルピペリジン−４−イル）、
ｎ−ブチルマロン酸ビス（１−オキシル−２，２，６，６−テトラメチルピペリジン−４−イル）、
フタル酸ビス（１−オキシル−２，２，６，６−テトラメチルピペリジン−４−イル）、
イソフタル酸ビス（１−オキシル−２，２，６，６−テトラメチルピペリジン−４−イル）、
テレフタル酸ビス（１−オキシル−２，２，６，６−テトラメチルピペリジン−４−イル）、
ヘキサヒドロテレフタル酸ビス（１−オキシル−２，２，６，６−テトラメチルピペリジン−４−イル）、
Ｎ，Ｎ’−ビス（１−オキシル−２，２，６，６−テトラメチルピペリジン−４−イル）アジパミド、
Ｎ−（１−オキシル−２，２，６，６−テトラメチルピペリジン−４−イル）カプロラクタム、
Ｎ−（１−オキシル−２，２，６，６−テトラメチルピペリジン−４−イル）ドデシルコハク酸イミド、
シアヌル酸２，４，６−トリス−（１−オキシル−２，２，６，６−テトラメチルピペリジン−４−イル）、
２，４，６−トリス−［Ｎ−ブチル−Ｎ−（１−オキシル−２，２，６，６−テトラメチルピペリジン−４−イル］−ｓ−トリアジン、
４，４’−エチレンビス（１−オキシル−２，２，６，６−テトラメチルピペラジン−３−オン）、
ジ−ｔｅｒｔ−ブチルニトロキシル、
Ｎ−ｔｅｒｔ−ブチル−１−フェニル−２−メチルプロピルニトロキシド、
Ｎ−ｔｅｒｔ−ブチル−１−（２−ナフチル）−２−メチルプロピルニトロキシド、
Ｎ−ｔｅｒｔ−ブチル−１−ジエチルホスホノ−２，２−ジメチルプロピルニトロキシド、
Ｎ−ｔｅｒｔ−ブチル−１−ジベンジルホスホノ−２，２−ジメチルプロピルニトロキシド、
Ｎ−フェニル−１−ジエチルホスホノ−２，２−ジメチルプロピルニトロキシド、
Ｎ−フェニル−１−ジエチルホスホノ−１−メチルエチルニトロキシド、
Ｎ−（１−フェニル−２−メチルプロピル）−１−ジエチルホスホノ−１−メチルエチルニトロキシド、
Ｎ−ｔｅｒｔ−ブチル−１−ジ（２，２，２−トリフルオロエチル）ホスホノ−２，２−ジメチルプロピルニトロキシド、
Ｎ−ｔｅｒｔ−ブチル−１−ジエチルホスホノ−２−メチルプロピルニトロキシド、
Ｎ−（１−メチルエチル）−１−（ジエチルホスホノ）シクロヘキシルニトロキシド、
Ｎ−（１−フェニルベンジル）−１−ジエチルホスホノ−１−メチルエチルニトロキシド、
２，４，６−トリ（ｔｅｒｔ−ブチル）フェノキシ、
１−ニトロソ−２−ナフトール、
２−ニトロソ−１−ナフトール、
４−ニトロソ−１−ナフトール、
ｔ−ニトロソブタン、
ｐ−ニトロソフェノール、
２，３−ジメチル−４−ニトロソフェノール、
２，５−ジメチル−４−ニトロソフェノール、
２，６−ジメチル−４−ニトロソフェノール、
２−クロロ−４−ニトロソフェノール、
２−メチル−４−ニトロソフェノール、
３，５−ジメチル−４−ニトロソフェノール、
３−メチル−４−ニトロソフェノール、
５−（ジエチルアミノ）−２−ニトロソフェノール、
２−イソプロピル−５−メチル−４−ニトロソフェノール、及び
これらの組合せ
からなる群から選択される。
【０２１５】
[0218]  幾つかの実施形態において、嫌気安定化剤は、ＴＥＭＰＯである。幾つかの実施形態において、嫌気安定化剤は、４−ヒドロキシ−ＴＥＭＰＯである。
【０２１６】
[0219]  幾つかの実施形態において、ナノ構造組成物は、少なくとも１つの嫌気安定化剤を含む。幾つかの実施形態において、ナノ構造組成物は、１〜５つ、１〜４つ、１〜３つ、１〜２つ、２〜５つ、２〜４つ、２〜３つ、３〜５つ、３〜４つ又は４〜５つの嫌気安定化剤を含む。
【０２１７】
[0220]  幾つかの実施形態において、ナノ構造組成物は、少なくとも１つの反応性希釈剤に対して重量百分率として約０．１ｐｐｍ〜約１０００ｐｐｍ、約０．１ｐｐｍ〜約７５０ｐｐｍ、約０．１ｐｐｍ〜約５００ｐｐｍ、約０．１ｐｐｍ〜約２５０ｐｐｍ、約０．１ｐｐｍ〜約２００ｐｐｍ、約０．１ｐｐｍ〜約１００ｐｐｍ、約０．１ｐｐｍ〜約５０ｐｐｍ、約０．１ｐｐｍ〜約１０ｐｐｍ、約０．１ｐｐｍ〜約１ｐｐｍ、約１ｐｐｍ〜約１０００ｐｐｍ、約１ｐｐｍ〜約７５０ｐｐｍ、約１ｐｐｍ〜約５００ｐｐｍ、約１ｐｐｍ〜約２５０ｐｐｍ、約１ｐｐｍ〜約２００ｐｐｍ、約１ｐｐｍ〜約１００ｐｐｍ、約１ｐｐｍ〜約５０ｐｐｍ、約１ｐｐｍ〜約１０ｐｐｍ、約１０ｐｐｍ〜約１０００ｐｐｍ、約１０ｐｐｍ〜約７５０ｐｐｍ、約１０ｐｐｍ〜約５００ｐｐｍ、約１０ｐｐｍ〜約２５０ｐｐｍ、約１０ｐｐｍ〜約２００ｐｐｍ、約１０ｐｐｍ〜約１００ｐｐｍ、約１０ｐｐｍ〜約５０ｐｐｍ、約５０ｐｐｍ〜約１０００ｐｐｍ、約５０ｐｐｍ〜約７５０ｐｐｍ、約５０ｐｐｍ〜約５００ｐｐｍ、約５０ｐｐｍ〜約２５０ｐｐｍ、約５０ｐｐｍ〜約２００ｐｐｍ、約５０ｐｐｍ〜約１００ｐｐｍ、約１００ｐｐｍ〜約１０００ｐｐｍ、約１００ｐｐｍ〜約７５０ｐｐｍ、約１００ｐｐｍ〜約５００ｐｐｍ、約１００ｐｐｍ〜約２５０ｐｐｍ、約１００ｐｐｍ〜約２００ｐｐｍ、約２００ｐｐｍ〜約１０００ｐｐｍ、約２００ｐｐｍ〜約７５０ｐｐｍ、約２００ｐｐｍ〜約５００ｐｐｍ、約２００ｐｐｍ〜約２５０ｐｐｍ、約２５０ｐｐｍ〜約１０００ｐｐｍ、約２５０ｐｐｍ〜約７５０ｐｐｍ、約２５０ｐｐｍ〜約５００ｐｐｍ、約５００ｐｐｍ〜約１０００ｐｐｍ、約５００ｐｐｍ〜約７５０ｐｐｍ又は約７５０ｐｐｍ〜約１０００ｐｐｍの少なくとも１つの嫌気安定化剤を含む。
【０２１８】
溶媒
[0221]  幾つかの実施形態において、ナノ構造組成物は、溶媒を更に含む。幾つかの実施形態において、溶媒は、ギ酸、酢酸、クロロホルム、アセトン、ブタノン、脂肪族アルコール及びエチレングリコールモノメチルエーテル、エチレングリコールモノエチルエーテル、エチレングリコールモノプロピルエーテル、エチレングリコールモノブチルエーテル、ジエチレングリコールジエチルエーテルアセティックアセテート、メチルエチルケトン、メチルイソブチルケトン、モノメチルエーテルグリコールエステル、ガンマ−ブチロラクトン、メチル酢酸−３−エチルエーテル、ブチルカルビトール、ブチルカルビトールアセテート、プロパンジオールモノメチルエーテル、プロパンジオールモノメチルエーテルアセテート、シクロヘキサン、トルエン、キシレン、イソプロピルアルコール、水、メタノール、エタノール、アセトニトリル、クロロベンゼン、ベンゼン、ヘキサン、ヘプタン、オクタン及びこれらの組合せからなる群から選択される。
【０２１９】
有機樹脂
[0222]  幾つかの実施形態において、ナノ構造組成物は、有機樹脂を更に含む。
【０２２０】
[0223]  幾つかの実施形態において、ナノ構造組成物は、少なくとも１つのナノ構造体の集団、少なくとも１つの反応性希釈剤、少なくとも１つの嫌気安定化剤及び少なくとも１つの有機樹脂を含む。幾つかの実施形態において、ナノ構造体は、量子ドットである。
【０２２１】
[0224]  幾つかの実施形態において、有機樹脂は、熱硬化性樹脂又は紫外線（ＵＶ）硬化性樹脂である。幾つかの実施形態において、有機樹脂は、ロールツーロール加工が容易になる方法で硬化される。
【０２２２】
[0225]  熱硬化性樹脂は、樹脂を不溶性にする不可逆な分子架橋過程を辿るように硬化させることが必要である。幾つかの実施形態において、熱硬化性樹脂は、エポキシ樹脂、フェノール性樹脂、ビニル樹脂、メラミン樹脂、尿素樹脂、不飽和ポリエステル樹脂、ポリウレタン樹脂、アリル樹脂、アクリル樹脂、ポリアミド樹脂、ポリアミド−イミド樹脂、フェノールアミン縮重合樹脂、尿素メラミン縮重合樹脂又はこれらの組合せである。
【０２２３】
[0226]  幾つかの実施形態において、熱硬化性樹脂は、エポキシ樹脂である。エポキシ樹脂は、揮発性物質も副生成物も発生させることなく幅広い化学物質によって容易に硬化する。エポキシ樹脂はまた、殆どの基材と適合し、表面を容易に濡らす傾向がある。Boyle, M.A., et al.,“Epoxy Resins,”Composites, Vol. 21, ASM Handbook, pages 78-89(2001)を参照されたい。
【０２２４】
[0227]  幾つかの実施形態において、有機樹脂は、シリコーン熱硬化性樹脂である。幾つかの実施形態において、シリコーン熱硬化性樹脂は、OE6630A又はOE6630B（ミシガン州オーバーンのDow Corning Corporation）である。
【０２２５】
[0228]  幾つかの実施形態では、熱開始剤が使用される。幾つかの実施形態において、熱開始剤は、ＡＩＢＮ［２、２’−アゾビス（２−メチルプロピオニトリル）］又は過酸化ベンゾイルである。
【０２２６】
[0229]  ＵＶ硬化性樹脂は、特定の波長の光に曝露することにより硬化して速やかに硬質化するポリマーである。幾つかの実施形態において、ＵＶ硬化性樹脂は、官能基としてラジカル重合基、例えば（メタ）アクリリルオキシ基、ビニルオキシ基、スチリル基又はビニル基；カチオン重合性基、例えばエポキシ基、チオエポキシ基、ビニルオキシ基又はオキセタニル基を有する樹脂である。幾つかの実施形態において、ＵＶ硬化性樹脂は、ポリエステル樹脂、ポリエーテル樹脂、（メタ）アクリル樹脂、エポキシ樹脂、ウレタン樹脂、アルキド樹脂、スピロアセタール樹脂、ポリブタジエン樹脂又はポリチオールポリエン樹脂である。
【０２２７】
[0230]  幾つかの実施形態において、ＵＶ硬化性樹脂は、ウレタンアクリレート、アリルオキシル化シクロヘキシルジアクリレート、ビス（アクリロキシエチル）ヒドロキシルイソシアヌレート、ビス（アクリロキシネオペンチルグリコール）アジペート、ビスフェノールＡジアクリレート、ビスフェノールＡジメタクリレート、１，４−ブタンジオールジアクリレート、１，４−ブタンジオールジメタクリレート、１，３−ブチレングリコールジアクリレート、１，３−ブチレングリコールジメタクリレート、ジシクロペンタニルジアクリレート、ジエチレングリコールジアクリレート、ジエチレングリコールジメタクリレート、ジペンタエリスリトールヘキサアクリレート、ジペンタエリスリトールモノヒドロキシペンタアクリレート、ジ（トリメチロールプロパン）テトラアクリレート、エチレングリコールジメタクリレート、グリセロールメタクリレート、１，６−ヘキサンジオールジアクリレート、ネオペンチルグリコールジメタクリレート、ネオペンチルグリコールヒドロキシピバレートジアクリレート、ペンタエリスリトールトリアクリレート、ペンタエリスリトールテトラアクリレート、リン酸ジメタクリレート、ポリエチレングリコールジアクリレート、ポリプロピレングリコールジアクリレート、テトラエチレングリコールジアクリレート、テトラブロモビスフェノールＡジアクリレート、トリエチレングリコールジビニルエーテル、トリグリセロールジアクリレート、トリメチロールプロパントリアクリレート、トリプロピレングリコールジアクリレート、トリス（アクリロキシエチル）イソシアヌレート、リン酸トリアクリレート、リン酸ジアクリレート、アクリル酸プロパルギルエステル、ビニル末端ポリジメチルシロキサン、ビニル末端ジフェニルシロキサン−ジメチルシロキサンコポリマー、ビニル末端ポリフェニルメチルシロキサン、ビニル末端トリフルオロメチルシロキサン−ジメチルシロキサンコポリマー、ビニル末端ジエチルシロキサン−ジメチルシロキサンコポリマー、ビニルメチルシロキサン、モノメタクリロイルオキシプロピル末端ポリジメチルシロキサン、モノビニル末端ポリジメチルシロキサン、モノアリル−モノトリメチルシロキシ末端ポリエチレンオキシド及びこれらの組合せからなる群から選択される。
【０２２８】
[0231]  幾つかの実施形態において、ＵＶ硬化性樹脂は、ＵＶ硬化条件下において、イソシアナート、エポキシ又は不飽和化合物と一緒に架橋することができるメルカプト官能性化合物である。幾つかの実施形態において、ポリチオールは、ペンタエリスリトールテトラ（３−メルカプト−プロピオネート）（ＰＥＴＭＰ）；トリメチロール−プロパントリ（３−メルカプト−プロピオネート）（ＴＭＰＭＰ）；グリコールジ（３−メルカプト−プロピオネート）（ＧＤＭＰ）；トリス［２５−（３−メルカプト−プロピオニルオキシ）エチル］イソシアヌレート（ＴＥＭＰＩＣ）；ジ−ペンタエリスリトールヘキサ（３−メルカプト−プロピオネート）（Ｄｉ−ＰＥＴＭＰ）；エトキシル化トリメチロールプロパントリ（３−メルカプト−プロピオネート）（ＥＴＴＭＰ１３００及びＥＴＴＭＰ７００）；ポリカプロラクトンテトラ（３−メルカプト−プロピオネート）（ＰＣＬ４ＭＰ  １３５０）；ペンタエリスリトールテトラメルカプトアセテート（ＰＥＴＭＡ）；トリメチロール−プロパントリメルカプトアセテート（ＴＭＰＭＡ）；又はグリコールジメルカプトアセテート（ＧＤＭＡ）である。これらの化合物は、THIOCURE（登録商標）の商品名で独国マルシャハトのBrunoBockから販売されている。
【０２２９】
[0232]  幾つかの実施形態において、ＵＶ硬化性樹脂は、ポリチオールである。幾つかの実施形態において、ＵＶ硬化性樹脂は、エチレングリコールビス（チオグリコラート）、エチレングリコールビス（３−メルカプトプロピオネート）、トリメチロールプロパントリス（チオグリコラート）、トリメチロールプロパントリス（３−メルカプトプロピオネート）、ペンタエリスリトールテトラキス（チオグリコラート）、ペンタエリスリトールテトラキス（３−メルカプトプロピオネート）（ＰＥＴＭＰ）及びこれらの組合せからなる群から選択されるポリチオールである。幾つかの実施形態において、ＵＶ硬化性樹脂は、ＰＥＴＭＰである。
【０２３０】
[0233]  幾つかの実施形態において、ＵＶ硬化性樹脂は、ポリチオール及び１，３，５−トリアリル−１，３，５−トリアジン−２，４，６（１Ｈ，３Ｈ，５Ｈ）−トリオン（ＴＴＴ）を含むチオール−エン配合物である。幾つかの実施形態において、ＵＶ硬化性樹脂は、ＰＥＴＭＰ及びＴＴＴを含むチオール−エン配合物である。
【０２３１】
[0234]  幾つかの実施形態において、ＵＶ硬化性樹脂は、光開始剤を更に含む。光開始剤は、光に曝露することにより感光性材料の架橋及び／又は硬化反応を開始させる。幾つかの実施形態において、光開始剤はアセトフェノン系、ベンゾイン系又はチオキサテノン系である。
【０２３２】
[0235]  幾つかの実施形態において、光開始剤は、ビニルアクリレート系樹脂である。幾つかの実施形態において、光開始剤は、MINS-311RM（韓国のMinuta Technology Co., Ltd）である。
【０２３３】
[0236]  幾つかの実施形態において、光開始剤は、IRGACURE（登録商標）127、IRGACURE（登録商標）184、IRGACURE（登録商標）184D、IRGACURE（登録商標）2022、IRGACURE（登録商標）2100、IRGACURE（登録商標）250、IRGACURE（登録商標）270、IRGACURE（登録商標）2959、IRGACURE（登録商標）369、IRGACURE（登録商標）369EG、IRGACURE（登録商標）379、IRGACURE（登録商標）500、IRGACURE（登録商標）651、IRGACURE（登録商標）754、IRGACURE（登録商標）784、IRGACURE（登録商標）819、IRGACURE（登録商標）819Dw、IRGACURE（登録商標）907、IRGACURE（登録商標）907FF、IRGACURE（登録商標）Oxe01、IRGACURE（登録商標）TPO-L、IRGACURE（登録商標）1173、IRGACURE（登録商標）1173D、IRGACURE（登録商標）4265、IRGACURE（登録商標）BP又はIRGACURE（登録商標）MBF（ミシガン州ワイアンドットのBASF Corporation）である。幾つかの実施形態において、光開始剤は、ＴＰＯ（２，４，６−トリメチルベンゾイル−ジフェニル−ホスフィンオキシド）又はＭＢＦ（メチルベンゾイルホルメート）である。
【０２３４】
[0237]  幾つかの実施形態において、ナノ構造組成物中の少なくとも１つの有機樹脂の重量百分率は、約５％〜約９９％、約５％〜約９５％、約５％〜約９０％、約５％〜約８０％、約５％〜約７０％、約５％〜約６０％、約５％〜約５０％、約５％〜約４０％、約５％〜約３０％、約５％〜約２０％、約５％〜約１０％、約１０％〜約９９％、約１０％〜約９５％、約１０％〜約９０％、約１０％〜約８０％、約１０％〜約７０％、約１０％〜約６０％、約１０％〜約５０％、約１０％〜約４０％、約１０％〜約３０％、約１０％〜約２０％、約２０％〜約９９％、約２０％〜約９５％、約２０％〜約９０％、約２０％〜約８０％、約２０％〜約７０％、約２０％〜約６０％、約２０％〜約５０％、約２０％〜約４０％、約２０％〜約３０％、約３０％〜約９９％、約３０％〜約９５％、約３０％〜約９０％、約３０％〜約８０％、約３０％〜約７０％、約３０％〜約６０％、約３０％〜約５０％、約３０％〜約４０％、約４０％〜約９９％、約４０％〜約９５％、約４０％〜約９０％、約４０％〜約８０％、約４０％〜約７０％、約４０％〜約６０％、約４０％〜約５０％、約５０％〜約９９％、約５０％〜約９５％、約５０％〜約９０％、約５０％〜約８０％、約５０％〜約７０％、約５０％〜約６０％、約６０％〜約９９％、約６０％〜約９５％、約６０％〜約９０％、約６０％〜約８０％、約６０％〜約７０％、約７０％〜約９９％、約７０％〜約９５％、約７０％〜約９０％、約７０％〜約８０％、約８０％〜約９９％、約８０％〜約９５％、約８０％〜約９０％、約９０％〜約９９％、約９０％〜約９５％又は約９５％〜約９９％である。
【０２３５】
[0238]  幾つかの実施形態において、ナノ構造成形品中の有機樹脂の重量百分率は、約５％〜約９９％、約５％〜約９５％、約５％〜約９０％、約５％〜約８０％、約５％〜約７０％、約５％〜約６０％、約５％〜約５０％、約５％〜約４０％、約５％〜約３０％、約５％〜約２０％、約５％〜約１０％、約１０％〜約９９％、約１０％〜約９５％、約１０％〜約９０％、約１０％〜約８０％、約１０％〜約７０％、約１０％〜約６０％、約１０％〜約５０％、約１０％〜約４０％、約１０％〜約３０％、約１０％〜約２０％、約２０％〜約９９％、約２０％〜約９５％、約２０％〜約９０％、約２０％〜約８０％、約２０％〜約７０％、約２０％〜約６０％、約２０％〜約５０％、約２０％〜約４０％、約２０％〜約３０％、約３０％〜約９９％、約３０％〜約９５％、約３０％〜約９０％、約３０％〜約８０％、約３０％〜約７０％、約３０％〜約６０％、約３０％〜約５０％、約３０％〜約４０％、約４０％〜約９９％、約４０％〜約９５％、約４０％〜約９０％、約４０％〜約８０％、約４０％〜約７０％、約４０％〜約６０％、約４０％〜約５０％、約５０％〜約９９％、約５０％〜約９５％、約５０％〜約９０％、約５０％〜約８０％、約５０％〜約７０％、約５０％〜約６０％、約６０％〜約９９％、約６０％〜約９５％、約６０％〜約９０％、約６０％〜約８０％、約６０％〜約７０％、約７０％〜約９９％、約７０％〜約９５％、約７０％〜約９０％、約７０％〜約８０％、約８０％〜約９９％、約８０％〜約９５％、約８０％〜約９０％、約９０％〜約９９％、約９０％〜約９５％又は約９５％〜約９９％である。
【０２３６】
ナノ構造組成物の作製
[0239]  本開示は、少なくとも１つのナノ構造体の集団、少なくとも１つの反応性希釈剤、少なくとも１つの嫌気安定化剤及び任意選択で少なくとも１つの有機樹脂を混合することを含む、ナノ構造組成物を作製する方法を提供する。
【０２３７】
[0240]  本開示は、ナノ構造組成物を調製する方法であって、
（ａ）少なくとも１つのナノ構造体の集団及び少なくとも１つの溶媒を含む組成物を提供することと；
（ｂ）少なくとも１つの反応性希釈剤及び少なくとも１つの嫌気安定化剤を（ａ）の組成物と混合することと；
（ｃ）（ｂ）の組成物中の少なくとも１つの溶媒を除去することと
を含む方法を提供する。
【０２３８】
[0241]  幾つかの実施形態において、（ｂ）における混合は、
（１）少なくとも１つの嫌気安定化剤を少なくとも１つの反応性希釈剤中に溶解することと；
（２）溶存酸素を除去するために（１）の組成物を脱気することと
を更に含む。
【０２３９】
[0242]  本開示は、ナノ構造組成物を調製する方法であって、
（ａ）少なくとも１つのナノ構造体の集団、少なくとも１つの溶媒、少なくとも１つの反応性希釈剤及び少なくとも１つの嫌気安定化剤を含む組成物を提供することと；
（ｂ）（ａ）の組成物中の少なくとも１つの溶媒を除去することと
を含む方法を提供する。
【０２４０】
[0243]  本開示は、ナノ構造組成物を調製する方法であって、
（ａ）少なくとも１つのナノ構造体の集団及び少なくとも１つの溶媒を含む組成物を提供することと；
（ｂ）少なくとも１つの反応性希釈剤及び少なくとも１つの嫌気安定化剤を（ａ）の組成物と混合することと；
（ｃ）（ｂ）の組成物中の少なくとも１つの溶媒を除去することと；
（ｄ）少なくとも１つの有機樹脂を（ｃ）の組成物と混合することと
を含む方法を提供する。
【０２４１】
[0244]  幾つかの実施形態において、（ｂ）における混合は、
（１）少なくとも１つの嫌気安定化剤を少なくとも１つの反応性希釈剤中に溶解することと；
（２）溶存酸素を除去するために（１）の組成物を脱気することと
を更に含む。
【０２４２】
[0245]  本開示は、ナノ構造組成物を調製する方法であって、
（ａ）少なくとも１つのナノ構造体の集団、少なくとも１つの溶媒、少なくとも１つの反応性希釈剤及び少なくとも１つの嫌気安定化剤を含む組成物を提供することと；
（ｂ）（ａ）の組成物中の少なくとも１つの溶媒を除去することと；
（ｃ）少なくとも１つの有機樹脂を（ｂ）の組成物と混合することと
を含む方法を提供する。
【０２４３】
[0246]  嫌気安定化剤は、ナノ構造組成物の安定性を向上させると共に、ナノ構造組成物を長期間保存することを可能にする。幾つかの実施形態において、ナノ構造体の集団は、嫌気安定化剤と一緒に、１分〜３年、１分〜１２ヵ月、１分〜６ヵ月、１分〜３ヵ月、１分〜１ヵ月、１分〜１５日、１分〜１日、１日〜３年、１日〜１２ヵ月、１日〜６ヵ月、１日〜３ヵ月、１日〜１ヵ月、１日〜１５日、１５日〜３年、１５日〜１２ヵ月、１５日〜６ヵ月、１５日〜３ヵ月、１５日〜１ヵ月、１ヵ月〜３年、１ヵ月〜１２ヵ月、１ヵ月〜６ヵ月、１ヵ月〜３ヵ月、３ヵ月〜３年、３ヵ月〜１２ヵ月、３ヵ月〜６ヵ月、６ヵ月〜３年、６ヵ月〜１２ヵ月又は１２ヵ月〜３年にわたって保存することができる。
【０２４４】
[0247]  幾つかの実施形態において、少なくとも１つの嫌気安定化剤は、少なくとも１つの反応性希釈剤中に約１分〜約２４時間、約１分〜約２０時間、約１分〜約１５時間、約１分〜約１０時間、約１分〜約５時間、約１分〜約１時間、約１分〜約３０分、約１分〜約１０分、約１０分〜約２４時間、約１０分〜約２０時間、約１０分〜約１５時間、約１０分〜約１０時間、約１０分〜約５時間、約１０分〜約１時間、約１０分〜約３０分、約３０分〜約２４時間、約３０分〜約２０時間、約３０分〜約１５時間、約３０分〜約１０時間、約３０分〜約５時間、約３０分〜約１時間、約１時間〜約２４時間、約１時間〜約２０時間、約１時間〜約１５時間、約１時間〜約１０時間、約１時間〜約５時間、約５時間〜約２４時間、約５時間〜約２０時間、約５時間〜約１５時間、約５時間〜約１０時間、約１０時間〜約２４時間、約１０時間〜約２０時間、約１０時間〜約１５時間、約１５時間〜約２４時間、約１５時間〜約２０時間又は約２０時間〜約２４時間の時間で溶解される。
【０２４５】
[0248]  幾つかの実施形態において、少なくとも１つの嫌気安定化剤は、少なくとも１つの反応性希釈剤中に約１０℃〜約９０℃、約１０℃〜約８０℃、約１０℃〜約７０℃、約１０℃〜約６０℃、約１０℃〜約５０℃、約１０℃〜約４０℃、約１０℃〜約２５℃、約１０℃〜約２０℃、約２０℃〜約９０℃、約２０℃〜約８０℃、約２０℃〜約７０℃、約２０℃〜約６０℃、約２０℃〜約５０℃、約２０℃〜約４０℃、約２０℃〜約２５℃、約２５℃〜約９０℃、約２５℃〜約８０℃、約２５℃〜約７０℃、約２５℃〜約６０℃、約２５℃〜約５０℃、約２５℃〜約４０℃、約４０℃〜約９０℃、約４０℃〜約８０℃、約４０℃〜約７０℃、約４０℃〜約６０℃、約４０℃〜約５０℃、約５０℃〜約９０℃、約５０℃〜約８０℃、約５０℃〜約７０℃、約５０℃〜約６０℃、約６０℃〜約９０℃、約６０℃〜約８０℃、約６０℃〜約７０℃、約７０℃〜約９０℃、約７０℃〜約８０℃又は約８０℃〜約９０℃の温度で溶解される。
【０２４６】
[0249]  幾つかの実施形態において、少なくとも１つの嫌気安定化剤を少なくとも１つの反応性希釈剤中に溶解した組成物は、溶存酸素を除去するために脱気される。幾つかの実施形態において、脱気は、所定の時間真空引きすることによるものである。幾つかの実施形態において、脱気は、約１０分〜約４８時間、約１０分〜約４０時間、約１０分〜約３０時間、約１０分〜約２０時間、約１０分〜約１５時間、約１０分〜約１０時間、約１０分〜約５時間、約１０分〜約１時間、約１０分〜約３０分、約３０分〜約４８時間、約３０分〜約４０時間、約３０分〜約３０時間、約３０分〜約２０時間、約３０分〜約１５時間、約３０分〜約１０時間、約３０分〜約５時間、約３０分〜約１時間、約１時間〜約４８時間、約１時間〜約４０時間、約１時間〜約３０時間、約１時間〜約２０時間、約１時間〜約１５時間、約１時間〜約１０時間、約１時間〜約５時間、約５時間〜約４８時間、約５時間〜約４０時間、約５時間〜約３０時間、約５時間〜約２０時間、約５時間〜約１５時間、約５時間〜約１０時間、約１０時間〜約４８時間、約１０時間〜約４０時間、約１０時間〜約３０時間、約１０時間〜約２０時間、約１０時間〜約１５時間、約１５時間〜約４８時間、約１５時間〜約４０時間、約１５時間〜約３０時間、約１５時間〜約２０時間、約２０時間〜約４８時間、約２０時間〜約４０時間、約２０時間〜約３０時間、約３０時間〜約４８時間、約３０時間〜約４０時間又は約４０時間〜約４８時間の時間にわたるものである。
【０２４７】
[0250]  幾つかの実施形態において、脱気は、約１ｍｔｏｒｒ〜約５００ｍｔｏｒｒ、約１ｍｔｏｒｒ〜約２５０ｍｔｏｒｒ、約１ｍｔｏｒｒ〜約１５０ｍｔｏｒｒ、約１ｍｔｏｒｒ〜約１００ｍｔｏｒｒ、約１ｍｔｏｒｒ〜約５０ｍｔｏｒｒ、約１ｍｔｏｒｒ〜約２５ｍｔｏｒｒ、約１ｍｔｏｒｒ〜約１０ｍｔｏｒｒ、約１ｍｔｏｒｒ〜約５ｍｔｏｒｒ、約５ｍｔｏｒｒ〜約５００ｍｔｏｒｒ、約５ｍｔｏｒｒ〜約２５０ｍｔｏｒｒ、約５ｍｔｏｒｒ〜約１５０ｍｔｏｒｒ、約５ｍｔｏｒｒ〜約１００ｍｔｏｒｒ、約５ｍｔｏｒｒ〜約５０ｍｔｏｒｒ、約５ｍｔｏｒｒ〜約２５ｍｔｏｒｒ、約５ｍｔｏｒｒ〜約１０ｍｔｏｒｒ、約１０ｍｔｏｒｒ〜約５００ｍｔｏｒｒ、約１０ｍｔｏｒｒ〜約２５０ｍｔｏｒｒ、約１０ｍｔｏｒｒ〜約１５０ｍｔｏｒｒ、約１０ｍｔｏｒｒ〜約１００ｍｔｏｒｒ、約１０ｍｔｏｒｒ〜約５０ｍｔｏｒｒ、約１０ｍｔｏｒｒ〜約２５ｍｔｏｒｒ、約２５ｍｔｏｒｒ〜約５００ｍｔｏｒｒ、約２５ｍｔｏｒｒ〜約２５０ｍｔｏｒｒ、約２５ｍｔｏｒｒ〜約１５０ｍｔｏｒｒ、約２５ｍｔｏｒｒ〜約１００ｍｔｏｒｒ、約２５ｍｔｏｒｒ〜約５０ｍｔｏｒｒ、約５０ｍｔｏｒｒ〜約５００ｍｔｏｒｒ、約５０ｍｔｏｒｒ〜約２５０ｍｔｏｒｒ、約５０ｍｔｏｒｒ〜約１５０ｍｔｏｒｒ、約５０ｍｔｏｒｒ〜約１００ｍｔｏｒｒ、約１００ｍｔｏｒｒ〜約５００ｍｔｏｒｒ、約１００ｍｔｏｒｒ〜約２５０ｍｔｏｒｒ、約１００ｍｔｏｒｒ〜約１５０ｍｔｏｒｒ、約１５０ｍｔｏｒｒ〜約５００ｍｔｏｒｒ、約１５０ｍｔｏｒｒ〜約２５０ｍｔｏｒｒ又は約２５０ｍｔｏｒｒ〜約５００ｍｔｏｒｒまで真空引きすることによるものである。
【０２４８】
[0251]  幾つかの実施形態において、脱気は、約１０℃〜約９０℃、約１０℃〜約８０℃、約１０℃〜約７０℃、約１０℃〜約６０℃、約１０℃〜約５０℃、約１０℃〜約４０℃、約１０℃〜約２５℃、約１０℃〜約２０℃、約２０℃〜約９０℃、約２０℃〜約８０℃、約２０℃〜約７０℃、約２０℃〜約６０℃、約２０℃〜約５０℃、約２０℃〜約４０℃、約２０℃〜約２５℃、約２５℃〜約９０℃、約２５℃〜約８０℃、約２５℃〜約７０℃、約２５℃〜約６０℃、約２５℃〜約５０℃、約２５℃〜約４０℃、約４０℃〜約９０℃、約４０℃〜約８０℃、約４０℃〜約７０℃、約４０℃〜約６０℃、約４０℃〜約５０℃、約５０℃〜約９０℃、約５０℃〜約８０℃、約５０℃〜約７０℃、約５０℃〜約６０℃、約６０℃〜約９０℃、約６０℃〜約８０℃、約６０℃〜約７０℃、約７０℃〜約９０℃、約７０℃〜約８０℃又は約８０℃〜約９０℃の温度におけるものである。
【０２４９】
[0252]  幾つかの実施形態において、少なくとも１つのナノ構造体の集団及び少なくとも１つの溶媒を含む組成物と、少なくとも１つの反応性希釈剤及び少なくとも１つの嫌気安定化剤を含む組成物との混合は、約１００ｒｐｍ〜約１０，０００ｒｐｍ、約１００ｒｐｍ〜約５，０００ｒｐｍ、約１００ｒｐｍ〜約３，０００ｒｐｍ、約１００ｒｐｍ〜約１，０００ｒｐｍ、約１００ｒｐｍ〜約５００ｒｐｍ、約５００ｒｐｍ〜約１０，０００ｒｐｍ、約５００ｒｐｍ〜約５，０００ｒｐｍ、約５００ｒｐｍ〜約３，０００ｒｐｍ、約５００ｒｐｍ〜約１，０００ｒｐｍ、約１，０００ｒｐｍ〜約１０，０００ｒｐｍ、約１，０００ｒｐｍ〜約５，０００ｒｐｍ、約１，０００ｒｐｍ〜約３，０００ｒｐｍ、約３，０００ｒｐｍ〜約１０，０００ｒｐｍ、約３，０００ｒｐｍ〜約１０，０００ｒｐｍ又は約５，０００ｒｐｍ〜約１０，０００ｒｐｍの撹拌速度で行われる。
【０２５０】
[0253]  幾つかの実施形態において、少なくとも１つのナノ構造体の集団及び少なくとも１つの溶媒を含む組成物と、少なくとも１つの反応性希釈剤及び少なくとも１つの嫌気安定化剤を含む組成物との混合は、約１０分〜約２４時間、約１０分〜約２０時間、約１０分〜約１５時間、約１０分〜約１０時間、約１０分〜約５時間、約１０分〜約１時間、約１０分〜約３０分、約３０分〜約２４時間、約３０分〜約２０時間、約３０分〜約１５時間、約３０分〜約１０時間、約３０分〜約５時間、約３０分〜約１時間、約１時間〜約２４時間、約１時間〜約２０時間、約１時間〜約１５時間、約１時間〜約１０時間、約１時間〜約５時間、約５時間〜約２４時間、約５時間〜約２０時間、約５時間〜約１５時間、約５時間〜約１０時間、約１０時間〜約２４時間、約１０時間〜約２０時間、約１０時間〜約１５時間、約１５時間〜約２４時間、約１５時間〜約２０時間又は約２０時間〜約２４時間の時間にわたって行われる。
【０２５１】
[0254]  幾つかの実施形態において、少なくとも１つの溶媒は、ナノ構造組成物から除去される。幾つかの実施形態において、少なくとも１つの溶媒の除去は、真空下で約１０分〜約４８時間、約１０分〜約４０時間、約１０分〜約３０時間、約１０分〜約２０時間、約１０分〜約１５時間、約１０分〜約１０時間、約１０分〜約５時間、約１０分〜約１時間、約１０分〜約３０分、約３０分〜約４８時間、約３０分〜約４０時間、約３０分〜約３０時間、約３０分〜約２０時間、約３０分〜約１５時間、約３０分〜約１０時間、約３０分〜約５時間、約３０分〜約１時間、約１時間〜約４８時間、約１時間〜約４０時間、約１時間〜約３０時間、約１時間〜約２０時間、約１時間〜約１５時間、約１時間〜約１０時間、約１時間〜約５時間、約５時間〜約４８時間、約５時間〜約４０時間、約５時間〜約３０時間、約５時間〜約２０時間、約５時間〜約１５時間、約５時間〜約１０時間、約１０時間〜約４８時間、約１０時間〜約４０時間、約１０時間〜約３０時間、約１０時間〜約２０時間、約１０時間〜約１５時間、約１５時間〜約４８時間、約１５時間〜約４０時間、約１５時間〜約３０時間、約１５時間〜約２０時間、約２０時間〜約４８時間、約２０時間〜約４０時間、約２０時間〜約３０時間、約３０時間〜約４８時間、約３０時間〜約４０時間又は約４０時間〜約４８時間の時間にわたるものである。
【０２５２】
[0255]  幾つかの実施形態において、少なくとも１つの溶媒の除去は、約１０℃〜約９０℃、約１０℃〜約８０℃、約１０℃〜約７０℃、約１０℃〜約６０℃、約１０℃〜約５０℃、約１０℃〜約４０℃、約１０℃〜約２５℃、約１０℃〜約２０℃、約２０℃〜約９０℃、約２０℃〜約８０℃、約２０℃〜約７０℃、約２０℃〜約６０℃、約２０℃〜約５０℃、約２０℃〜約４０℃、約２０℃〜約２５℃、約２５℃〜約９０℃、約２５℃〜約８０℃、約２５℃〜約７０℃、約２５℃〜約６０℃、約２５℃〜約５０℃、約２５℃〜約４０℃、約４０℃〜約９０℃、約４０℃〜約８０℃、約４０℃〜約７０℃、約４０℃〜約６０℃、約４０℃〜約５０℃、約５０℃〜約９０℃、約５０℃〜約８０℃、約５０℃〜約７０℃、約５０℃〜約６０℃、約６０℃〜約９０℃、約６０℃〜約８０℃、約６０℃〜約７０℃、約７０℃〜約９０℃、約７０℃〜約８０℃又は約８０℃〜約９０℃の温度におけるものである。
【０２５３】
[0256]  幾つかの実施形態において、少なくとも１つの溶媒の除去は、約１ｍｔｏｒｒ〜約１０００ｍｔｏｒｒ、約１ｍｔｏｒｒ〜約７５０ｍｔｏｒｒ、１ｍｔｏｒｒ〜約５００ｍｔｏｒｒ、約１ｍｔｏｒｒ〜約２５０ｍｔｏｒｒ、約１ｍｔｏｒｒ〜約１５０ｍｔｏｒｒ、約１ｍｔｏｒｒ〜約１００ｍｔｏｒｒ、約１ｍｔｏｒｒ〜約５０ｍｔｏｒｒ、約１ｍｔｏｒｒ〜約２５ｍｔｏｒｒ、約１ｍｔｏｒｒ〜約１０ｍｔｏｒｒ、約１ｍｔｏｒｒ〜約５ｍｔｏｒｒ、約５ｍｔｏｒｒ〜約１０００ｍｔｏｒｒ、約５ｍｔｏｒｒ〜約７５０ｍｔｏｒｒ約５ｍｔｏｒｒ〜約５００ｍｔｏｒｒ、約５ｍｔｏｒｒ〜約２５０ｍｔｏｒｒ、約５ｍｔｏｒｒ〜約１５０ｍｔｏｒｒ、約５ｍｔｏｒｒ〜約１００ｍｔｏｒｒ、約５ｍｔｏｒｒ〜約５０ｍｔｏｒｒ、約５ｍｔｏｒｒ〜約２５ｍｔｏｒｒ、約５ｍｔｏｒｒ〜約１０ｍｔｏｒｒ、約１０ｍｔｏｒｒ〜約１０００ｍｔｏｒｒ、約１０ｍｔｏｒｒ〜約７５０ｍｔｏｒｒ、約１０ｍｔｏｒｒ〜約５００ｍｔｏｒｒ、約１０ｍｔｏｒｒ〜約２５０ｍｔｏｒｒ、約１０ｍｔｏｒｒ〜約１５０ｍｔｏｒｒ、約１０ｍｔｏｒｒ〜約１００ｍｔｏｒｒ、約１０ｍｔｏｒｒ〜約５０ｍｔｏｒｒ、約１０ｍｔｏｒｒ〜約２５ｍｔｏｒｒ、約２５ｍｔｏｒｒ〜約１０００ｍｔｏｒｒ、約２５ｍｔｏｒｒ〜約７５０ｍｔｏｒｒ、約２５ｍｔｏｒｒ〜約５００ｍｔｏｒｒ、約２５ｍｔｏｒｒ〜約２５０ｍｔｏｒｒ、約２５ｍｔｏｒｒ〜約１５０ｍｔｏｒｒ、約２５ｍｔｏｒｒ〜約１００ｍｔｏｒｒ、約２５ｍｔｏｒｒ〜約５０ｍｔｏｒｒ、約５０ｍｔｏｒｒ〜約１０００ｍｔｏｒｒ、約５０ｍｔｏｒｒ〜約７５０ｍｔｏｒｒ、約５０ｍｔｏｒｒ〜約５００ｍｔｏｒｒ、約５０ｍｔｏｒｒ〜約２５０ｍｔｏｒｒ、約５０ｍｔｏｒｒ〜約１５０ｍｔｏｒｒ、約５０ｍｔｏｒｒ〜約１００ｍｔｏｒｒ、約１００ｍｔｏｒｒ〜約１０００ｍｔｏｒｒ、約１００ｍｔｏｒｒ〜約７５０ｍｔｏｒｒ、約１００ｍｔｏｒｒ〜約５００ｍｔｏｒｒ、約１００ｍｔｏｒｒ〜約２５０ｍｔｏｒｒ、約１００ｍｔｏｒｒ〜約１５０ｍｔｏｒｒ、約１５０ｍｔｏｒｒ〜約１０００ｍｔｏｒｒ、約１５０ｍｔｏｒｒ〜約７５０ｍｔｏｒｒ、約１５０ｍｔｏｒｒ〜約５００ｍｔｏｒｒ、約１５０ｍｔｏｒｒ〜約２５０ｍｔｏｒｒ、約２５０ｍｔｏｒｒ〜約１０００ｍｔｏｒｒ、約２５０ｍｔｏｒｒ〜約７５０ｍｔｏｒｒ、約２５０ｍｔｏｒｒ〜約５００ｍｔｏｒｒ、約５００ｍｔｏｒｒ〜約１０００ｍｔｏｒｒ、約５００ｍｔｏｒｒ〜約７５０ｍｔｏｒｒ又は約７５０ｍｔｏｒｒ〜約１０００ｍｔｏｒｒまで真空引きすることによるものである。
【０２５４】
[0257]  幾つかの実施形態において、２つ以上のナノ構造体の集団が使用される場合、少なくとも１つの第１の反応性希釈剤及び少なくとも１つの第１の嫌気安定化剤中で保存される少なくとも１つの第１のナノ構造体の集団が、少なくとも１つの第２の反応性希釈剤及び少なくとも１つの第２の嫌気安定化剤中で保存される少なくとも１つの第２のナノ構造体の集団に添加される。幾つかの実施形態において、第１及び第２の反応性希釈剤は、同一である。幾つかの実施形態において、第１及び第２の反応性希釈剤は、異なる。幾つかの実施形態において、第１及び第２の嫌気安定化剤は、同一である。幾つかの実施形態において、第１及び第２の嫌気安定化剤は、異なる。
【０２５５】
[0258]  幾つかの実施形態において、少なくとも１つの第１の反応性希釈剤及び少なくとも１つの第１の嫌気安定化剤中の第１のナノ構造体の集団は、少なくとも１つの第２の反応性希釈剤及び少なくとも１つの第２の嫌気安定化剤中の第２のナノ構造体の集団と１００ｒｐｍ〜１０，０００ｒｐｍ、１００ｒｐｍ〜５，０００ｒｐｍ、１００ｒｐｍ〜３，０００ｒｐｍ、１００ｒｐｍ〜１，０００ｒｐｍ、１００ｒｐｍ〜５００ｒｐｍ、５００ｒｐｍ〜１０，０００ｒｐｍ、５００ｒｐｍ〜５，０００ｒｐｍ、５００ｒｐｍ〜３，０００ｒｐｍ、５００ｒｐｍ〜１，０００ｒｐｍ、１，０００ｒｐｍ〜１０，０００ｒｐｍ、１，０００ｒｐｍ〜５，０００ｒｐｍ、１，０００ｒｐｍ〜３，０００ｒｐｍ、３，０００ｒｐｍ〜１０，０００ｒｐｍ、３，０００ｒｐｍ〜１０，０００ｒｐｍ及び５，０００ｒｐｍ〜１０，０００ｒｐｍの撹拌速度で混合される。
【０２５６】
[0259]  幾つかの実施形態において、少なくとも１つの第１の反応性希釈剤及び少なくとも１つの第１の嫌気安定化剤中の第１のナノ構造体の集団と、少なくとも１つの第２の反応性希釈剤及び少なくとも１つの第２の嫌気安定化剤中の第２のナノ構造体の集団との混合は、１０分〜２４時間、１０分〜２０時間、１０分〜１５時間、１０分〜１０時間、１０分〜５時間、１０分〜１時間、１０分〜３０分、３０分〜２４時間、３０分〜２０時間、３０分〜１５時間、３０分〜１０時間、３０分〜５時間、３０分〜１時間、１時間〜２４時間、１時間〜２０時間、１時間〜１５時間、１時間〜１０時間、１時間〜５時間、５時間〜２４時間、５時間〜２０時間、５時間〜１５時間、５時間〜１０時間、１０時間〜２４時間、１０時間〜２０時間、１０時間〜１５時間、１５時間〜２４時間、１５時間〜２０時間又は２０時間〜２４時間の時間にわたって行われる。
【０２５７】
[0260]  幾つかの実施形態において、約１分〜約３年、約１分〜約１２ヵ月、約１分〜約６ヵ月、約１分〜約３ヵ月、約１分〜約１ヵ月、約１分〜約１５日、約１分〜約１日、約１日〜約３年、約１日〜約１２ヵ月、約１日〜約６ヵ月、約１日〜約３ヵ月、約１日〜約１ヵ月、約１日〜約１５日、約１５日〜約３年、約１５日〜約１２ヵ月、約１５日〜約６ヵ月、約１５日〜約３ヵ月、約１５日〜約１ヵ月、約１ヵ月〜約３年、約１ヵ月〜約１２ヵ月、約１ヵ月〜約６ヵ月、約１ヵ月〜約３ヵ月、約３ヵ月〜約３年、約３ヵ月〜約１２ヵ月、約３ヵ月〜約６ヵ月、約６ヵ月〜約３年、約６ヵ月〜約１２ヵ月又は約１２ヵ月〜約３年にわたって安定して保存することができる、少なくとも１つのナノ構造体の集団、少なくとも１つの反応性希釈剤及び少なくとも１つの嫌気安定化剤を含む組成物が提供される。
【０２５８】
[0261]  幾つかの実施形態において、２つ以上の有機樹脂が使用される場合、有機樹脂は、一緒に添加及び混合される。幾つかの実施形態において、第１の有機樹脂及び第２の有機樹脂の混合は、約１００ｒｐｍ〜約１０，０００ｒｐｍ、約１００ｒｐｍ〜約５，０００ｒｐｍ、約１００ｒｐｍ〜約３，０００ｒｐｍ、約１００ｒｐｍ〜約１，０００ｒｐｍ、約１００ｒｐｍ〜約５００ｒｐｍ、約５００ｒｐｍ〜約１０，０００ｒｐｍ、約５００ｒｐｍ〜約５，０００ｒｐｍ、約５００ｒｐｍ〜約３，０００ｒｐｍ、約５００ｒｐｍ〜約１，０００ｒｐｍ、約１，０００ｒｐｍ〜約１０，０００ｒｐｍ、約１，０００ｒｐｍ〜約５，０００ｒｐｍ、約１，０００ｒｐｍ〜約３，０００ｒｐｍ、約３，０００ｒｐｍ〜約１０，０００ｒｐｍ、約３，０００ｒｐｍ〜約１０，０００ｒｐｍ又は約５，０００ｒｐｍ〜約１０，０００ｒｐｍの撹拌速度で行われる。
【０２５９】
[0262]  幾つかの実施形態において、第１の有機樹脂及び第２の有機樹脂の混合は、約１０分〜約２４時間、約１０分〜約２０時間、約１０分〜約１５時間、約１０分〜約１０時間、約１０分〜約５時間、約１０分〜約１時間、約１０分〜約３０分、約３０分〜約２４時間、約３０分〜約２０時間、約３０分〜約１５時間、約３０分〜約１０時間、約３０分〜約５時間、約３０分〜約１時間、約１時間〜約２４時間、約１時間〜約２０時間、約１時間〜約１５時間、約１時間〜約１０時間、約１時間〜約５時間、約５時間〜約２４時間、約５時間〜約２０時間、約５時間〜約１５時間、約５時間〜約１０時間、約１０時間〜約２４時間、約１０時間〜約２０時間、約１０時間〜約１５時間、約１５時間〜約２４時間、約１５時間〜約２０時間又は約２０時間〜約２４時間の時間にわたって行われる。
【０２６０】
[0263]  幾つかの実施形態において、約１００ｒｐｍ〜約１０，０００ｒｐｍ、約１００ｒｐｍ〜約５，０００ｒｐｍ、約１００ｒｐｍ〜約３，０００ｒｐｍ、約１００ｒｐｍ〜約１，０００ｒｐｍ、約１００ｒｐｍ〜約５００ｒｐｍ、約５００ｒｐｍ〜約１０，０００ｒｐｍ、約５００ｒｐｍ〜約５，０００ｒｐｍ、約５００ｒｐｍ〜約３，０００ｒｐｍ、約５００ｒｐｍ〜約１，０００ｒｐｍ、約１，０００ｒｐｍ〜約１０，０００ｒｐｍ、約１，０００ｒｐｍ〜約５，０００ｒｐｍ、約１，０００ｒｐｍ〜約３，０００ｒｐｍ、約３，０００ｒｐｍ〜約１０，０００ｒｐｍ、約３，０００ｒｐｍ〜約１０，０００ｒｐｍ又は約５，０００ｒｐｍ〜約１０，０００ｒｐｍの撹拌速度で少なくとも１つの有機樹脂と混合される、少なくとも１つのナノ構造体の集団、少なくとも１つの反応性希釈剤及び少なくとも１つの嫌気安定化剤を含む組成物が提供される。
【０２６１】
[0264]  幾つかの実施形態において、約１０分〜約２４時間、約１０分〜約２０時間、約１０分〜約１５時間、約１０分〜約１０時間、約１０分〜約５時間、約１０分〜約１時間、約１０分〜約３０分、約３０分〜約２４時間、約３０分〜約２０時間、約３０分〜約１５時間、約３０分〜約１０時間、約３０分〜約５時間、約３０分〜約１時間、約１時間〜約２４時間、約１時間〜約２０時間、約１時間〜約１５時間、約１時間〜約１０時間、約１時間〜約５時間、約５時間〜約２４時間、約５時間〜約２０時間、約５時間〜約１５時間、約５時間〜約１０時間、約１０時間〜約２４時間、約１０時間〜約２０時間、約１０時間〜約１５時間、約１５時間〜約２４時間、約１５時間〜約２０時間又は約２０時間〜約２４時間の時間にわたって少なくとも１つの有機樹脂と混合される、少なくとも１つのナノ構造体の集団、少なくとも１つの反応性希釈剤及び少なくとも１つの嫌気安定化剤を含む組成物が提供される。
【０２６２】
[0265]  幾つかの実施形態において、少なくとも１つのナノ構造体の集団、少なくとも１つの反応性希釈剤、少なくとも１つの嫌気安定化剤及び少なくとも１つの有機樹脂が混合される。幾つかの実施形態において、有機樹脂は、反応性希釈剤と反応せず、混合物は、長期間保存することができる。
【０２６３】
[0266]  幾つかの実施形態において、少なくとも１つのナノ構造体の集団、少なくとも１つの反応性希釈剤、少なくとも１つの嫌気安定化剤及び少なくとも１つの有機樹脂を含む組成物は、約１分〜約３年、約１分〜約１２ヵ月、約１分〜約６ヵ月、約１分〜約３ヵ月、約１分〜約１ヵ月、約１分〜約１５日、約１分〜約１日、約１日〜約３年、約１日〜約１２ヵ月、約１日〜約６ヵ月、約１日〜約３ヵ月、約１日〜約１ヵ月、約１日〜約１５日、約１５日〜約３年、約１５日〜約１２ヵ月、約１５日〜約６ヵ月、約１５日〜約３ヵ月、約１５日〜約１ヵ月、約１ヵ月〜約３年、約１ヵ月〜約１２ヵ月、約１ヵ月〜約６ヵ月、約１ヵ月〜約３ヵ月、約３ヵ月〜約３年、約３ヵ月〜約１２ヵ月、約３ヵ月〜約６ヵ月、約６ヵ月〜約３年、約６ヵ月〜約１２ヵ月又は約１２ヵ月〜約３年にわたって安定して保存することができる。
【０２６４】
[0267]  本開示は、少なくとも１つのナノ構造体の集団、少なくとも１つの非反応性希釈剤、少なくとも１つの嫌気安定化剤及び少なくとも１つの有機樹脂を混合することを含む、ナノ構造組成物を作製する方法も提供する。
【０２６５】
[0268]  更に本開示は、ナノ構造組成物を調製する方法であって、
（ａ）少なくとも１つのナノ構造体の集団、少なくとも１つの溶媒、少なくとも１つの非反応性希釈剤及び少なくとも１つの嫌気安定化剤を含む組成物を提供することと；
（ｂ）（ａ）の組成物中の少なくとも１つの溶媒を除去することと；
（ｃ）少なくとも１つの有機樹脂を（ｂ）の組成物と混合することと
を含む方法を提供する。
【０２６６】
[0269]  幾つかの実施形態において、少なくとも１つのナノ構造体の集団、少なくとも１つの非反応性希釈剤、少なくとも１つの嫌気安定化剤及び少なくとも１つの有機樹脂を含む組成物は、約１分〜約３年、約１分〜約１２ヵ月、約１分〜約６ヵ月、約１分〜約３ヵ月、約１分〜約１ヵ月、約１分〜約１５日、約１分〜約１日、約１日〜約３年、約１日〜約１２ヵ月、約１日〜約６ヵ月、約１日〜約３ヵ月、約１日〜約１ヵ月、約１日〜約１５日、約１５日〜約３年、約１５日〜約１２ヵ月、約１５日〜約６ヵ月、約１５日〜約３ヵ月、約１５日〜約１ヵ月、約１ヵ月〜約３年、約１ヵ月〜約１２ヵ月、約１ヵ月〜約６ヵ月、約１ヵ月〜約３ヵ月、約３ヵ月〜約３年、約３ヵ月〜約１２ヵ月、約３ヵ月〜約６ヵ月、約６ヵ月〜約３年、約６ヵ月〜約１２ヵ月又は約１２ヵ月〜約３年にわたって安定して保存することができる。
【０２６７】
[0270]  幾つかの実施形態において、硬化を促進するために熱開始剤又は光開始剤をナノ構造組成物に添加することができる。
【０２６８】
ナノ構造層の作製
[0271]  本開示に使用されるナノ構造体は、任意の好適な方法を用いて高分子マトリックス中に埋め込むことができる。本明細書において用いられる「埋め込まれる」という語は、ナノ構造体の集団が、マトリックスの成分の大部分を構成するポリマーに囲まれているか又は包まれていることを表すために用いられる。幾つかの実施形態は、少なくとも１つのナノ構造体の集団がマトリックス全体に好適に均一に分布している。幾つかの実施形態において、少なくとも１つのナノ構造体の集団は、特定の用途向けの分布に従い分布している。幾つかの実施形態において、ナノ構造体は、ポリマー中で混合され、基材表面に適用される。
【０２６９】
[0272]  ナノ構造組成物は、これらに限定されるものではないが、塗装、スプレーコーティング、溶剤噴霧、湿式コーティング、接着剤を用いた塗布、スピンコーティング、テープ塗布、ロールコーティング、フローコーティング、インクジェット法による蒸気吐出、ドロップキャスト、ブレードコーティング、ミスト堆積又はこれらの組合せ等、当該技術分野において知られている任意の好適な方法で堆積させることができる。好ましくは、ナノ構造組成物は、堆積後に硬化される。好適な硬化方法としては、ＵＶ硬化等の光硬化及び熱硬化が挙げられる。本開示のナノ構造フィルムの形成には、従来の積層フィルム加工法、テープ塗布法及び／又はロールツーロール製作方法を用いることができる。ナノ構造組成物を基材の所望の層の上に直接塗布することもできる。代わりに、ナノ構造組成物を独立した構成要素として固体層に形成してから、基材に適用することもできる。幾つかの実施形態において、ナノ構造組成物は、１つ又は複数のバリア層上に堆積させることができる。
【０２７０】
スピンコーティング
[0273]  幾つかの実施形態において、ナノ構造組成物は、スピンコーティングを用いて基材上に堆積される。スピンコーティングでは、通常、真空引きにより固定されたスピナーと呼ばれる装置に装着された基材の中央に少量の材料を載せる。スピナーを介して基材を高速回転させ、遠心力を発生させることにより基材の中央から端に向かって材料を拡散させる。材料の大部分が振り落とされることになるが、一定量の材料が基材上に残存し、回転が継続するにつれて表面上に材料の薄いフィルムが形成される。フィルムの最終厚みは、回転プロセスに選択されたパラメータ、例えば回転速度、加速及び回転時間に加えて、堆積した材料及び基材の性質によって決まる。典型的なフィルムの場合、１５００〜６０００ｒｐｍの回転速度及び１０〜６０秒間の回転時間が用いられる。
【０２７１】
ミスト堆積
[0274]  幾つかの実施形態において、ナノ構造組成物は、ミスト堆積を用いて基材上に堆積される。ミスト堆積は、室温及び大気圧下で行われ、プロセス条件を変更することによりフィルムの厚みを精密に制御することが可能になる。ミスト堆積を実施する間、液体の原料を微細なミストに変換し、窒素ガスにより堆積室に運搬する。次いで、ミストを電界遮蔽板及びホルダー間の高電圧により表面に引き寄せる。小滴が表面上で合着したら、この面を室から取り出し、溶媒を蒸発させることにより熱硬化させる。液体前駆体は、溶媒及び堆積すべき材料の混合物である。これを加圧された窒素ガスにより霧化器に搬送する。Price, S.C., et al.,“Formation of Ultra-Thin Quantum Dot Films by Mist Deposition,”ESC Transactions 11:89-94 (2007)。
【０２７２】
スプレーコーティング
[0275]  幾つかの実施形態において、ナノ構造組成物は、基材上にスプレーコーティングを用いて堆積される。スプレーコーティングの典型的な設備には、噴霧ノズル、霧化器、前駆体溶液及び搬送ガスが含まれる。噴霧堆積法において、前駆体溶液は、搬送ガスによるか又は霧化（例えば、超音波、エアブラスト又は静電気）により微小滴に微細化される。霧化器から排出された小滴は、必要に応じて制御及び調整される搬送ガスに支援され、ノズルを通過して基材表面により加速される。噴霧ノズル及び基材間の相対的な動きは、基材を完全に覆うことを目的として設計することにより定められる。
【０２７３】
[0276]  幾つかの実施形態において、ナノ構造組成物の適用は、溶媒を更に含む。幾つかの実施形態において、ナノ構造組成物を適用するための溶媒は、水、有機溶媒、無機溶媒、ハロゲン化有機溶媒又はこれらの混合物である。例示的な溶媒としては、これらに限定されるものではないが、水、Ｄ２Ｏ、アセトン、エタノール、ジオキサン、酢酸エチル、メチルエチルケトン、イソプロパノール、アニソール、γ−ブチロラクトン、ジメチルホルムアミド、Ｎ−メチルピロリジノン、ジメチルアセトアミド、ヘキサメチルリン酸アミド、トルエン、ジメチルスルホキシド、シクロペンタノン、テトラメチレンスルホキシド、キシレン、ε−カプロラクトン、テトラヒドロフラン、テトラクロロエチレン、クロロホルム、クロロベンゼン、ジクロロメタン、１，２−ジクロロエタン、１，１，２，２−テトラクロロエタン又はこれらの混合物が挙げられる。
【０２７４】
[0277]  幾つかの実施形態において、組成物は、ナノ構造層を形成するために熱硬化される。幾つかの実施形態において、組成物の硬化は、ＵＶ光を用いて行われる。幾つかの実施形態では、ナノ構造組成物でナノ構造フィルムのバリア層を直接被覆し、続いて追加のバリア層をナノ構造層上に堆積することにより、ナノ構造フィルムを生成する。強度、安定性及び被覆の均一性を付与すると共に、バリア層材料又は他の材料の材料ムラ、気泡の発生及びシワ又は折れを防ぐために、バリアフィルムの真下に支持基材を利用することができる。加えて、最上部及び底部のバリア層間の材料を密封するために、好ましくは１つ又は複数のバリア層をナノ構造層上に堆積させる。好適には、バリア層を積層フィルムとして堆積させることができ、任意選択で密封又は更なる処理を行った後、ナノ構造フィルムを特定の照光装置に組み込む。ナノ構造組成物の堆積プロセスは、当業者に理解されるように、追加の構成要素又は様々な構成要素を含むことができる。この種の実施形態により、ナノ構造体の発光特性、例えば輝度及び色等（例えば、量子フィルムの白色点を調整するために）並びにナノ構造フィルムの厚み及び他の特性に関するプロセス調整をインラインで行うことが可能になる。加えて、これらの実施形態により、ナノ構造フィルムの特性を製造時に定期的に試験すると共に、精密なナノ構造フィルムの特性を達成するために必要な切り替えを行うことが可能になる。この種の試験及び調整は、ナノ構造フィルムの形成に使用される混合物のそれぞれの量を、コンピュータプログラムを利用して電子的手段により変化させることができるため、加工ラインの機械的構成を変化させることなく達成することもできる。
【０２７５】
バリア層
[0278]  幾つかの実施形態において、ナノ構造成形品は、ナノ構造層の片面又は両面に堆積された１つ又は複数のバリア層を含む。好適なバリア層は、ナノ構造層及びナノ構造成形品を高温、酸素及び湿気等の環境条件から保護する。好適なバリア材料としては、ナノ構造成形品と化学的及び機械的適合性を有し、光及び化学的安定性を有し、高温に耐えることができる非黄変性及び疎水性の透明な光学材料である。幾つかの実施形態において、１つ又は複数のバリア層は、ナノ構造成形品と類似の屈折率を有する。幾つかの実施形態において、ナノ構造成形品のマトリックス材料及び１つ又は複数の隣接するバリア層は、バリア層からナノ構造成形品方向に透過する光の大部分がバリア層からナノ構造層に透過するように同程度の屈折率を有する。同程度の屈折率を有する材料を使用することにより、バリア及びマトリックス材料間の界面における光学損失が低下する。
【０２７６】
[0279]  バリア層は、好適には固体材料であり、液体、ゲル又はポリマーの硬化物とすることができる。バリア層は、具体的な用途に応じて可撓性又は非可撓性材料を含むことができる。バリア層は、好ましくは、平坦な層であり、具体的な照光用途に応じて任意の好適な形状及び表面領域の構成を有することができる。好ましい実施形態において、１つ又は複数のバリア層は、ナノ構造層を少なくとも第１のバリア層上に堆積し、ナノ構造層の反対側に少なくとも第２のバリア層を堆積することにより、本開示による実施形態に従うナノ構造成形品を形成する積層フィルム加工技法に適合するであろう。好適なバリア材料としては、当該技術分野において知られている任意の好適なバリア材料が挙げられる。例えば、好適なバリア材料としては、ガラス、ポリマー及び酸化物が挙げられる。好適なバリア層材料としては、これらに限定されるものではないが、ポリエチレンテレフタレート（ＰＥＴ）等のポリマー；酸化ケイ素、酸化チタン又は酸化アルミニウム等の酸化物（例えば、ＳｉＯ２、Ｓｉ２Ｏ３、ＴｉＯ２又はＡｌ２Ｏ３）；及び好適なこれらの組合せが挙げられる。好ましくは、ナノ構造成形品の各バリア層は、バリアを多層にすることによってバリア層内でピンホール欠陥が一列に揃うことを解消又は低減し、酸素及び湿気のナノ構造層内への侵入に対する有効なバリアとなるように、異なる材料又は組成物を含む少なくとも２つの層を含む。ナノ構造層は、任意の好適な材料又は材料の組合せ及びナノ構造層の片面又は両面上の任意の好適な数のバリア層を含むことができる。バリア層の材料、厚み及び数は、具体的な用途に依存することになり、ナノ構造成形品の厚みを最小限に抑えながら、ナノ構造層のバリア保護及び輝度を最大限にするように好適に選択されるであろう。好ましい実施形態において、各バリア層は、積層フィルム、好ましくは二重積層フィルムを含み、各バリア層の厚みは、ロールツーロール法又は積層体製造法においてシワの発生を解消するのに十分な厚みである。更に、バリアの数又は厚みは、ナノ構造体が重金属又は他の毒性物質を含む実施形態では法定の毒性ガイドラインにも依存することになり、このガイドラインは、より多くの数の又はより厚いバリア層を要求する可能性がある。バリアに関する更なる検討事項としては、費用、入手可能性及び機械強度が挙げられる。
【０２７７】
[0280]  幾つかの実施形態において、ナノ構造フィルムは、ナノ構造層の両面に隣接する２つ以上のバリア層、例えばナノ構造層の各面上の各面又は２つのバリア層上に２又は３つの層を含む。幾つかの実施形態において、各バリア層は、薄肉のガラスシート、例えば厚みが約１００μｍ、１００μｍ以下、５０μｍ以下、好ましくは５０μｍ又は約５０μｍであるガラスシートを含む。
【０２７８】
[0281]  本開示のナノ構造フィルムの各バリア層は、任意の好適な厚みを有することができ、これは、照光装置及び用途の具体的な要件及び特性に加えて、バリア層及びナノ構造層等の個々のフィルム構成要素に依存することになることが当業者に理解されるであろう。幾つかの実施形態において、各バリア層の厚みは、５０μｍ以下、４０μｍ以下、３０μｍ以下、２５μｍ以下、２０μｍ以下又は１５μｍ以下とすることができる。特定の実施形態において、バリア層は、酸化物被覆を含み、これは、酸化ケイ素、酸化チタン及び酸化アルミニウム等の材料（例えば、ＳｉＯ２、Ｓｉ２Ｏ３、ＴｉＯ２又はＡｌ２Ｏ３）を含むことができる。酸化物被覆の厚みは、約１０μｍ以下、５μｍ以下、１μｍ以下又は１００ｎｍ以下とすることができる。特定の実施形態において、バリアは、厚みが約１００ｎｍ以下、１０ｎｍ以下、５ｎｍ以下又は３ｎｍ以下である薄肉の酸化物被覆を含む。最上部及び／又は底部のバリアは、薄肉の酸化物被覆から構成することができるか、又は薄肉の酸化物被覆及び１つ若しくは複数の更なる材料の層を含むことができる。
【０２７９】
ナノ構造フィルムの特徴及び実施形態
[0282]  幾つかの実施形態において、ナノ構造フィルムは、表示装置の形成に使用される。本明細書において用いられる表示装置は、照光表示を有する任意の機構を指す。この種の装置としては、これらに限定されるものではないが、液晶表示（ＬＣＤ）、テレビ、コンピュータ、携帯電話、スマートフォン、パーソナルデジタルアシスタント（ＰＤＡ）、ゲーム周辺機器、電子書籍端末、デジタルカメラ等を包含する装置が挙げられる。
【０２８０】
[0283]  幾つかの実施形態において、ナノ構造組成物を含有する光学フィルムは、実質的にカドミウムフリーである。本明細書において用いられる「実質的にカドミウムフリーである」という語は、カドミウムの含有量が重量で１００ｐｐｍ未満であるナノ構造組成物を意図している。ＲｏＨＳ遵守の定義は、未処理の均質な前駆体材料のカドミウムの重量が０．０１％（１００ｐｐｍ）を超えてはならないことを要求する。カドミウム含有量は、誘導結合プラズマ質量分光（ＩＣＰ−ＭＳ）分析により、１０億分率（ｐｐｂ）水準で測定することができる。幾つかの実施形態において、「実質的にカドミウムフリーである」光学フィルムは、カドミウムを１０〜９０ｐｐｍ含有する。他の実施形態において、実質的にカドミウムフリーである光学フィルムは、カドミウムを約５０ｐｐｍ未満、約２０ｐｐｍ未満、約１０ｐｐｍ未満又は約１ｐｐｍ未満含有する。
【実施例】
【０２８１】
実施例
[0284]  以下に示す実施例は、本明細書に記載する製造物及び方法を例示するものであり、限定するものではない。様々な条件、配合及びこの分野において通常遭遇する他のパラメータの好適な修正及び適応は、本開示が本発明の趣旨及び範囲内に包含されることを考慮することによって当業者に明白である。
【０２８２】
実施例１
緑色量子ドット濃縮物及び赤色量子ドット濃縮物の調製
[0285]  ４−ヒドロキシ−ＴＥＭＰＯ（２００ｐｐｍ）をまずイソボルニルアクリレート（１０ｇ）に大気中４５℃で３時間かけて溶解した。次いで、２００ｐｐｍの４−ヒドロキシ−ＴＥＭＰＯを含むイソボルニルアクリレートを、５０ｍｔｏｒｒで一晩真空引きすることにより脱気した。
【０２８３】
[0286]  光学濃度が３０〜５０（光路長１ｃｍのキュベットにおいて４６０ｎｍで測定）である緑色の量子ドット濃縮物を得るために、２００ｐｐｍの４−ヒドロキシ−ＴＥＭＰＯ含むイソボルニルアクリレート（１０ｍＬ）を、光学濃度が約４０（光路長１ｃｍのキュベットにおいて４６０ｎｍで測定）の緑色量子ドットのトルエン（１０ｍＬ）溶液（緑色量子ドット約１５０ｍｇ／ｍＬ）に加えた。この混合物を遊星真空ミキサーにおいて２０００ｒｐｍで２分間混合した。５０℃で１２時間５０ｍｔｏｒｒまで真空引きすることにより、混合物からトルエンを除去した。結果として得られた緑色の量子ドット濃縮物は、光学濃度が３５（光路長１ｃｍのキュベットにおいて４６０ｎｍで測定）であった。
【０２８４】
[0287]  光学濃度が３０〜５０（光路長１ｃｍのキュベットにおいて４６０ｎｍで測定）の赤色量子ドット濃縮物を得るために、２００ｐｐｍの４−ヒドロキシ−ＴＥＭＰＯを含むイソボルニルアクリレート（１０ｍＬ）を赤色量子ドットのトルエン（１０ｍＬ）溶液（赤色量子ドット約５０〜１００ｍｇ／ｍＬ）に加えた。この混合物を遊星真空ミキサーにおいて２０００ｒｐｍで２分間混合した。５０℃で１２時間５０ｍｔｏｒｒまで真空引きすることにより、混合物からトルエンを除去した。結果として得られた赤色量子ドット濃縮物の光学濃度は、４５（光路長１ｃｍのキュベットにおいて４６０ｎｍで測定）であった。
【０２８５】
実施例２
均質な量子ドット濃縮物（樹脂予備混合物）の調製
[0288]  材料：
・２００ｐｐｍの４−ヒドロキシ−ＴＥＭＰＯを含むイソボルニルアクリレート中の緑色量子ドット濃縮物（光学濃度：３０〜３５）
・２００ｐｐｍの４−ヒドロキシ−ＴＥＭＰＯを含むイソボルニルアクリレート中の赤色量子ドット濃縮物（光学濃度：３０〜５０）
・ホスフィン酸２，４，６−トリメチルベンゾイルフェニル（ＴＰＯ−Ｌ）：３１６．３３ｇ／ｍｏｌ
・ペンタエリスリトールテトラキス（３−メルカプトプロピオネート）（ＰＴＭＰ）：４８８．６６ｇ／ｍｏｌ
・トリシクロデカンジメタノールジアクリレート（ＴＣＤＤ）：３０４．３８ｇ／ｍｏｌ
・ＴｉＯ２（Ｒ７０６）
・ＺｎＳ（Sactolith）
・シリコーンポリマービーズ（Tospearl-120）
【０２８６】
[0289]  装置：
・遊星真空ミキサー
【０２８７】
[0290]  使い捨ての混合カップにＰＴＭＰを１２ｇ、ＴＣＤＤを４３．２、緑色量子ドット濃縮物を２．１４６ｇ、赤色量子ドット濃縮物を１．０３７ｇ及びＴＰＯ−Ｌを０．１５ｇ加えた。この混合物を遊星真空ミキサーにおいて２０００ｒｐｍで１分間混合した。ＴｉＯ２を０．４５ｇ加えた後、遊星真空ミキサーにおいて２０００ｒｐｍで５分間混合した。得られた量子ドット濃縮物（樹脂予備混合物）の光学濃度は、１〜３（光路長１ｃｍのキュベットにおいて４６０ｎｍで測定）であった。
【０２８８】
実施例３
４−ヒドロキシ−ＴＥＭＰＯを含むか又は含まない量子ドット濃縮物の嫌気性条件下における保存安定性
[0291]  試料：
・試料Ａ：２００ｐｐｍの４−ヒドロキシ−ＴＥＭＰＯを含むイソボルニルアクリレート中緑色量子ドット濃縮物（暗所４５℃）
・試料Ｂ：２００ｐｐｍの４−ヒドロキシ−ＴＥＭＰＯを含むイソボルニルアクリレート中の赤色量子ドット濃縮物（暗所４５℃）
・試料Ｃ：２００ｐｐｍの４−ヒドロキシ−ＴＥＭＰＯを含むイソボルニルアクリレート中の緑色量子ドット濃縮物（可視光）
・試料Ｄ：２００ｐｐｍの４−ヒドロキシ−ＴＥＭＰＯを含むイソボルニルアクリレート中の赤色量子ドット濃縮物（可視光）
・試料Ｅ：４−ヒドロキシ−ＴＥＭＰＯを含まないイソボルニルアクリレート中の緑色量子ドット濃縮物
・試料Ｆ：４−ヒドロキシ−ＴＥＭＰＯを含まないイソボルニルアクリレート中の赤色量子ドット濃縮物
・試料Ｇ：４−ヒドロキシ−ＴＥＭＰＯを含まないイソボルニルアクリレート対照
【０２８９】
[0292]  量子ドット濃縮物用嫌気安定化剤（例えば、４−ヒドロキシ−ＴＥＭＰＯ）の効果を評価するために、２００ｐｐｍの４−ヒドロキシ−ＴＥＭＰＯを含むイソボルニルアクリレート中の量子ドット濃縮物である試料Ａ〜Ｄを、上の実施例１に記載した方法に従って調製した。４−ヒドロキシ−ＴＥＭＰＯを含まないイソボルニルアクリレート中の量子ドット濃縮物である試料Ｅ及びＦも、４−ヒドロキシ−ＴＥＭＰＯをイソボルニルアクリレートに添加せずに、上の実施例１に記載した方法に従って調製した。４−ヒドロキシ−ＴＥＭＰＯを含まないイソボルニルアクリレートである試料Ｇを対照として使用した。
【０２９０】
[0293]  全ての試料を５０℃の嫌気性条件下（溶存酸素１０ｐｐｍ未満）に維持した。各試料を、コーンプレート型ブルックフィールド粘度計で粘度を測定するために、それぞれ初期、１２時間後及び２４時間後に少量ずつ抜き取った。
【０２９１】
[0294]  図１は、試料Ａ〜Ｇの保存時間に対する粘度を図示する。図１に示すように、２００ｐｐｍの４−ヒドロキシ−ＴＥＭＰＯを含むイソボルニルアクリレート中の量子ドット濃縮物である試料Ａ〜Ｄのそれぞれの粘度の値は、２４時間にわたって比較的安定なままである。対照的に、４−ヒドロキシ−ＴＥＭＰＯを含まないイソボルニルアクリレート中の量子ドット濃縮物である試料Ｅ及びＦの粘度値は、顕著に上昇する。
【０２９２】
[0295]  本開示の様々な実施形態を上に説明してきたが、これらは、例示のみを目的として示したものであり、限定を目的とするものではないことを理解すべきである。本発明の趣旨及び範囲から逸脱することなく、その形態及び詳細の様々に変化形態がなされ得ることが当業者に明らかであろう。したがって、本開示の幅及び範囲は、上に記載した例示的な実施形態のいずれかに限定されるべきではなく、以下に示す特許請求の範囲及びその均等物に従ってのみ定義されるべきである。
【０２９３】
[0296]  上に述べた任意の装置及び／又は処理部品は、本開示のＱＤフィルムを形成するために任意の好適な組合せで使用され得ることが当業者に理解されるであろう。
【０２９４】
[0297]  本明細書に述べたあらゆる刊行物、特許及び特許出願は、本発明が関連する技術分野の当業者の技術水準を示すものであり、個々の刊行物、特許又は特許出願は、それぞれ具体的に且つ個々に参照により組み込まれることが示唆されているのと同程度に参照により本明細書に組み込まれる。
【図１】
2020525564.tif 000015
【国際調査報告】
2020525564.tif 000016
2020525564.tif 000017
2020525564.tif 000018